(57)【要約】【課題】酸化物半導体膜を有するトランジスタにおいて、電界効果移動度を向上させると共に信頼性を向上させる。【解決手段】トランジスタの半導体層に、以下の酸化物半導体を用いる。酸化物半導体は、第１の領域と、第２の領域と、が混在した複合酸化物半導体である。第１の領域は、インジウム、亜鉛、及び酸素の中から選ばれるいずれか一つまたは複数を主成分とする複数の第１のクラスタを有する。また第２の領域は、インジウム、元素Ｍ（ＭはＡｌ、Ｇａ、Ｙ、またはＳｎ）、亜鉛、及び酸素の中から選ばれるいずれか一つまたは複数を主成分とする複数の第２のクラスタを有する。第１の領域は、複数の第１のクラスタが互いに繋がる部分を有し、第２の領域は、複数の第２のクラスタが互いに繋がる部分を有する。【選択図】図１
2020061568.tif 000002
【特許請求の範囲】
【請求項１】
第１の領域と、第２の領域と、が混在する複合酸化物半導体であって、
前記第１の領域は、Ｉｎ、元素Ｍ、Ｚｎ、及びＯを有し、
前記第２の領域は、Ｉｎ、元素Ｍ、Ｚｎ、及びＯを有し、
前記元素ＭはＡｌ、Ｇａ、Ｙ、またはＳｎであり、
前記第１の領域は、前記第２の領域よりも、元素Ｍに対するＩｎの原子数比が高い複合酸化物半導体。
【請求項２】
請求項１において、
前記第１の領域は、前記第２の領域に囲まれるように存在する複合酸化物半導体。
【請求項３】
半導体層と、ゲートと、ゲート絶縁層と、を有し、
前記半導体層は、請求項１または請求項２に記載の複合酸化物半導体を有する半導体装置。
【請求項４】
基板上に画素部と、前記画素部を駆動させるドライバと、を有し、
前記画素部は、第１のトランジスタを有し、
前記ドライバは、第２のトランジスタを有し、
前記第１のトランジスタおよび前記第２のトランジスタは、チャネル形成領域に、請求項１または請求項２に記載の複合酸化物半導体をそれぞれ有する表示装置。
【請求項５】
基板上に画素部と、前記画素部を駆動させるドライバと、を有し、
前記画素部は、第１のトランジスタを有し、
前記第１のトランジスタは、チャネル形成領域に、請求項１または請求項２に記載の複合酸化物半導体をそれぞれ有する表示装置。
【請求項６】
基板上に画素部と、前記画素部を駆動させるドライバと、を有し、
前記ドライバは、第２のトランジスタを有し、
前記第２のトランジスタは、チャネル形成領域に、請求項１または請求項２に記載の複合酸化物半導体をそれぞれ有する表示装置。
【発明の詳細な説明】
【技術分野】
【０００１】
本発明の一態様は、酸化物半導体膜を有する半導体装置及び該半導体装置を有する表示
装置に関する。
【０００２】
なお、本発明の一態様は、上記の技術分野に限定されない。本明細書等で開示する発明
の一態様の技術分野は、半導体装置、表示装置、発光装置、蓄電装置、記憶装置、それら
の駆動方法、またはそれらの製造方法に関する。
【０００３】
なお、本明細書等において、半導体装置とは、半導体特性を利用することで機能しうる
装置全般を指す。トランジスタなどの半導体素子をはじめ、半導体回路、演算装置、記憶
装置は、半導体装置の一態様である。撮像装置、表示装置、液晶表示装置、発光装置、電
気光学装置、発電装置（薄膜太陽電池、有機薄膜太陽電池等を含む）、及び電子機器は、
半導体装置を有している場合がある。
【背景技術】
【０００４】
絶縁表面を有する基板上に形成された半導体薄膜を用いてトランジスタ（電界効果トラ
ンジスタ（ＦＥＴ）、または薄膜トランジスタ（ＴＦＴ）ともいう）を構成する技術が注
目されている。該トランジスタは集積回路（ＩＣ）や画像表示装置（表示装置）のような
電子デバイスに広く応用されている。トランジスタに適用可能な半導体薄膜としてシリコ
ンを代表とする半導体材料が広く知られているが、その他の材料として酸化物半導体が注
目されている。
【０００５】
また、複数の酸化物半導体層を積層し、当該複数の酸化物半導体層の中で、チャネルと
なる酸化物半導体層がインジウム及びガリウムを含み、且つインジウムの割合をガリウム
の割合よりも大きくすることで、電界効果移動度（単に移動度、またはμＦＥという場合
がある）を高めた半導体装置が開示されている（特許文献１参照）。
【先行技術文献】
【特許文献】
【０００６】
【特許文献１】特開２０１４−７３９９号公報
【発明の概要】
【発明が解決しようとする課題】
【０００７】
酸化物半導体膜をチャネル領域に用いるトランジスタとしては、電界効果移動度が高い
方が好ましい。しかしながら、トランジスタの電界効果移動度を高めると、トランジスタ
の特性がノーマリーオンの特性になりやすいといった問題がある。なお、ノーマリーオン
とは、ゲート電極に電圧を印加しなくてもチャネルが存在し、トランジスタに電流が流れ
てしまう状態のことである。
【０００８】
また、酸化物半導体膜をチャネル領域に用いるトランジスタにおいて、酸化物半導体膜
中に形成される酸素欠損は、トランジスタ特性に影響を与えるため問題となる。例えば、
酸化物半導体膜中に酸素欠損が形成されると、該酸素欠損に水素が結合し、キャリア供給
源となる。酸化物半導体膜中にキャリア供給源が生成されると、酸化物半導体膜を有する
トランジスタの電気特性の変動、代表的にはしきい値電圧のシフトが生じる。
【０００９】
例えば、酸化物半導体膜中に酸素欠損が多すぎると、トランジスタのしきい値電圧がマ
イナス側にシフトしてしまい、ノーマリーオンの特性になる。よって、酸化物半導体膜中
、特にチャネル領域においては、酸素欠損が少ない、あるいはノーマリーオンの特性にな
らない程度の酸素欠損量であることが好ましい。
【００１０】
上記問題に鑑み、本発明の一態様は、酸化物半導体膜を有するトランジスタにおいて、
電界効果移動度を向上させると共に信頼性を向上させることを課題の１つとする。または
、本発明の一態様は、酸化物半導体膜を有するトランジスタにおいて、電気特性の変動を
抑制すると共に、信頼性を向上させることを課題の１つとする。または、本発明の一態様
は、消費電力が低減された半導体装置を提供することを課題の１つとする。または、本発
明の一態様は、新規な半導体装置を提供することを課題の１つとする。または、本発明の
一態様は、新規な表示装置を提供することを課題の１つとする。
【００１１】
なお、上記の課題の記載は、他の課題の存在を妨げるものではない。なお、本発明の一
態様は、必ずしも、これらの課題の全てを解決する必要はない。上記以外の課題は、明細
書等の記載から自ずと明らかになるものであり、明細書等の記載から上記以外の課題を抽
出することが可能である。
【課題を解決するための手段】
【００１２】
本発明の一態様は、第１の領域と、第２の領域と、が混在した複合酸化物半導体である
。第１の領域は、インジウム（Ｉｎ）、亜鉛（Ｚｎ）、及び酸素（Ｏ）の中から選ばれる
いずれか一つまたは複数を主成分とする複数の第１のクラスタを有する。また第２の領域
は、インジウム、元素Ｍ（ＭはＡｌ、Ｇａ、Ｙ、またはＳｎ）、亜鉛、及び酸素の中から
選ばれるいずれか一つまたは複数を主成分とする複数の第２のクラスタを有する。第１の
領域は、複数の第１のクラスタが、互いに繋がる部分を有し、第２の領域は、複数の第２
のクラスタが、互いに繋がる部分を有することを特徴とする。
【００１３】
また、上記において、第１の領域は、第２の領域に囲まれるように存在することが好ま
しい。
【００１４】
また、上記において、第１のクラスタは、第２のクラスタよりも導電性が高く、第２の
クラスタは、第１のクラスタよりも半導体性が高いことが好ましい。
【００１５】
また、上記複合酸化物半導体は、第１のクラスタの大きさが、０．５ｎｍ以上１．５ｎ
ｍ以下である部分を有することが好ましい。
【００１６】
また、上記において、Ｉｎ、元素Ｍ、及びＺｎの原子数比は、Ｉｎ：Ｍ：Ｚｎ＝４：２
：３近傍であり、Ｉｎが４の場合、元素Ｍが１．５以上２．５以下であり、且つＺｎが２
以上４以下であることが好ましい。
【００１７】
または、上記において、Ｉｎ、元素Ｍ、及びＺｎの原子数比は、Ｉｎ：Ｍ：Ｚｎ＝５：
１：６近傍であり、Ｉｎが５の場合、元素Ｍが０．５以上１．５以下であり、且つＺｎが
５以上７以下であることが好ましい。
【００１８】
また、本発明の一態様は、半導体層と、ゲートと、ゲート絶縁層と、を有する半導体装
置であって、当該半導体層は、上記いずれかの複合酸化物半導体を有することを特徴とす
る。このとき、ゲート電圧が０Ｖより大きく１０Ｖ以下、ドレイン電圧が０Ｖより大きく
２０Ｖ以下の範囲において、電界効果移動度の最大値が１００ｃｍ２／Ｖｓ以上２００ｃ
ｍ２／Ｖｓ以下であることが好ましい。
【００１９】
また、本発明の他の一態様は、複合酸化物半導体の作製方法あって、成膜室に基板を配
置する第１の工程と、成膜室にアルゴンガス及び酸素ガスのいずれか一方または双方を導
入する第２の工程と、インジウム、元素Ｍ（ＭはＡｌ、Ｇａ、Ｙ、またはＳｎ）、亜鉛、
及び酸素を有するターゲットに電圧を印加する第３の工程と、ターゲットから基板上に複
合酸化物半導体を堆積する第４の工程と、を有する。ここで、第４の工程において、ター
ゲットから元素Ｍ及び亜鉛が優先的にスパッタリングされる第１のステップと、インジウ
ムがクラスタ状になった後、ターゲットからクラスタ状のインジウムがスパッタリングさ
れる第２のステップと、を有することを特徴とする。
【００２０】
また、本発明の他の一態様は、複合酸化物半導体の作製方法であって、成膜室に基板を
配置する第１の工程と、成膜室にアルゴンガスを含み、且つ酸素ガスを含まない成膜ガス
を導入する第２の工程と、インジウム、元素Ｍ（ＭはＡｌ、Ｇａ、Ｙ、またはＳｎ）、亜
鉛、及び酸素を有するターゲットに電圧を印加する第３の工程と、ターゲットから基板上
に複合酸化物半導体を堆積する第４の工程と、を有する。ここで、第４の工程において、
ターゲットから元素Ｍ及び亜鉛が優先的にスパッタリングされる第１のステップと、イン
ジウムがクラスタ状になった後、ターゲットからクラスタ状のインジウムがスパッタリン
グされる第２のステップと、を有することを特徴とする。
【００２１】
また、上記作製方法において、基板は、意図的に加熱されない状態であることが好まし
い。
【００２２】
また、本発明の他の一態様は、上記いずれかの半導体装置と表示素子とを有する表示装
置である。また、本発明の他の一態様は、該表示装置とタッチセンサとを有する表示モジ
ュールである。また、本発明の他の一態様は、上記各態様にいずれか一つに記載の半導体
装置、上記表示装置、または上記表示モジュールと、操作キーまたはバッテリとを有する
電子機器である。
【発明の効果】
【００２３】
本発明の一態様により、酸化物半導体膜を有するトランジスタにおいて、電界効果移動
度を向上させると共に信頼性を向上させることができる。または、本発明の一態様により
、酸化物半導体膜を有するトランジスタにおいて、電気特性の変動を抑制すると共に、信
頼性を向上させることができる。または、本発明の一態様により、消費電力が低減された
半導体装置を提供することができる。または、本発明の一態様により、新規な半導体装置
を提供することができる。または、本発明の一態様により、新規な表示装置を提供するこ
とができる。
【００２４】
なお、これらの効果の記載は、他の効果の存在を妨げるものではない。なお、本発明の
一態様は、必ずしも、これらの効果の全てを有する必要はない。なお、これら以外の効果
は、明細書、図面、請求項などの記載から抽出することが可能である。
【図面の簡単な説明】
【００２５】
【図１】複合酸化物半導体を説明する上面模式図及び断面模式図。
【図２】酸化物半導体の原子数比を説明する図。
【図３】複合酸化物半導体を説明する上面模式図及び断面模式図。
【図４】複合酸化物半導体を説明する上面模式図及び断面模式図。
【図５】複合酸化物半導体を説明する上面模式図及び断面模式図。
【図６】複合酸化物半導体を説明する上面模式図及び断面模式図。
【図７】スパッタリング装置を説明する図。
【図８】複合酸化物半導体の作製方法を説明する工程フロー図。
【図９】ターゲット近傍の断面を説明する図。
【図１０】分析方法を説明する図。
【図１１】ＳＥＭ観察結果及びＥＤＸマッピングを説明する図。
【図１２】ＳＥＭ観察結果及びＥＤＸマッピングを説明する図。
【図１３】試料の組成を説明する図。
【図１４】試料の組成を説明する図。
【図１５】ＳＥＭ観察結果及びＥＤＸマッピングを説明する図。
【図１６】ＳＥＭ観察結果及びＥＤＸマッピングを説明する図。
【図１７】ＳＥＭ観察結果及びＥＤＸマッピングを説明する図。
【図１８】ＳＥＭ観察結果及びＥＤＸマッピングを説明する図。
【図１９】ＳＥＭ観察結果及びＥＤＸマッピングを説明する図。
【図２０】ＳＥＭ観察結果及びＥＤＸマッピングを説明する図。
【図２１】半導体装置を説明する上面図及び断面図。
【図２２】半導体装置を説明する断面図。
【図２３】半導体装置を説明する断面図。
【図２４】半導体装置を説明する断面図。
【図２５】半導体装置を説明する断面図。
【図２６】半導体装置を説明する断面図。
【図２７】半導体装置を説明する断面図。
【図２８】半導体装置を説明する断面図。
【図２９】半導体装置を説明する断面図。
【図３０】半導体装置を説明する断面図。
【図３１】バンド構造を説明する図。
【図３２】半導体装置を説明する上面図及び断面図。
【図３３】半導体装置を説明する上面図及び断面図。
【図３４】半導体装置を説明する上面図及び断面図。
【図３５】半導体装置を説明する上面図及び断面図。
【図３６】半導体装置を説明する断面図。
【図３７】半導体装置を説明する断面図。
【図３８】半導体装置を説明する上面図及び断面図。
【図３９】表示装置の一態様を示す上面図。
【図４０】表示装置の一態様を示す断面図。
【図４１】表示装置の一態様を示す断面図。
【図４２】表示装置の一態様を示す断面図。
【図４３】表示装置の一態様を示す断面図。
【図４４】表示装置の一態様を示す断面図。
【図４５】ＥＬ層の作製方法を説明する断面図。
【図４６】液滴吐出装置を説明する概念図。
【図４７】表示装置を説明するブロック図及び回路図。
【図４８】表示モジュールを説明する図。
【図４９】電子機器を説明する図。
【図５０】電子機器を説明する図。
【図５１】表示装置を説明する斜視図。
【図５２】平面のＨＡＡＤＦ−ＳＴＥＭ像及びＥＤＸマッピング。
【図５３】断面のＨＡＡＤＦ−ＳＴＥＭ像及びＥＤＸマッピング。
【図５４】ＸＲＤ分析結果。
【図５５】トランジスタのＩｄ−Ｖｇ特性を説明する図。
【図５６】トランジスタのＩｄ−Ｖｇ特性を説明する図。
【図５７】トランジスタの断面ＳＴＥＭ像を説明する図。
【発明を実施するための形態】
【００２６】
以下、実施の形態について図面を参照しながら説明する。ただし、実施の形態は多くの
異なる態様で実施することが可能であり、趣旨及びその範囲から逸脱することなくその形
態及び詳細を様々に変更し得ることは当業者であれば容易に理解される。従って、本発明
は、以下の実施の形態の記載内容に限定して解釈されるものではない。
【００２７】
また、図面において、大きさ、層の厚さ、又は領域は、明瞭化のために誇張されている
場合がある。よって、必ずしもそのスケールに限定されない。なお図面は、理想的な例を
模式的に示したものであり、図面に示す形状又は値などに限定されない。
【００２８】
また、本明細書にて用いる「第１」、「第２」、「第３」という序数詞は、構成要素の
混同を避けるために付したものであり、数的に限定するものではないことを付記する。
【００２９】
また、本明細書において、「上に」、「下に」などの配置を示す語句は、構成同士の位
置関係を、図面を参照して説明するために、便宜上用いている。また、構成同士の位置関
係は、各構成を描写する方向に応じて適宜変化するものである。従って、明細書で説明し
た語句に限定されず、状況に応じて適切に言い換えることができる。
【００３０】
また、本明細書等において、トランジスタとは、ゲートと、ドレインと、ソースとを含
む少なくとも三つの端子を有する素子である。そして、ドレイン（ドレイン端子、ドレイ
ン領域またはドレイン電極）とソース（ソース端子、ソース領域またはソース電極）の間
にチャネル領域を有しており、チャネル領域を介して、ソース−ドレイン間に電流を流す
ことができるものである。なお、本明細書等において、チャネル領域とは、電流が主とし
て流れる領域をいう。
【００３１】
また、ソースやドレインの機能は、異なる極性のトランジスタを採用する場合や、回路
動作において電流の方向が変化する場合などには入れ替わることがある。このため、本明
細書等においては、ソースやドレインの用語は、入れ替えて用いることができるものとす
る。
【００３２】
また、本明細書等において、「電気的に接続」には、「何らかの電気的作用を有するも
の」を介して接続されている場合が含まれる。ここで、「何らかの電気的作用を有するも
の」は、接続対象間での電気信号の授受を可能とするものであれば、特に制限を受けない
。例えば、「何らかの電気的作用を有するもの」には、電極や配線をはじめ、トランジス
タなどのスイッチング素子、抵抗素子、インダクタ、キャパシタ、その他の各種機能を有
する素子などが含まれる。
【００３３】
また、本明細書等において、「平行」とは、二つの直線が−１０°以上１０°以下の角
度で配置されている状態をいう。したがって、−５°以上５°以下の場合も含まれる。ま
た、「垂直」とは、二つの直線が８０°以上１００°以下の角度で配置されている状態を
いう。したがって、８５°以上９５°以下の場合も含まれる。
【００３４】
また、本明細書等において、「膜」という用語と、「層」という用語とは、互いに入れ
替えることが可能である。例えば、「導電層」という用語を、「導電膜」という用語に変
更することが可能な場合がある。または、例えば、「絶縁膜」という用語を、「絶縁層」
という用語に変更することが可能な場合がある。
【００３５】
また、本明細書等において、特に断りがない場合、オフ電流とは、トランジスタがオフ
状態（非導通状態、遮断状態、ともいう）にあるときのドレイン電流をいう。オフ状態と
は、特に断りがない場合、ｎチャネル型トランジスタでは、ゲートとソースの間の電圧Ｖ
ｇｓがしきい値電圧Ｖｔｈよりも低い状態、ｐチャネル型トランジスタでは、ゲートとソ
ースの間の電圧Ｖｇｓがしきい値電圧Ｖｔｈよりも高い状態をいう。例えば、ｎチャネル
型のトランジスタのオフ電流とは、ゲートとソースの間の電圧Ｖｇｓがしきい値電圧Ｖｔ
ｈよりも低いときのドレイン電流を言う場合がある。
【００３６】
トランジスタのオフ電流は、Ｖｇｓに依存する場合がある。従って、トランジスタのオ
フ電流がＩ以下である、とは、トランジスタのオフ電流がＩ以下となるＶｇｓの値が存在
することを言う場合がある。トランジスタのオフ電流は、所定のＶｇｓにおけるオフ状態
、所定の範囲内のＶｇｓにおけるオフ状態、または、十分に低減されたオフ電流が得られ
るＶｇｓにおけるオフ状態、等におけるオフ電流を指す場合がある。
【００３７】
一例として、しきい値電圧Ｖｔｈが０．５Ｖであり、Ｖｇｓが０．５Ｖにおけるドレイ
ン電流が１×１０−９Ａであり、Ｖｇｓが０．１Ｖにおけるドレイン電流が１×１０−１
３Ａであり、Ｖｇｓが−０．５Ｖにおけるドレイン電流が１×１０−１９Ａであり、Ｖｇ
ｓが−０．８Ｖにおけるドレイン電流が１×１０−２２Ａであるようなｎチャネル型トラ
ンジスタを想定する。当該トランジスタのドレイン電流は、Ｖｇｓが−０．５Ｖにおいて
、または、Ｖｇｓが−０．５Ｖ乃至−０．８Ｖの範囲において、１×１０−１９Ａ以下で
あるから、当該トランジスタのオフ電流は１×１０−１９Ａ以下である、と言う場合があ
る。当該トランジスタのドレイン電流が１×１０−２２Ａ以下となるＶｇｓが存在するた
め、当該トランジスタのオフ電流は１×１０−２２Ａ以下である、と言う場合がある。
【００３８】
また、本明細書等では、チャネル幅Ｗを有するトランジスタのオフ電流を、チャネル幅
Ｗあたりを流れる電流値で表す場合がある。また、所定のチャネル幅（例えば１μｍ）あ
たりを流れる電流値で表す場合がある。後者の場合、オフ電流の単位は、電流／長さの次
元を持つ単位（例えば、Ａ／μｍ）で表される場合がある。
【００３９】
トランジスタのオフ電流は、温度に依存する場合がある。本明細書において、オフ電流
は、特に記載がない場合、室温、６０℃、８５℃、９５℃、または１２５℃におけるオフ
電流を表す場合がある。または、当該トランジスタが含まれる半導体装置等の信頼性が保
証される温度、または、当該トランジスタが含まれる半導体装置等が使用される温度（例
えば、５℃乃至３５℃のいずれか一の温度）におけるオフ電流、を表す場合がある。トラ
ンジスタのオフ電流がＩ以下である、とは、室温、６０℃、８５℃、９５℃、１２５℃、
当該トランジスタが含まれる半導体装置等の信頼性が保証される温度、または、当該トラ
ンジスタが含まれる半導体装置等が使用される温度（例えば、５℃乃至３５℃のいずれか
一の温度）、におけるトランジスタのオフ電流がＩ以下となるＶｇｓの値が存在すること
を指す場合がある。
【００４０】
トランジスタのオフ電流は、ドレインとソースの間の電圧Ｖｄｓに依存する場合がある
。本明細書において、オフ電流は、特に記載がない場合、Ｖｄｓが０．１Ｖ、０．８Ｖ、
１Ｖ、１．２Ｖ、１．８Ｖ、２．５Ｖ、３Ｖ、３．３Ｖ、１０Ｖ、１２Ｖ、１６Ｖ、また
は２０Ｖにおけるオフ電流を表す場合がある。または、当該トランジスタが含まれる半導
体装置等の信頼性が保証されるＶｄｓ、または、当該トランジスタが含まれる半導体装置
等において使用されるＶｄｓにおけるオフ電流、を表す場合がある。トランジスタのオフ
電流がＩ以下である、とは、Ｖｄｓが０．１Ｖ、０．８Ｖ、１Ｖ、１．２Ｖ、１．８Ｖ、
２．５Ｖ、３Ｖ、３．３Ｖ、１０Ｖ、１２Ｖ、１６Ｖ、２０Ｖ、当該トランジスタが含ま
れる半導体装置等の信頼性が保証されるＶｄｓ、または、当該トランジスタが含まれる半
導体装置等において使用されるＶｄｓ、におけるトランジスタのオフ電流がＩ以下となる
Ｖｇｓの値が存在することを指す場合がある。
【００４１】
上記オフ電流の説明において、ドレインをソースと読み替えてもよい。つまり、オフ電
流は、トランジスタがオフ状態にあるときのソースを流れる電流を言う場合もある。
【００４２】
また、本明細書等では、オフ電流と同じ意味で、リーク電流と記載する場合がある。ま
た、本明細書等において、オフ電流とは、例えば、トランジスタがオフ状態にあるときに
、ソースとドレインとの間に流れる電流を指す場合がある。
【００４３】
また、本明細書等において、トランジスタのしきい値電圧とは、トランジスタにチャネ
ルが形成されたときのゲート電圧（Ｖｇ）を指す。具体的には、トランジスタのしきい値
電圧とは、ゲート電圧（Ｖｇ）を横軸に、ドレイン電流（Ｉｄ）の平方根を縦軸にプロッ
トした曲線（Ｖｇ−√Ｉｄ特性）において、最大傾きである接線を外挿したときの直線と
、ドレイン電流（Ｉｄ）の平方根が０（Ｉｄが０Ａ）との交点におけるゲート電圧（Ｖｇ
）を指す場合がある。あるいは、トランジスタのしきい値電圧とは、チャネル長をＬ、チ
ャネル幅をＷとし、Ｉｄ［Ａ］×Ｌ［μｍ］／Ｗ［μｍ］の値が１×１０−９［Ａ］とな
るゲート電圧（Ｖｇ）を指す場合がある。
【００４４】
また、本明細書等において、「半導体」と表記した場合であっても、例えば、導電性が
十分に低い場合は、「絶縁体」としての特性を有する場合がある。また、「半導体」と「
絶縁体」とは境界が曖昧であり、厳密に区別できない場合がある。したがって、本明細書
等に記載の「半導体」は、「絶縁体」に言い換えることが可能な場合がある。同様に、本
明細書等に記載の「絶縁体」は、「半導体」に言い換えることが可能な場合がある。また
は、本明細書等に記載の「絶縁体」を「半絶縁体」に言い換えることが可能な場合がある
。
【００４５】
また、本明細書等において、「半導体」と表記した場合であっても、例えば、導電性が
十分に高い場合は、「導電体」としての特性を有する場合がある。また、「半導体」と「
導電体」とは境界が曖昧であり、厳密に区別できない場合がある。したがって、本明細書
等に記載の「半導体」は、「導電体」に言い換えることが可能な場合がある。同様に、本
明細書等に記載の「導電体」は、「半導体」に言い換えることが可能な場合がある。
【００４６】
また、本明細書等において、半導体の不純物とは、半導体を構成する主成分以外をいう
。例えば、濃度が０．１原子％未満の元素は不純物である。不純物が含まれることにより
、半導体にＤＯＳ（Ｄｅｎｓｉｔｙ  ｏｆ  Ｓｔａｔｅｓ）が形成されることや、キャリ
ア移動度が低下することや、結晶性が低下することなどが起こる場合がある。半導体が酸
化物半導体を有する場合、半導体の特性を変化させる不純物としては、例えば、第１族元
素、第２族元素、第１４族元素、第１５族元素、主成分以外の遷移金属などがあり、特に
、水素（水にも含まれる）、リチウム、ナトリウム、シリコン、ホウ素、リン、炭素、窒
素などがある。酸化物半導体の場合、例えば水素などの不純物の混入によって酸素欠損を
形成する場合がある。また、半導体がシリコンを有する場合、半導体の特性を変化させる
不純物としては、例えば、酸素、水素を除く第１族元素、第２族元素、第１３族元素、第
１５族元素などがある。
【００４７】
（実施の形態１）
本実施の形態においては、本発明の一態様の複合酸化物半導体が含まれる酸化物半導体
膜、及びこれを用いた半導体装置について説明を行う。
【００４８】
＜１−１．酸化物半導体膜＞
【００４９】
酸化物半導体膜は、少なくともインジウムを含むことが好ましい。特にインジウムおよ
び亜鉛を含むことが好ましい。また、それらに加えて、アルミニウム、ガリウム、イット
リウムまたはスズなどが含まれていることが好ましい。また、ホウ素、シリコン、チタン
、鉄、ニッケル、ゲルマニウム、ジルコニウム、モリブデン、ランタン、セリウム、ネオ
ジム、ハフニウム、タンタル、タングステン、またはマグネシウムなどから選ばれた一種
、または複数種が含まれていてもよい。
【００５０】
ここで、酸化物半導体膜が、インジウム、元素Ｍ及び亜鉛を有する場合を考える。なお
、元素Ｍは、アルミニウム、ガリウム、イットリウムまたはスズなどとする。そのほかの
元素Ｍに適用可能な元素としては、ホウ素、シリコン、チタン、鉄、ニッケル、ゲルマニ
ウム、ジルコニウム、モリブデン、ランタン、セリウム、ネオジム、ハフニウム、タンタ
ル、タングステン、マグネシウムなどがある。ただし、元素Ｍとして、前述の元素を複数
組み合わせることもできる。なお、酸化物半導体膜が有するインジウム、元素Ｍ、及び亜
鉛の原子数比のそれぞれの項を［Ｉｎ］、［Ｍ］、および［Ｚｎ］とする。
【００５１】
＜１−２．酸化物半導体膜の構造＞
本発明の一態様における複合酸化物半導体を含む酸化物半導体膜の概念図を図１に示す
。
【００５２】
図１（Ａ）は、酸化物半導体膜の上面（ここでは、ａ−ｂ面方向と呼ぶ）の概念図であ
り、図１（Ｂ）は、基板Ｓｕｂ．上に酸化物半導体膜が形成された断面（ここでは、ｃ軸
方向と呼ぶ）の概念図である。
【００５３】
なお、図１においては、基板上に酸化物半導体膜が形成される場合について例示したが
、これに限定されず、基板と酸化物半導体膜との間に下地膜または層間膜などの絶縁膜、
あるいは酸化物半導体膜などの他の半導体膜が形成されていてもよい。
【００５４】
本発明の一態様の酸化物半導体膜は、図１（Ａ）、及び図１（Ｂ）に示すように、領域
Ａ１と、領域Ｂ１とが、混合している構造を有する複合酸化物半導体である。したがって
、以下の説明においては、酸化物半導体膜を複合酸化物半導体として記載する場合がある
。
【００５５】
図１（Ａ）（Ｂ）に示す領域Ａ１は、［Ｉｎ］：［Ｍ］：［Ｚｎ］＝ｘ：ｙ：ｚ（ｘ＞
０、ｙ≧０、ｚ≧０）となるＩｎが多い領域である。一方、領域Ｂ１は、［Ｉｎ］：［Ｍ
］：［Ｚｎ］＝ａ：ｂ：ｃ（ａ＞０、ｂ＞０、ｃ＞０）となるＩｎが少ない領域である。
【００５６】
なお、本明細書において、領域Ａ１の元素Ｍに対するＩｎの原子数比が、領域Ｂ１の元
素Ｍに対するＩｎの原子数比よりも大きいことを、領域Ａ１は、領域Ｂ１と比較して、Ｉ
ｎの濃度が高いとする。従って、本明細書において、領域Ａ１をＩｎ−ｒｉｃｈな領域、
また、領域Ｂ１をＩｎ−ｐｏｏｒな領域、ともいう。
【００５７】
例えば、領域Ａ１は、領域Ｂ１よりも、Ｉｎの濃度が１．１倍以上、好ましくは２倍以
上１０倍以下であるとよい。また、領域Ａ１は、少なくともＩｎを有する酸化物であれば
よく、元素Ｍ、およびＺｎは、必ずしも含まれなくともよい。
【００５８】
ここで、本発明の一態様の複合酸化物半導体が有する元素の原子数比について説明する
。
【００５９】
複合酸化物半導体において、例えば、領域Ａ１が、Ｉｎ、元素Ｍ、およびＺｎを有する
場合に、各元素の原子数比は図２に示す相図を用いて示すことができる。Ｉｎ、元素Ｍ、
およびＺｎの原子数比を、ｘ、ｙ、およびｚを用いて、ｘ：ｙ：ｚと表す。ここで原子数
比は座標（ｘ：ｙ：ｚ）として図中に表すことができる。なお、図２には、酸素の原子数
比については記載しない。
【００６０】
図２において、破線は、［Ｉｎ］：［Ｍ］：［Ｚｎ］＝（１＋α）：（１−α）：１の
原子数比（−１≦α≦１）となるライン、［Ｉｎ］：［Ｍ］：［Ｚｎ］＝（１＋α）：（
１−α）：２の原子数比となるライン、［Ｉｎ］：［Ｍ］：［Ｚｎ］＝（１＋α）：（１
−α）：３の原子数比となるライン、［Ｉｎ］：［Ｍ］：［Ｚｎ］＝（１＋α）：（１−
α）：４の原子数比となるライン、および［Ｉｎ］：［Ｍ］：［Ｚｎ］＝（１＋α）：（
１−α）：５の原子数比となるラインを表す。
【００６１】
また、一点鎖線は、［Ｉｎ］：［Ｍ］：［Ｚｎ］＝１：１：βの原子数比（β≧０）と
なるライン、［Ｉｎ］：［Ｍ］：［Ｚｎ］＝１：２：βの原子数比となるライン、［Ｉｎ
］：［Ｍ］：［Ｚｎ］＝１：３：βの原子数比となるライン、［Ｉｎ］：［Ｍ］：［Ｚｎ
］＝１：４：βの原子数比となるライン、［Ｉｎ］：［Ｍ］：［Ｚｎ］＝１：７：βの原
子数比となるライン、［Ｉｎ］：［Ｍ］：［Ｚｎ］＝２：１：βの原子数比となるライン
、及び［Ｉｎ］：［Ｍ］：［Ｚｎ］＝５：１：βの原子数比となるラインを表す。
【００６２】
また、図２に示す、［Ｉｎ］：［Ｍ］：［Ｚｎ］＝０：２：１の原子数比またはその近
傍値の酸化物半導体は、スピネル型の結晶構造となる傾向がある。
【００６３】
図２で示す領域Ａ２は、領域Ａ１が有するインジウム、元素Ｍ、及び亜鉛の原子数比の
好ましい範囲の一例について示している。なお、領域Ａ２は、［Ｉｎ］：［Ｍ］：［Ｚｎ
］＝（１＋γ）：０：（１−γ）の原子数比（−１≦γ≦１）となるライン上も含むもの
とする。
【００６４】
図２で示す領域Ｂ２は、領域Ｂ１が有するインジウム、元素Ｍ、及び亜鉛の原子数比の
好ましい範囲の一例について示している。なお、領域Ｂ２は、［Ｉｎ］：［Ｍ］：［Ｚｎ
］＝４：２：３から４．１、およびその近傍値を含む。近傍値には、例えば、原子数比が
［Ｉｎ］：［Ｍ］：［Ｚｎ］＝５：３：４が含まれる。また、領域Ｂ２は、［Ｉｎ］：［
Ｍ］：［Ｚｎ］＝５：１：６、およびその近傍値を含む。
【００６５】
領域Ａ２はＩｎの濃度が高いため、領域Ｂ２よりも導電性が高くなり、酸化物半導体膜
のキャリア移動度（または、トランジスタの電界効果移動度）を高める機能を有する。し
たがって、領域Ａ１を有する酸化物半導体膜を用いたトランジスタのオン電流及びキャリ
ア移動度を高めることができる。
【００６６】
一方、領域Ｂ２はＩｎの濃度が低いため、領域Ａ２よりも導電性が低く、酸化物半導体
膜又はトランジスタのリーク電流を低減する機能を有する。したがって、領域Ｂ１を有す
る酸化物半導体膜を用いたトランジスタのオフ電流を低くすることができる。
【００６７】
本発明の一態様の酸化物半導体膜において、領域Ａ１と、領域Ｂ１とが、複合体を形成
している。つまり、領域Ａ１では、キャリア移動が生じやすく、領域Ｂ１では、キャリア
移動が生じにくい。そのため、本発明の一態様の酸化物半導体は、キャリア移動度が高く
、かつ、スイッチング特性が高い、半導体特性が良好な材料として用いることができる。
【００６８】
言い換えると、領域Ａ１は、領域Ｂ１よりも半導体性が低く、且つ導電性が高い領域で
あると言うこともできる。一方、領域Ｂ１は、領域Ａ１よりも半導体性が高く、且つ導電
性が低い領域であるということもできる。ここで、半導体性が高いとは、バンドギャップ
が広い、スイッチング特性が良好、ｉ型半導体に近い、などと言い換えることができる。
【００６９】
一例として、図１（Ａ）、図１（Ｂ）に示すように、領域Ａ１は、ａ−ｂ面方向、およ
びｃ軸方向において、粒状（クラスタともいう）に複数存在する。なお、クラスタは、不
規則に偏在していてもよい。また、複数のクラスタは、重畳した、または連なった状態と
なる場合がある。例えば、一つのクラスタが、他のクラスタと、重畳した形状が連なり、
領域Ａ１がクラウド状に広がって観察される場合がある。
【００７０】
言い換えると、領域Ａ１に含まれるクラスタは、領域Ｂ１に含まれるクラスタよりも半
導体性が低く、且つ導電性が高い、と言うこともできる。一方、領域Ｂ１に含まれるクラ
スタは、領域Ａ１に含まれるクラスタよりも半導体性が高く、且つ導電性が低い領域であ
るということもできる。
【００７１】
別言すると、本発明の一態様の複合酸化物半導体は、Ｉｎが高濃度の第１の領域と、Ｉ
ｎが低濃度の第２の領域と、を有し、第１の領域と、第２の領域とがクラウド状に繋がっ
ている。あるいは、本発明の一態様の複合酸化物半導体は、Ｉｎが高濃度に広がっている
第１の領域と、Ｉｎが高濃度に広がっていない第２の領域と、を有し、第１の領域と、第
２の領域とがクラウド状に繋がっている。
【００７２】
図１（Ａ）（Ｂ）に示すように、領域Ａ１がａ−ｂ面方向に互いに連結することで、領
域Ａ１が電流の経路となりうる。これにより、酸化物半導体膜の導電性を高めることがで
き、これを用いたトランジスタの電界効果移動度を高めることができる。
【００７３】
また、図１（Ａ）（Ｂ）に示す領域Ｂ１は、領域Ａ１内に、点在しているとも言える。
従って、領域Ｂ１は、領域Ａ１に立体的にはさまれている状態で存在しうる。換言すると
、領域Ｂ１は、領域Ａ１に取り囲まれた状態で存在しうる。つまり、領域Ｂ１は、領域Ａ
１に内包されている構造である。
【００７４】
また、領域Ｂ１は、領域Ａ１が有するクラスタ（第１のクラスタともいう）と異なるク
ラスタ（第２のクラスタともいう）を有する構成とみることもできる。この構成の場合、
領域Ｂ１は、第２のクラスタを複数有し、複数の第２のクラスタが、それぞれ互いに繋が
る部分を有する。別言すると、領域Ａ１が有する第１のクラスタは、他の第１のクラスタ
とクラウド状に互いに繋がる部分を有し、領域Ｂ１が有する第２のクラスタは、他の第２
のクラスタとクラウド状に互いに繋がる部分を有する。
【００７５】
なお、領域Ａ１が点在する割合は、複合酸化物半導体の作製条件、または組成により、
調節することができる。例えば、領域Ａ１の割合が少ない複合酸化物半導体、または、領
域Ａ１の割合が多い複合酸化物半導体を形成することができる。また、本発明の一態様の
複合酸化物半導体は、領域Ｂ１に対し、領域Ａ１の割合が小さいとは限らない。領域Ａ１
の割合が非常に大きい複合酸化物半導体では、観察する範囲により、領域Ａ１内に領域Ｂ
１が形成されている場合もある。また、例えば、領域Ａ１が形成する粒状の領域のサイズ
は、複合酸化物半導体の作製条件、または組成により、適宜調節することができる。
【００７６】
図３（Ａ）（Ｂ）には、図１（Ａ）（Ｂ）と比較して領域Ａ１の割合が少なく、領域Ｂ
１の割合が多い複合酸化物半導体を示している。
【００７７】
また、図４（Ａ）（Ｂ）には、図３（Ａ）（Ｂ）よりも領域Ａ１の割合が少なく、領域
Ｂ１の割合が多い複合酸化物半導体を示している。領域Ａ１の割合が少ないため、図４に
示すように、重畳することなく点在している第１のクラスタが含まれうる。
【００７８】
なお、複合酸化物半導体の作製条件または組成により、図１（Ａ）（Ｂ）よりも領域Ａ
１の割合が多く、領域Ｂ１の割合が少ない複合酸化物半導体を形成することもできる。
【００７９】
ここで、全ての領域Ａ１がａ−ｂ面方向に連結した場合、トランジスタのスイッチング
特性が悪化する場合がある。例えばトランジスタのオフ電流が上昇してしまう恐れがある
。そのため、図３（Ａ）（Ｂ）及び図４（Ａ）（Ｂ）に示すように、領域Ａ１は領域Ｂ１
内に点在している方が好ましい。従って、領域Ａ１は、領域Ｂ１に立体的にはさまれてい
る状態で存在しうる。換言すると、領域Ａ１は、領域Ｂ１に取り囲まれた状態で存在しう
る。つまり、領域Ａ１は、領域Ｂ１に内包されている構造である。これにより、トランジ
スタのスイッチング特性が向上する。特にオフ電流を低減できる。
【００８０】
また、領域Ａ１と領域Ｂ１とは、明確な領界が観察できない場合がある。なお、領域Ａ
１及び領域Ｂ１のサイズは、エネルギー分散型Ｘ線分光法（ＥＤＸ：Ｅｎｅｒｇｙ  Ｄｉ
ｓｐｅｒｓｉｖｅ  Ｘ−ｒａｙ  ｓｐｅｃｔｒｏｓｃｏｐｙ）を用いた、ＥＤＸマッピン
グにて評価することができる。例えば、領域Ａ１のクラスタは、断面写真、または平面写
真のＥＤＸマッピングにおいて、クラスタの径が、０．１ｎｍ以上２．５ｎｍ以下で観察
される場合がある。なお、好ましくはクラスタの径が、０．５ｎｍ以上１．５ｎｍ以下と
する。
【００８１】
このように、本発明の一態様の酸化物半導体は、領域Ａ１と領域Ｂ１とが混合している
複合酸化物半導体であり、かつ領域Ａ１の機能と、領域Ｂ１の機能とがそれぞれ異なり、
領域Ａ１と領域Ｂ１とが相補的に機能している。例えば、元素ＭをＧａとしたＩｎ−Ｇａ
−Ｚｎ酸化物（以下、ＩＧＺＯとする）の場合、本発明の一態様の酸化物半導体を、Ｃｏ
ｍｐｌｅｍｅｎｔａｒｙ  ＩＧＺＯ（略称：Ｃ／ＩＧＺＯ）と呼称することができる。
【００８２】
一方で、例えば、領域Ａ１と領域Ｂ１とが層状に積層された構成の場合、領域Ａ１と領
域Ｂ１との間には相互作用がない、または相互作用が起きにくいため、領域Ａ１の機能と
領域Ｂ１の機能とが、それぞれ独立に機能する場合がある。この場合、領域Ａ１によって
、キャリア移動度を高くすることが出来たとしても、トランジスタのオフ電流が高くなる
場合がある。したがって、上述した複合酸化物半導体、またはＣ／ＩＧＺＯとすることで
、キャリア移動度が高い機能と、スイッチング特性が良好である機能と、を同時に兼ね備
えることが出来る。これは、本発明の一態様の複合酸化物半導体で得られる優れた効果で
ある。
【００８３】
なお、酸化物半導体をスパッタリング装置にて成膜する場合、ターゲットの原子数比か
らずれた原子数比の膜が形成される。特に、成膜時の基板温度によっては、［Ｚｎ］にお
いて、ターゲットの原子数比よりも膜の原子数比が小さくなる場合がある。
【００８４】
また、本発明の一態様である複合酸化物半導体の特性は、原子数比によって一義的に定
まらない。従って、図示する領域は、複合酸化物半導体が有する領域Ａ１、および領域Ｂ
１が有する好ましい原子数比を示す領域であり、境界は厳密ではない。
【００８５】
ここで、領域Ｂ１は結晶性を有する領域であってもよい。より好ましくは、後述するＣ
ＡＡＣ−ＯＳ（ｃ−ａｘｉｓ  ａｌｉｇｎｅｄ  ｃｒｙｓｔａｌｌｉｎｅ  ｏｘｉｄｅ  
ｓｅｍｉｃｏｎｄｕｃｔｏｒ）が含まれていてもよい。ＣＡＡＣ−ＯＳは、ｃ軸配向性を
有し、かつａ−ｂ面方向において複数のナノ結晶が連結し、歪みを有した結晶構造を有す
る。なお、歪みとは、ＣＡＡＣ−ＯＳは格子配列の揃った領域と、別の格子配列の揃った
領域と、の間で格子配列の向きが変化している箇所を指す。
【００８６】
図５（Ａ）には、領域Ｂ１に含まれる複数のナノ結晶を、破線で模式的に示している。
ナノ結晶は、六角形を基本とするが、正六角形状とは限らず、非正六角形状である場合が
ある。また、歪み部分において、五角形および七角形などの多角形のナノ結晶を有する場
合がある。
【００８７】
なお、ＣＡＡＣ−ＯＳにおいて、歪み部分の近傍においても、明確な結晶粒界を確認す
ることはできない。即ち、格子配列を歪ませることによって結晶粒界の形成を抑制してい
ることがわかる。これは、ＣＡＡＣ−ＯＳが、ａ−ｂ面方向において酸素原子の配列が稠
密でないことや、金属元素が置換することで原子間の結合距離が変化することなどによっ
て、歪みを許容することができるためと考えられる。
【００８８】
また、図５（Ｂ）は、ナノ結晶がｃ軸配向性を有し、ｃ軸がＣＡＡＣ−ＯＳの膜を形成
する面（被形成面ともいう。）、または上面に略垂直な方向を向いていることを模式的に
示している。ＣＡＡＣ−ＯＳは、ｃ軸に配向性を有する層状の結晶構造（層状構造ともい
う）をとり、インジウム、および酸素を有する層（以下、Ｉｎ層）と、元素Ｍ、亜鉛、お
よび酸素を有する層（以下、（Ｍ，Ｚｎ）層）とが積層した構造を有する。
【００８９】
なお、インジウムと元素Ｍは、互いに置換する場合がある。そのため、（Ｍ，Ｚｎ）層
の元素Ｍの一部がインジウムと置換し、（Ｉｎ，Ｍ，Ｚｎ）層と表すこともできる。その
場合、Ｉｎ層と、（Ｉｎ，Ｍ，Ｚｎ）層と、が積層した層状構造となる。
【００９０】
また、図６（Ａ）、（Ｂ）には、図５（Ａ）、（Ｂ）と比較して、領域Ａ１の割合が少
なく、領域Ｂ１の割合が多い場合の例を示している。
【００９１】
酸化物半導体は、様々な構造をとり、それぞれが様々な特性を有する。本発明の一態様
の酸化物半導体は、非晶質酸化物半導体、多結晶酸化物半導体、後述するａ−ｌｉｋｅ  
ＯＳ、後述するｎｃ−ＯＳ、後述するＣＡＡＣ−ＯＳのうち、二種以上を有する複合酸化
物半導体であってもよい。また、領域Ａ１と、領域Ｂ１とが異なる結晶性を有していても
よい。
【００９２】
例えば、領域Ａ１は非単結晶であることが好ましい。なお、領域Ａ１が結晶性を有する
場合、領域Ａ１がインジウムの場合では、正方晶系となる傾向がある。また、領域Ａ１が
酸化インジウム（［Ｉｎ］：［Ｍ］：［Ｚｎ］＝ｘ：０：０（ｘ＞０））の場合では、ビ
ックスバイト型の結晶構造となる傾向がある。また、領域Ａ１がＩｎ−Ｚｎ酸化物（［Ｉ
ｎ］：［Ｍ］：［Ｚｎ］＝ｘ：０：ｚ（ｘ＞０、ｚ＞０））の場合では、層状の結晶構造
となる傾向がある。
【００９３】
また例えば、領域Ｂ１は、非単結晶であることが好ましい。また領域Ｂ１はＣＡＡＣ−
ＯＳを有することが好ましい。ただし、領域Ｂ１はＣＡＡＣ−ＯＳのみからなる必要はな
く、多結晶酸化物半導体、およびｎｃ−ＯＳ等の領域を有していてもよい。
【００９４】
ＣＡＡＣ−ＯＳは結晶性の高い酸化物半導体である。一方、ＣＡＡＣ−ＯＳは、明確な
結晶粒界を確認することはできないため、結晶粒界に起因する電子移動度の低下が起こり
にくいといえる。また、酸化物半導体の結晶性は不純物の混入や欠陥の生成などによって
低下する場合があるため、ＣＡＡＣ−ＯＳは不純物や欠陥（酸素欠損など）の少ない酸化
物半導体ともいえる。従って、ＣＡＡＣ−ＯＳを有することで、複合酸化物半導体として
の物理的性質が安定するため、熱に強く、信頼性が高い複合酸化物半導体を提供すること
ができる。
【００９５】
＜１−３．酸化物半導体膜を有するトランジスタ＞
続いて、上記酸化物半導体膜をトランジスタに用いる場合について説明する。
【００９６】
なお、上記複合酸化物半導体をトランジスタに用いることで、キャリア移動度が高く、
かつ、スイッチング特性が高いトランジスタを実現することができる。また、信頼性の高
いトランジスタを実現することができる。
【００９７】
また、トランジスタには、キャリア密度の低い酸化物半導体膜を用いることが好ましい
。例えば、酸化物半導体膜は、キャリア密度が８×１０１１／ｃｍ３未満、好ましくは１
×１０１１／ｃｍ３未満、さらに好ましくは１×１０１０／ｃｍ３未満であり、１×１０
−９／ｃｍ３以上とすればよい。
【００９８】
酸化物半導体膜のキャリア密度を低くする場合においては、酸化物半導体膜中の不純物
濃度を低くし、欠陥準位密度を低くすればよい。本明細書等において、不純物濃度が低く
、欠陥準位密度の低いことを高純度真性または実質的に高純度真性と言う。高純度真性ま
たは実質的に高純度真性である酸化物半導体膜は、キャリア発生源が少ないため、キャリ
ア密度を低くすることができる。また、高純度真性または実質的に高純度真性である酸化
物半導体膜は、欠陥準位密度が低いため、トラップ準位密度も低くなる場合がある。
【００９９】
また、酸化物半導体膜のトラップ準位に捕獲された電荷は、消失するまでに要する時間
が長く、あたかも固定電荷のように振る舞うことがある。そのため、トラップ準位密度の
高い酸化物半導体にチャネル領域が形成されるトランジスタは、電気特性が不安定となる
場合がある。
【０１００】
従って、トランジスタの電気特性を安定にするためには、酸化物半導体膜中の不純物濃
度を低減することが有効である。また、酸化物半導体膜中の不純物濃度を低減するために
は、近接する膜中の不純物濃度も低減することが好ましい。不純物としては、水素、窒素
、アルカリ金属、アルカリ土類金属、鉄、ニッケル、シリコン等がある。
【０１０１】
ここで、酸化物半導体膜中における各不純物の影響について説明する。
【０１０２】
酸化物半導体膜において、第１４族元素の一つであるシリコンや炭素が含まれると、酸
化物半導体において欠陥準位が形成される。このため、酸化物半導体におけるシリコンや
炭素の濃度と、酸化物半導体との界面近傍のシリコンや炭素の濃度（二次イオン質量分析
法（ＳＩＭＳ：Ｓｅｃｏｎｄａｒｙ  Ｉｏｎ  Ｍａｓｓ  Ｓｐｅｃｔｒｏｍｅｔｒｙ）に
より得られる濃度）を、２×１０１８ａｔｏｍｓ／ｃｍ３以下、好ましくは２×１０１７
ａｔｏｍｓ／ｃｍ３以下とする。
【０１０３】
また、酸化物半導体膜にアルカリ金属またはアルカリ土類金属が含まれると、欠陥準位
を形成し、キャリアを生成する場合がある。従って、アルカリ金属またはアルカリ土類金
属が含まれている酸化物半導体膜を用いたトランジスタはノーマリーオン特性となりやす
い。このため、酸化物半導体膜中のアルカリ金属またはアルカリ土類金属の濃度を低減す
ることが好ましい。具体的には、ＳＩＭＳにより得られる酸化物半導体膜中のアルカリ金
属またはアルカリ土類金属の濃度を、１×１０１８ａｔｏｍｓ／ｃｍ３以下、好ましくは
２×１０１６ａｔｏｍｓ／ｃｍ３以下とする。
【０１０４】
また、酸化物半導体膜において、窒素が含まれると、キャリアである電子が生じ、キャ
リア密度が増加し、ｎ型化しやすい。この結果、窒素が含まれている酸化物半導体を半導
体に用いたトランジスタはノーマリーオン特性となりやすい。従って、該酸化物半導体に
おいて、窒素はできる限り低減されていることが好ましい、例えば、酸化物半導体中の窒
素濃度は、ＳＩＭＳにおいて、５×１０１９ａｔｏｍｓ／ｃｍ３未満、好ましくは５×１
０１８ａｔｏｍｓ／ｃｍ３以下、より好ましくは１×１０１８ａｔｏｍｓ／ｃｍ３以下、
さらに好ましくは５×１０１７ａｔｏｍｓ／ｃｍ３以下とする。
【０１０５】
また、酸化物半導体膜に含まれる水素は、金属原子と結合する酸素と反応して水になる
ため、酸素欠損（Ｖｏ）を形成する場合がある。該酸素欠損（Ｖｏ）に水素が入ることで
、キャリアである電子が生成される場合がある。また、水素の一部が金属原子と結合する
酸素と結合して、キャリアである電子を生成することがある。従って、水素が含まれてい
る酸化物半導体を用いたトランジスタはノーマリーオン特性となりやすい。このため、酸
化物半導体中の水素はできる限り低減されていることが好ましい。具体的には、酸化物半
導体において、ＳＩＭＳにより得られる水素濃度を、１×１０２０ａｔｏｍｓ／ｃｍ３未
満、好ましくは１×１０１９ａｔｏｍｓ／ｃｍ３未満、より好ましくは５×１０１８ａｔ
ｏｍｓ／ｃｍ３未満、さらに好ましくは１×１０１８ａｔｏｍｓ／ｃｍ３未満とする。
【０１０６】
なお、酸化物半導体膜中の酸素欠損（Ｖｏ）は、酸素を酸化物半導体膜に導入すること
で、低減することができる。つまり、酸化物半導体膜中の酸素欠損（Ｖｏ）に、酸素が補
填されることで、酸素欠損（Ｖｏ）は消失する。従って、酸化物半導体膜中に、酸素を拡
散させることで、トランジスタの酸素欠損（Ｖｏ）を低減し、信頼性を向上させることが
できる。
【０１０７】
なお、酸素を酸化物半導体膜に導入する方法として、例えば、酸化物半導体に接して、
化学量論的組成を満たす酸素よりも多くの酸素を含む酸化物を設けることができる。つま
り、酸化物には、化学量論的組成よりも酸素が過剰に存在する領域（以下、過剰酸素領域
ともいう）が形成されていることが好ましい。特に、トランジスタに酸化物半導体膜を用
いる場合、トランジスタ近傍の下地膜や、層間膜などに、過剰酸素領域を有する酸化物を
設けることで、トランジスタの酸素欠損を低減し、信頼性を向上させることができる。
【０１０８】
不純物が十分に低減された酸化物半導体膜をトランジスタのチャネル形成領域に用いる
ことで、安定した電気特性を付与することができる。
【０１０９】
本発明の一態様は、トランジスタを有する半導体装置であって、トランジスタは、第１
のゲート電極と、第１のゲート電極上の第１の絶縁膜と、第１の絶縁膜上の酸化物半導体
膜と、酸化物半導体膜上の第２の絶縁膜と、第２の絶縁膜上の第２のゲート電極と、酸化
物半導体膜、及び第２のゲート電極上の第３の絶縁膜と、を有し、酸化物半導体膜は、第
１または第２のゲート電極と重なるチャネル領域と、第３の絶縁膜と接するソース領域と
、第３の絶縁膜と接するドレイン領域と、を有し、第１のゲート電極と第２のゲート電極
とは、電気的に接続される。
【０１１０】
また、上記トランジスタは、その電気特性において、トランジスタのゲート電圧が０Ｖ
より大きく１０Ｖ以下の範囲での電界効果移動度の最大値が１０ｃｍ２／Ｖｓ以上２００
ｃｍ２／Ｖｓ未満である第１の領域と、しきい値電圧が−１Ｖ以上１Ｖ以下である第２の
領域と、Ｓ値が０．３Ｖ／ｄｅｃａｄｅ未満である第３の領域と、オフ電流が１×１０−
１２Ａ／ｃｍ２未満である第４の領域と、を有する。さらに、トランジスタの電界効果移
動度の最大値をμＦＥ（ｍａｘ）として表し、トランジスタのゲート電圧が２Ｖの電界効
果移動度の値をμＦＥ（Ｖｇ＝２Ｖ）として表した場合、μＦＥ（ｍａｘ）／μＦＥ（Ｖ
ｇ＝２Ｖ）が１以上１０未満となる。
【０１１１】
より好適には、上記トランジスタは、その電気特性に置いて、トランジスタのゲート電
圧が０Ｖより大きく１０Ｖ以下の範囲での電界効果移動度の最大値が６０ｃｍ２／Ｖｓ以
上２００ｃｍ２／Ｖｓ未満である第１の領域と、しきい値電圧が−１Ｖ以上１Ｖ以下であ
る第２の領域と、Ｓ値が０．３Ｖ／ｄｅｃａｄｅ未満である第３の領域と、オフ電流が１
×１０−１２Ａ／ｃｍ２未満である第４の領域と、を有する。さらに、トランジスタの電
界効果移動度の最大値をμＦＥ（ｍａｘ）として表し、トランジスタのゲート電圧が２Ｖ
の電界効果移動度の値をμＦＥ（Ｖｇ＝２Ｖ）として表した場合、μＦＥ（ｍａｘ）／μ
ＦＥ（Ｖｇ＝２Ｖ）が１以上２未満となる。
【０１１２】
上記の構成を別言すると、本発明の一態様の半導体装置は、チャネル領域に酸化物半導
体膜を有するトランジスタであって、当該トランジスタの電界効果移動度、しきい値電圧
、オフ電流、及びＳ値が非常に優れたトランジスタである。このような半導体装置を、例
えば液晶ディスプレイや有機ＥＬディスプレイの画素のトランジスタ、または液晶ディス
プレイや有機ＥＬディスプレイの駆動回路のトランジスタ等に好適に用いることができる
。
【０１１３】
＜１−４．複合酸化物半導体の作製方法＞
ここで、図１（Ａ）（Ｂ）等に示す複合酸化物半導体の作製方法の一例について説明す
る。本発明の一態様の複合酸化物半導体は、スパッタリング装置を用いて形成することが
できる。
【０１１４】
［スパッタリング装置］
図７（Ａ）は、スパッタリング装置が有する成膜室２５０１を説明する断面図であり、
図７（Ｂ）は、スパッタリング装置が有するマグネットユニット２５３０ａ、及びマグネ
ットユニット２５３０ｂの平面図である。
【０１１５】
図７（Ａ）に示す成膜室２５０１は、ターゲットホルダ２５２０ａと、ターゲットホル
ダ２５２０ｂと、バッキングプレート２５１０ａと、バッキングプレート２５１０ｂと、
ターゲット２５０２ａと、ターゲット２５０２ｂと、部材２５４２と、基板ホルダ２５７
０と、を有する。なお、ターゲット２５０２ａは、バッキングプレート２５１０ａ上に配
置される。また、バッキングプレート２５１０ａは、ターゲットホルダ２５２０ａ上に配
置される。また、マグネットユニット２５３０ａは、バッキングプレート２５１０ａを介
してターゲット２５０２ａ下に配置される。また、ターゲット２５０２ｂは、バッキング
プレート２５１０ｂ上に配置される。また、バッキングプレート２５１０ｂは、ターゲッ
トホルダ２５２０ｂ上に配置される。また、マグネットユニット２５３０ｂは、バッキン
グプレート２５１０ｂを介してターゲット２５０２ｂ下に配置される。
【０１１６】
図７（Ａ）、および図７（Ｂ）に示すように、マグネットユニット２５３０ａは、マグ
ネット２５３０Ｎ１と、マグネット２５３０Ｎ２と、マグネット２５３０Ｓと、マグネッ
トホルダ２５３２と、を有する。なお、マグネットユニット２５３０ａにおいて、マグネ
ット２５３０Ｎ１、マグネット２５３０Ｎ２及びマグネット２５３０Ｓは、マグネットホ
ルダ２５３２上に配置される。また、マグネット２５３０Ｎ１及びマグネット２５３０Ｎ
２は、マグネット２５３０Ｓと間隔を空けて配置される。なお、マグネットユニット２５
３０ｂは、マグネットユニット２５３０ａと同様の構造を有する。なお、成膜室２５０１
に基板２５６０を搬入する場合、基板２５６０は基板ホルダ２５７０に接して配置される
。
【０１１７】
ターゲット２５０２ａ、バッキングプレート２５１０ａ及びターゲットホルダ２５２０
ａと、ターゲット２５０２ｂ、バッキングプレート２５１０ｂ及びターゲットホルダ２５
２０ｂと、は部材２５４２によって離間されている。なお、部材２５４２は絶縁体である
ことが好ましい。ただし、部材２５４２が導電体または半導体であっても構わない。また
、部材２５４２が、導電体または半導体の表面を絶縁体で覆ったものであっても構わない
。
【０１１８】
ターゲットホルダ２５２０ａとバッキングプレート２５１０ａとは、ネジ（ボルトなど
）を用いて固定されており、等電位となる。また、ターゲットホルダ２５２０ａは、バッ
キングプレート２５１０ａを介してターゲット２５０２ａを支持する機能を有する。また
、ターゲットホルダ２５２０ｂとバッキングプレート２５１０ｂとは、ネジ（ボルトなど
）を用いて固定されており、等電位となる。また、ターゲットホルダ２５２０ｂは、バッ
キングプレート２５１０ｂを介してターゲット２５０２ｂを支持する機能を有する。
【０１１９】
バッキングプレート２５１０ａは、ターゲット２５０２ａを固定する機能を有する。ま
た、バッキングプレート２５１０ｂは、ターゲット２５０２ｂを固定する機能を有する。
【０１２０】
なお、図７（Ａ）には、マグネットユニット２５３０ａによって形成される磁力線２５
８０ａ、２５８０ｂが明示されている。
【０１２１】
また、図７（Ｂ）に示すように、マグネットユニット２５３０ａは、長方形または略長
方形のマグネット２５３０Ｎ１と、長方形または略長方形のマグネット２５３０Ｎ２と、
長方形または略長方形のマグネット２５３０Ｓと、がマグネットホルダ２５３２に固定さ
れている構成を有する。そして、マグネットユニット２５３０ａを、図７（Ｂ）に示す矢
印のように左右に揺動させることができる。例えば、マグネットユニット２５３０ａを、
０．１Ｈｚ以上１ｋＨｚ以下のビートで揺動させればよい。
【０１２２】
ターゲット２５０２ａ上の磁場は、マグネットユニット２５３０ａの揺動とともに変化
する。磁場の強い領域は高密度プラズマ領域となるため、その近傍においてターゲット２
５０２ａのスパッタリング現象が起こりやすい。これは、マグネットユニット２５３０ｂ
についても同様である。
【０１２３】
＜１−５．複合酸化物半導体の作製フロー＞
図８は、複合酸化物半導体の作製方法を説明する工程フロー図である。
【０１２４】
図１（Ａ）（Ｂ）に示す複合酸化物半導体は、少なくとも図８に示す第１乃至第４の工
程を経て作製される。
【０１２５】
［第１の工程：成膜室に基板を配置する工程］
第１の工程は、成膜室に基板を配置する工程を有する（図８ステップＳ１０１参照）。
【０１２６】
第１の工程としては、例えば、図７に示す成膜室２５０１が有する基板ホルダ２５７０
に基板２５６０を配置する。
【０１２７】
成膜時の基板２５６０の温度は、複合酸化物半導体の電気的な性質に影響する。基板温
度が高いほど、複合酸化物半導体の結晶性を高め、信頼性を高めることができる。一方、
基板温度が低いほど、複合酸化物半導体の結晶性を低くし、キャリア移動度を高めること
ができる。特に、成膜時の基板温度が低いほど、複合酸化物半導体を有するトランジスタ
において、低いゲート電圧（例えば０Ｖより大きく２Ｖ以下）における電界効果移動度の
向上が顕著となる。
【０１２８】
基板２５６０の温度としては、室温（２５℃）以上２００℃以下、好ましくは室温以上
１７０℃以下、より好ましくは室温以上１３０℃以下とすればよい。基板温度を上記範囲
とすることで、大面積のガラス基板（例えば、後に記載の第８世代または第１０世代のガ
ラス基板）を用いる場合に好適である。特に、複合酸化物半導体の成膜時における基板温
度を室温、別言すると意図的に加熱されない状態とすることで、基板の撓みまたは歪みを
抑制することができるため好適である。
【０１２９】
また、基板ホルダ２５７０に冷却機構等を設け、基板２５６０を冷却する構成としても
よい。
【０１３０】
また、基板２５６０の温度を１００℃以上１３０℃以下とすることにより、複合酸化物
半導体中の水を除去することができる。このように不純物である水を除去することで、電
界効果移動度の向上を図りながら、信頼性の向上を図ることができる。
【０１３１】
また、基板２５６０の温度を１００℃以上１３０℃以下とすることにより、スパッタリ
ング装置に、過剰な熱による歪みが生じることを防ぐことができる。これにより、半導体
装置の生産性向上を図ることができる。よって、生産性が安定するため、大規模な生産装
置を導入しやすいので、大面積の基板を用いた大型の表示装置を容易に製造することがで
きる。
【０１３２】
また、基板２５６０の温度を高くすることで、複合酸化物半導体中の水をより効果的に
除去することができるだけでなく、複合酸化物半導体の結晶性を高めることができる。例
えば基板２５６０の温度を８０℃以上大きく２００℃以下、好ましくは１００℃以上１７
０℃以下の温度とすることで、結晶性の高い複合酸化物半導体を成膜できる。
【０１３３】
［第２の工程：成膜室にガスを導入する工程］
第２の工程は、成膜室にガスを導入する工程を有する（図８ステップＳ２０１参照）。
【０１３４】
第２の工程としては、例えば、図７に示す成膜室２５０１にガスを導入する。当該ガス
としては、アルゴンガス及び酸素ガスのいずれか一方または双方を導入すればよい。なお
、アルゴンガスに代えてヘリウム、キセノン、クリプトン等の不活性ガスを用いてもよい
。
【０１３５】
酸素ガスを用いて複合酸化物半導体を成膜する際に、成膜ガス全体に占める酸素の割合
から、「酸素流量比」と記載する場合がある。
【０１３６】
酸素流量比が大きいほど、複合酸化物半導体の結晶性を高め、信頼性を高めることがで
きる。一方、酸素流量比が小さいほど、複合酸化物半導体の結晶性を低くし、キャリア移
動度を高めることができる。特に、酸素流量比が小さいほど、複合酸化物半導体を有する
トランジスタにおいて、低いゲート電圧（例えば０Ｖより大きく２Ｖ以下の範囲）におけ
る電界効果移動度の向上が顕著となる。
【０１３７】
酸素流量比は、複合酸化物半導体の用途に応じた好ましい特性を得るために、０％以上
１００％以下の範囲で適宜設定することができる。
【０１３８】
例えば、電界効果移動度の高いトランジスタの半導体層に用いる場合には、複合酸化物
半導体の成膜時における酸素流量比として、０％より大きく３０％以下、好ましくは５％
以上３０％以下、さらに好ましくは７％以上１５％以下とする。または、複合酸化物半導
体を成膜する際に、酸素ガスを用いずに成膜してもよく、このときの酸素流量比は０％で
ある。
【０１３９】
また、比較的高い電界効果移動度と、比較的高い信頼性が両立したトランジスタを得る
ためには、複合酸化物半導体の成膜時における酸素流量比を３０％より大きく７０％未満
、好ましくは３０％より大きく５０％以下とする。または、複合酸化物半導体の成膜時に
おける酸素流量比を１０％以上５０％以下、好ましくは３０％以上５０％以下とする。
【０１４０】
また、高い信頼性を有するトランジスタを得るためには、複合酸化物半導体の成膜時に
おける酸素流量比を７０％以上１００％以下とする。
【０１４１】
このように、成膜時の基板温度と酸素流量比を制御することにより、所望の電気特性を
実現する複合酸化物半導体を成膜することができる。例えば、基板温度を下げる（上げる
）ことと、酸素流量比を下げる（上げる）ことは、それぞれ電界効果移動度に対する寄与
が同等である場合がある。したがって、例えば装置上の制約から、基板温度を十分に上げ
ることができない場合であっても、酸素流量比を高めることで、基板温度を上げて成膜し
た場合と同等の電界効果移動度を有するトランジスタを実現することもできる。
【０１４２】
なお、成膜時の基板温度と酸素流量比を制御することでキャリア移動度が高められた複
合酸化物半導体を用いた場合であっても、後述する方法により酸素欠損や不純物の低減を
図ることにより、信頼性の高いトランジスタを実現することができる。
【０１４３】
また、上記ガスの高純度化も必要である。例えば、ガスとして用いる酸素ガスやアルゴ
ンガスは、露点が−４０℃以下、好ましくは−８０℃以下、より好ましくは−１００℃以
下、より好ましくは−１２０℃以下にまで高純度化したガスを用いることで複合酸化物半
導体に水分等が取り込まれることを可能な限り防ぐことができる。
【０１４４】
また、成膜室２５０１は、複合酸化物半導体にとって不純物となる水等を可能な限り除
去すべくクライオポンプのような吸着式の真空排気ポンプを用いて、高真空（５×１０−
７Ｐａから１×１０−４Ｐａ程度まで）に排気されることが好ましい。特に、スパッタリ
ング装置の待機時における、成膜室２５０１内のＨ２Ｏに相当するガス分子（ｍ／ｚ＝１
８に相当するガス分子）の分圧を１×１０−４Ｐａ以下、好ましく５×１０−５Ｐａ以下
とすることが好ましい。
【０１４５】
［第３の工程：ターゲットに電圧を印加する工程］
第３の工程は、ターゲットに電圧を印加する工程を有する（図８ステップＳ３０１参照
）。
【０１４６】
第３の工程としては、例えば、図７に示すターゲットホルダ２５２０ａ及びターゲット
ホルダ２５２０ｂに電圧を印加する。一例としては、ターゲットホルダ２５２０ａに接続
する端子Ｖ１に印加される電位を、基板ホルダ２５７０に接続する端子Ｖ２に印加される
電位よりも低い電位とする。また、ターゲットホルダ２５２０ｂに接続する端子Ｖ４に印
加される電位を、基板ホルダ２５７０に接続する端子Ｖ２よりも低い電位とする。また、
基板ホルダ２５７０に接続する端子Ｖ２に印加される電位を、接地電位とする。また、マ
グネットホルダ２５３２に接続する端子Ｖ３に印加される電位を、接地電位とする。
【０１４７】
なお、端子Ｖ１、端子Ｖ２、端子Ｖ３、及び端子Ｖ４に印加される電位は上記の電位に
限定されない。また、ターゲットホルダ２５２０、基板ホルダ２５７０、マグネットホル
ダ２５３２の全てに電位が印加されなくても構わない。例えば、基板ホルダ２５７０が電
気的にフローティング状態であってもよい。なお、端子Ｖ１には、印加する電位の制御が
可能な電源が電気的に接続されているものとする。電源には、ＤＣ電源、ＡＣ電源、また
はＲＦ電源を用いればよい。
【０１４８】
また、ターゲット２５０２ａ、及びターゲット２５０２ｂとしては、インジウム、元素
Ｍ（ＭはＡｌ、Ｇａ、Ｙ、またはＳｎ）、亜鉛、及び酸素を有するターゲットを用いると
好ましい。ターゲット２５０２ａ、及びターゲット２５０２ｂの一例としては、Ｉｎ−Ｇ
ａ−Ｚｎ金属酸化物ターゲット（Ｉｎ：Ｇａ：Ｚｎ＝４：２：４．１［原子数比］）、Ｉ
ｎ−Ｇａ−Ｚｎ金属酸化物ターゲット（Ｉｎ：Ｇａ：Ｚｎ＝５：１：７［原子数比］）な
どを用いることができる。以下では、Ｉｎ−Ｇａ−Ｚｎ金属酸化物ターゲット（Ｉｎ：Ｇ
ａ：Ｚｎ＝４：２：４．１［原子数比］）を用いる場合について説明する。
【０１４９】
［第４の工程：基板上に複合酸化物半導体を堆積する工程］
第４の工程は、ターゲットからスパッタ粒子が弾き出され、基板上に複合酸化物半導体
を堆積する工程を有する（図８ステップＳ４０１参照）。
【０１５０】
第４の工程としては、例えば、図７に示す成膜室２５０１中で、アルゴンガスまたは酸
素ガスが電離し、陽イオンと電子とに分かれてプラズマを形成する。その後、プラズマ中
の陽イオンは、ターゲットホルダ２５２０ａ、２５２０ｂに印加された電位によって、タ
ーゲット２５０２ａ、２５０２ｂに向けて加速される。陽イオンがＩｎ−Ｇａ−Ｚｎ金属
酸化物ターゲットに衝突することで、スパッタ粒子が生成され、基板２５６０にスパッタ
粒子が堆積する。
【０１５１】
なお、ターゲット２５０２ａ、２５０２ｂとして、原子数比がＩｎ：Ｇａ：Ｚｎ＝４：
２：４．１または原子数比がＩｎ：Ｇａ：Ｚｎ＝５：１：７のＩｎ−Ｇａ−Ｚｎ金属酸化
物ターゲットを用いると、ターゲット中に組成の異なる複数の結晶粒を有している場合が
ある。例えば、当該複数の結晶粒は、径が１０μｍ以下である場合が多い。また、例えば
、Ｉｎ−Ｇａ−Ｚｎ金属酸化物ターゲット中に、Ｉｎの割合が多い結晶粒を含む場合に、
先に説明の領域Ａ１が形成される割合が増える場合がある。
【０１５２】
＜１−６．成膜モデル＞
次に、第４の工程において、図９（Ａ）（Ｂ）（Ｃ）に示す成膜モデルを考えることが
できる。
【０１５３】
図９（Ａ）（Ｂ）（Ｃ）は、図７に示すターゲット２５０２ａ近傍の断面模式図である
。なお、図９（Ａ）は使用前のターゲットの状態を表し、図９（Ｂ）は成膜前のターゲッ
トの状態を表し、図９（Ｃ）は、成膜中のターゲットの状態を表す。また、図９（Ａ）（
Ｂ）（Ｃ）には、ターゲット２５０２ａ、プラズマ２１９０、陽イオン２１９２、スパッ
タ粒子２５０４ａ、２５０６ａ等が明示されている。
【０１５４】
図９（Ａ）においては、ターゲット２５０２ａの表面が比較的平坦であり、且つ組成（
例えば、Ｉｎ、Ｇａ及びＺｎの組成）が一様である。一方、図９（Ｂ）においては、事前
に行うスパッタリング処理等によって、ターゲット２５０２ａの表面に凹凸が形成され、
且つ組成に偏析が生じている。当該凹凸及び当該偏析としては、事前に行うスパッタリン
グ処理でのプラズマ（例えばＡｒプラズマなど）によって生じうる。なお、図９（Ｂ）に
は、偏析領域２５０４、及び偏析領域２５０６を示している。ここでは、偏析領域２５０
４がＧａ及びＺｎを多く含む領域（Ｇａ，Ｚｎ−Ｒｉｃｈ領域）とし、偏析領域２５０６
がＩｎを多く含む領域（Ｉｎ−Ｒｉｃｈ領域）とする。なお、Ｇａが多く含まれる偏析領
域２５０４が形成される理由としては、ＧａはＩｎよりも融点の低い材料であるため、プ
ラズマ処理中にターゲット２５０２ａが受ける熱により、その一部が溶解し、凝集するこ
とで偏析領域２５０４が形成されるためと考えられる。
【０１５５】
［第１のステップ］
図９（Ｃ）では、アルゴンガスまたは酸素ガスが電離し、陽イオン２１９２と電子（図
示しない）とに分かれてプラズマ２１９０を形成する。その後、プラズマ２１９０中の陽
イオン２１９２は、ターゲット２５０２ａ（ここではＩｎ−Ｇａ−Ｚｎ酸化物ターゲット
）に向けて加速する。陽イオン２１９２がＩｎ−Ｇａ−Ｚｎ酸化物ターゲットに衝突する
ことで、スパッタ粒子２５０４ａ、２５０６ａが生成され、Ｉｎ−Ｇａ−Ｚｎ酸化物ター
ゲットから、スパッタ粒子２５０４ａ、２５０６ａが弾き出される。なお、スパッタ粒子
２５０４ａは、偏析領域２５０４から弾き出されるため、Ｇａ，Ｚｎ−Ｒｉｃｈなクラス
タを形成している場合がある。また、スパッタ粒子２５０６ａは、偏析領域２５０６から
弾き出されるため、Ｉｎ−Ｒｉｃｈなクラスタを形成している場合がある。
【０１５６】
また、Ｉｎ−Ｇａ−Ｚｎ酸化物ターゲットにおいては、最初に偏析領域２５０４からス
パッタ粒子２５０４ａが優先的にスパッタリングされると考えられる。これは、陽イオン
２１９２がＩｎ−Ｇａ−Ｚｎ酸化物ターゲットに衝突することで、相対原子質量が、Ｉｎ
よりもＧａ及びＺｎの方が軽いため、Ｉｎ−Ｇａ−Ｚｎ酸化物ターゲットから優先的に弾
き出されるためである。弾き出されたスパッタ粒子２５０４ａが基板上に堆積することで
、図１（Ａ）（Ｂ）等に示す領域Ｂ１が形成される。
【０１５７】
［第２のステップ］
続いて、図９（Ｃ）に示すように、偏析領域２５０６からスパッタ粒子２５０６ａがス
パッタリングされる。基板上に先に成膜された領域Ｂ１上にスパッタ粒子２５０６ａが衝
突し、図１（Ａ）（Ｂ）等に示す領域Ａ１が形成される。
【０１５８】
また、図９（Ｃ）に示すように、ターゲット２５０２ａは、成膜中にはスパッタされ続
けるため、偏析領域２５０４の生成と、偏析領域２５０４の消滅とが、断続的に発生する
。
【０１５９】
上記第１のステップと、第２のステップとの成膜モデルを繰り返すことで、図１（Ａ）
（Ｂ）等に示す本発明の一態様の複合酸化物半導体を得ることができる。
【０１６０】
すなわち、Ｉｎ−Ｒｉｃｈな偏析領域２５０６と、Ｇａ，Ｚｎ−Ｒｉｃｈな偏析領域２
５０４から、個別にスパッタ粒子（２５０４ａ及び２５０６ａ）が、それぞれ飛び出して
基板上に堆積する。基板上では、Ｉｎ−Ｒｉｃｈな領域同士がクラウド状に繋がることで
図１（Ａ）（Ｂ）に示すような、本発明の一態様の複合酸化物半導体が形成されうる。複
合酸化物半導体の膜中で、Ｉｎ−Ｒｉｃｈな領域同士がクラウド状に繋がることで、当該
複合酸化物半導体を用いたトランジスタは、高いオン電流（Ｉｏｎ）、及び高い電界効果
移動度（μＦＥ）を有する。
【０１６１】
このように、高いオン電流（Ｉｏｎ）及び高い電界効果移動度（μＦＥ）を満たすトラ
ンジスタにおいては、Ｉｎが重要であり、その他の金属（例えば、Ｇａなど）は必ずしも
必要ない。
【０１６２】
なお、上記においては、アルゴンガスを用いて、本発明の複合酸化物半導体を成膜する
モデルについて例示している。この場合、複合酸化物半導体中に酸素欠損が多く含まれう
る。複合酸化物半導体中に酸素欠損が多く含まれると、当該複合酸化物半導体中に浅い欠
陥準位（ｓＤＯＳともいう）が形成される場合がある。複合酸化物半導体中にｓＤＯＳが
形成されると、当該ｓＤＯＳがキャリアトラップとなり、オン電流及び電界効果移動度が
低下してしまう。
【０１６３】
したがって、アルゴンガスを用いて複合酸化物半導体を形成した場合においては、複合
酸化物半導体の形成後に、複合酸化物半導体中に酸素を供給することによって、複合酸化
物半導体中の酸素欠損を補填しｓＤＯＳを低減すると好ましい。
【０１６４】
上記酸素の供給方法としては、例えば、複合酸化物半導体の形成後に、酸素を含む雰囲
気下で熱処理を行う方法、または酸素を含む雰囲気下でプラズマ処理を行う方法などが挙
げられる。あるいは、本発明の一態様の複合酸化物半導体に接する絶縁膜、または複合酸
化物半導体の近傍の絶縁膜に過剰酸素を有する構成とすればよい。絶縁膜が過剰酸素を有
する構成については、実施の形態２に詳細を説明する。
【０１６５】
なお、ここではスパッタリング法による作製方法について説明したが、これに限定され
ず、パルスレーザー堆積（ＰＬＤ）法、プラズマ化学気相堆積（ＰＥＣＶＤ）法、熱ＣＶ
Ｄ（Ｃｈｅｍｉｃａｌ  Ｖａｐｏｒ  Ｄｅｐｏｓｉｔｉｏｎ）法、ＡＬＤ（Ａｔｏｍｉｃ
Ｌａｙｅｒ  Ｄｅｐｏｓｉｔｉｏｎ）法、真空蒸着法などを用いてもよい。熱ＣＶＤ法
の例としては、ＭＯＣＶＤ（Ｍｅｔａｌ  Ｏｒｇａｎｉｃ  Ｃｈｅｍｉｃａｌ  Ｖａｐｏ
ｒ  Ｄｅｐｏｓｉｔｉｏｎ）法が挙げられる。
【０１６６】
＜１−７．成膜モデルの検証＞
次に、上記成膜モデルを検証するために、スパッタリングターゲット表面の形状及び組
成分布を調査した。ここでは、スパッタリング処理を行う前後における、スパッタリング
ターゲットの変化を調査した。
【０１６７】
図１０は、試料の作製、及び分析方法を説明する図である。
【０１６８】
試料には、金属酸化物ターゲットの一部を切り出したものを用いた。ここでは、金属元
素の原子数比がＩｎ：Ｇａ：Ｚｎ＝４：２：３ある金属酸化物ターゲット、Ｉｎ：Ｇａ：
Ｚｎ＝１：１：１である金属酸化物ターゲット、Ｉｎ：Ｇａ：Ｚｎ＝５：１：６である金
属酸化物ターゲット、Ｉｎ：Ｇａ：Ｚｎ＝５：１：８である金属酸化物ターゲットの４種
類を用いた。
【０１６９】
続いて、試料の表面を研磨した。その後、研磨した表面について、ＳＥＭ（Ｓｃａｎｎ
ｉｎｇ  Ｅｌｅｃｔｒｏｎ  Ｍｉｃｒｏｓｃｏｐｅ）による観察、及びＳＥＭ−ＥＤＸ（
Ｅｎｅｒｇｙ  Ｄｉｓｐｅｒｓｉｖｅ  Ｘ−ｒａｙ  ｓｐｅｃｔｒｏｓｃｏｐｙ）による
組成分析を行った。ＳＥＭ像の観察、及びＥＤＸ測定には、堀場製作所製ＥＸ−３７０を
用い、加速電圧を１５ｋＶとした。
【０１７０】
次に、試料表面に対して、スパッタリング処理を行った。スパッタリング処理は、成膜
ガスとしてアルゴンガスを用い、圧力０．４Ｐａ、直流電力２００Ｗの条件で１時間の処
理を行った。
【０１７１】
その後、スパッタリングされた表面について、上記と同様にＳＥＭによる観察と、ＳＥ
Ｍ−ＥＤＸによる組成分析を行った。
【０１７２】
ＥＤＸ分析では、試料の分析対象領域の各点に電子線照射を行い、これにより発生する
試料の特性Ｘ線のエネルギーと発生回数を測定し、各点に対応するＥＤＸスペクトルを得
る。ここでは、各点のＥＤＸスペクトルのピークを、Ｉｎ原子のＬ殻への電子遷移、Ｇａ
原子のＬ殻への電子遷移、Ｚｎ原子のＬ殻への電子遷移及びＯ原子のＫ殻への電子遷移に
帰属させ、各点におけるそれぞれの原子の比率を算出した。これを試料の分析対象領域に
ついて行うことにより、各原子の比率の分布が示されたＥＤＸマッピングを得ることがで
きる。
【０１７３】
まず、Ｉｎ：Ｇａ：Ｚｎ＝４：２：３である金属酸化物ターゲットについて測定したＳ
ＥＭ像とＥＤＸマッピングを図１１及び図１２に示す。図１１は、スパッタリング処理前
の試料表面のＳＥＭ像及びＥＤＸマッピングであり、図１２は、スパッタリング処理後の
試料表面のＳＥＭ像及びＥＤＸマッピングである。各図において、ＳＥＭ像と同じ位置に
おけるＯ原子、Ｚｎ原子、Ｇａ原子、及びＩｎ原子のＥＤＸマッピングを示している。
【０１７４】
図１１に示すように、ＳＥＭ像ではボイド（孔）が見られるものの、試料表面は比較的
平坦であることが分かる。また、ＳＥＭ像では複数のグレインが観察され、試料は多結晶
であることが確認できる。また、ＥＤＸマッピングから、一部にＺｎリッチな領域が確認
されるものの、それぞれの元素は概ね均一に分布していることが確認できた。
【０１７５】
一方、図１２に示すように、スパッタリング処理を行うと、試料表面に凹凸形状が形成
されていることが確認できた。より具体的には、試料表面に直径約０．１μｍ以上５μｍ
以下程度の粒状の析出物が確認できた。なお、図１２に示すＥＤＸマッピングにおいて、
表面の凹凸の影響によりＥＤＸスペクトルが取得できていない点が存在する。
【０１７６】
また、図１２におけるＥＤＸマッピングを見ると、Ｏ原子、Ｚｎ原子、及びＧａ原子は
、試料表面の形状を反映した分布を有し、場所によりその存在割合が大きく異なることが
確認できる。また、析出物表面は、Ｇａ原子及びＺｎ原子の組成が高い傾向があることが
分かる。一方、Ｉｎ原子については、試料表面の形状が反映されず、他の原子と比較して
、均一に分布していることが確認できる。
【０１７７】
図１３には、いくつかの位置のＩｎ、Ｇａ、及びＺｎの存在割合を円グラフで示した図
である。また、図１４は、図１３に示す結果を棒グラフで示した図である。図１３及び図
１４に示すように、スパッタリング処理前では組成は概ね均一であり、ターゲットの組成
に近い値を取るのに対し、スパッタリング処理後では、位置によって組成にばらつきが生
じることが確認された。特にスパッタリング処理後でみられる析出物には、Ｉｎが少なく
、ＧａやＺｎが偏析している領域が存在することが確認できた。
【０１７８】
図１５及び図１６には、Ｉｎ：Ｇａ：Ｚｎ＝１：１：１である金属酸化物ターゲットに
ついて測定したＳＥＭ像とＥＤＸマッピングを示す。また図１７及び図１８には、Ｉｎ：
Ｇａ：Ｚｎ＝５：１：６である金属酸化物ターゲットについて測定したＳＥＭ像とＥＤＸ
マッピングを示す。また図１９及び図２０には、Ｉｎ：Ｇａ：Ｚｎ＝５：１：８である金
属酸化物ターゲットについて測定したＳＥＭ像とＥＤＸマッピングを示す。
【０１７９】
このように、異なる組成の金属酸化物ターゲットのいずれについても、スパッタリング
処理後にはＩｎの割合が低く、且つＧａ及びＺｎの割合が多い析出物が表面に存在するこ
とが確認できた。また、ＩｎはＯ、Ｇａ、及びＺｎと比較して、均一に分布していること
が確認できた。
【０１８０】
以上の結果から、スパッタリング処理により、金属酸化物ターゲットの表面には、Ｇａ
及びＺｎを多く含む偏析領域が形成されていることが確認できる。また、Ｉｎは均一に分
布していることが分かる。したがって、先に説明した成膜モデルが十分に妥当なものであ
ることが分かる。
【０１８１】
＜１−８．酸化物半導体の区分＞
次に、酸化物半導体の区分について説明する。
【０１８２】
酸化物半導体は、単結晶酸化物半導体と、それ以外の非単結晶酸化物半導体と、に分け
られる。非単結晶酸化物半導体としては、ＣＡＡＣ−ＯＳ（ｃ−ａｘｉｓ−ａｌｉｇｎｅ
ｄ  ｃｒｙｓｔａｌｌｉｎｅ  ｏｘｉｄｅ  ｓｅｍｉｃｏｎｄｕｃｔｏｒ）、多結晶酸化
物半導体、ｎｃ−ＯＳ（ｎａｎｏｃｒｙｓｔａｌｌｉｎｅ  ｏｘｉｄｅ  ｓｅｍｉｃｏｎ
ｄｕｃｔｏｒ）、擬似非晶質酸化物半導体（ａ−ｌｉｋｅ  ＯＳ：ａｍｏｒｐｈｏｕｓ−
ｌｉｋｅ  ｏｘｉｄｅ  ｓｅｍｉｃｏｎｄｕｃｔｏｒ）、及び非晶質酸化物半導体などが
ある。
【０１８３】
また別の観点では、酸化物半導体は、非晶質酸化物半導体と、それ以外の結晶性酸化物
半導体と、に分けられる。結晶性酸化物半導体としては、単結晶酸化物半導体、ＣＡＡＣ
−ＯＳ、多結晶酸化物半導体、及びｎｃ−ＯＳなどがある。
【０１８４】
非晶質構造は、一般に、等方的であって不均質構造を持たない、準安定状態で原子の配
置が固定化していない、結合角度が柔軟である、短距離秩序は有するが長距離秩序を有さ
ない、などといわれている。
【０１８５】
すなわち、安定な酸化物半導体を完全な非晶質（ｃｏｍｐｌｅｔｅｌｙ  ａｍｏｒｐｈ
ｏｕｓ）酸化物半導体とは呼べない。また、等方的でない（例えば、微小な領域において
周期構造を有する）酸化物半導体を、完全な非晶質酸化物半導体とは呼べない。一方、ａ
−ｌｉｋｅ  ＯＳは、等方的でないが、鬆（ボイドともいう。）を有する不安定な構造で
ある。不安定であるという点では、ａ−ｌｉｋｅ  ＯＳは、物性的に非晶質酸化物半導体
に近い。
【０１８６】
［ＣＡＡＣ−ＯＳ］
まずは、ＣＡＡＣ−ＯＳについて説明する。
【０１８７】
ＣＡＡＣ−ＯＳは、ｃ軸配向した複数の結晶部（ペレットともいう。）を有する酸化物
半導体の一種である。
【０１８８】
ＣＡＡＣ−ＯＳは結晶性の高い酸化物半導体である。酸化物半導体の結晶性は不純物の
混入や欠陥の生成などによって低下する場合があるため、ＣＡＡＣ−ＯＳは不純物や欠陥
（酸素欠損など）の少ない酸化物半導体ともいえる。
【０１８９】
なお、不純物は、酸化物半導体の主成分以外の元素で、水素、炭素、シリコン、遷移金
属元素などがある。例えば、シリコンなどの、酸化物半導体を構成する金属元素よりも酸
素との結合力の強い元素は、酸化物半導体から酸素を奪うことで酸化物半導体の原子配列
を乱し、結晶性を低下させる要因となる。また、鉄やニッケルなどの重金属、アルゴン、
二酸化炭素などは、原子半径（または分子半径）が大きいため、酸化物半導体の原子配列
を乱し、結晶性を低下させる要因となる。
【０１９０】
［ｎｃ−ＯＳ］
次に、ｎｃ−ＯＳについて説明する。
【０１９１】
ｎｃ−ＯＳをＸＲＤによって解析した場合について説明する。例えば、ｎｃ−ＯＳに対
し、ｏｕｔ−ｏｆ−ｐｌａｎｅ法による構造解析を行うと、配向性を示すピークが現れな
い。即ち、ｎｃ−ＯＳの結晶は配向性を有さない。
【０１９２】
ｎｃ−ＯＳは、非晶質酸化物半導体よりも規則性の高い酸化物半導体である。そのため
、ｎｃ−ＯＳは、ａ−ｌｉｋｅ  ＯＳや非晶質酸化物半導体よりも欠陥準位密度が低くな
る。ただし、ｎｃ−ＯＳは、異なるペレット間で結晶方位に規則性が見られない。そのた
め、ｎｃ−ＯＳは、ＣＡＡＣ−ＯＳと比べて欠陥準位密度が高くなる場合がある。
【０１９３】
［ａ−ｌｉｋｅ  ＯＳ］
ａ−ｌｉｋｅ  ＯＳは、ｎｃ−ＯＳと非晶質酸化物半導体との間の構造を有する酸化物
半導体である。
【０１９４】
ａ−ｌｉｋｅ  ＯＳは、鬆または低密度領域を有する。ａ−ｌｉｋｅ  ＯＳは、鬆を有
するため、不安定な構造である。
【０１９５】
また、ａ−ｌｉｋｅ  ＯＳは、鬆を有するため、ｎｃ−ＯＳ及びＣＡＡＣ−ＯＳと比べ
て密度の低い構造である。具体的には、ａ−ｌｉｋｅ  ＯＳの密度は、同じ組成の単結晶
の密度の７８．６％以上９２．３％未満である。また、ｎｃ−ＯＳの密度及びＣＡＡＣ−
ＯＳの密度は、同じ組成の単結晶の密度の９２．３％以上１００％未満である。単結晶の
密度の７８％未満である酸化物半導体は、成膜すること自体が困難である。
【０１９６】
例えば、Ｉｎ：Ｇａ：Ｚｎ＝１：１：１［原子数比］を満たす酸化物半導体において、
菱面体晶構造を有する単結晶ＩｎＧａＺｎＯ４の密度は６．３５７ｇ／ｃｍ３である。よ
って、例えば、Ｉｎ：Ｇａ：Ｚｎ＝１：１：１［原子数比］を満たす酸化物半導体におい
て、ａ−ｌｉｋｅ  ＯＳの密度は５．０ｇ／ｃｍ３以上５．９ｇ／ｃｍ３未満である。ま
た、例えば、Ｉｎ：Ｇａ：Ｚｎ＝１：１：１［原子数比］を満たす酸化物半導体において
、ｎｃ−ＯＳの密度及びＣＡＡＣ−ＯＳの密度は５．９ｇ／ｃｍ３以上６．３ｇ／ｃｍ３
未満である。
【０１９７】
なお、同じ組成の単結晶が存在しない場合、任意の割合で組成の異なる単結晶を組み合
わせることにより、所望の組成における単結晶に相当する密度を見積もることができる。
所望の組成の単結晶に相当する密度は、組成の異なる単結晶を組み合わせる割合に対して
、加重平均を用いて見積もればよい。ただし、密度は、可能な限り少ない種類の単結晶を
組み合わせて見積もることが好ましい。
【０１９８】
以上のように、酸化物半導体は、様々な構造をとり、それぞれが様々な特性を有する。
なお、本発明の一態様の酸化物半導体膜は、非晶質酸化物半導体、ａ−ｌｉｋｅ  ＯＳ、
ｎｃ−ＯＳ、ＣＡＡＣ−ＯＳのうち、二種以上が混在していてもよい。
【０１９９】
なお、先に説明した領域Ａ１は、非単結晶であることが好ましい。また、領域Ｂ１は、
非単結晶であることが好ましい。また、領域Ａ１と、領域Ｂ１とが異なる結晶を有してい
てもよい。
【０２００】
本実施の形態は、少なくともその一部を本明細書中に記載する他の実施の形態と適宜組
み合わせて実施することができる。
【０２０１】
（実施の形態２）
本実施の形態においては、実施の形態１に示すトランジスタと異なる態様のトランジス
タについて、図２１乃至図３８を用いて説明する。
【０２０２】
＜２−１．トランジスタの構成例＞
本発明の一態様のトランジスタの構造について説明を行う。
【０２０３】
［トランジスタの構成例１］
図２１（Ａ）は、トランジスタ１００Ａの上面図であり、図２１（Ｂ）は図２１（Ａ）
の一点鎖線Ｘ１−Ｘ２間の断面図であり、図２１（Ｃ）は図２１（Ａ）の一点鎖線Ｙ１−
Ｙ２間の断面図である。なお、図２１（Ａ）では、明瞭化のため、絶縁膜１１０などの構
成要素を省略して図示している。なお、トランジスタの上面図においては、以降の図面に
おいても図２１（Ａ）と同様に、構成要素の一部を省略して図示する場合がある。また、
一点鎖線Ｘ１−Ｘ２方向をチャネル長（Ｌ）方向、一点鎖線Ｙ１−Ｙ２方向をチャネル幅
（Ｗ）方向と呼称する場合がある。
【０２０４】
図２１（Ａ）（Ｂ）（Ｃ）に示すトランジスタ１００Ａは、基板１０２上の導電膜１０
６と、導電膜１０６上の絶縁膜１０４と、絶縁膜１０４上の酸化物半導体膜１０８と、酸
化物半導体膜１０８上の絶縁膜１１０と、絶縁膜１１０上の導電膜１１２と、絶縁膜１０
４、酸化物半導体膜１０８、及び導電膜１１２上の絶縁膜１１６と、を有する。なお、酸
化物半導体膜１０８は、導電膜１１２と重なるチャネル領域１０８ｉと、絶縁膜１１６と
接するソース領域１０８ｓと、絶縁膜１１６と接するドレイン領域１０８ｄと、を有する
。
【０２０５】
また、絶縁膜１１６は、窒素または水素を有する。絶縁膜１１６と、ソース領域１０８
ｓ及びドレイン領域１０８ｄと、が接することで、絶縁膜１１６中の窒素または水素がソ
ース領域１０８ｓ及びドレイン領域１０８ｄ中に添加される。ソース領域１０８ｓ及びド
レイン領域１０８ｄは、窒素または水素が添加されることで、キャリア密度が高くなる。
【０２０６】
また、トランジスタ１００Ａは、絶縁膜１１６上の絶縁膜１１８と、絶縁膜１１６、１
１８に設けられた開口部１４１ａを介して、ソース領域１０８ｓに電気的に接続される導
電膜１２０ａと、絶縁膜１１６、１１８に設けられた開口部１４１ｂを介して、ドレイン
領域１０８ｄに電気的に接続される導電膜１２０ｂと、を有していてもよい。また、絶縁
膜１１８、導電膜１２０ａ、及び導電膜１２０ｂ上に絶縁膜１２２を有していてもよい。
なお、図２１（Ｂ）（Ｃ）においては、絶縁膜１２２を設ける構成を例示したが、これに
限定されず、絶縁膜１２２を設けない構成としてもよい。
【０２０７】
なお、本明細書等において、絶縁膜１０４を第１の絶縁膜と、絶縁膜１１０を第２の絶
縁膜と、絶縁膜１１６を第３の絶縁膜と、絶縁膜１１８を第４の絶縁膜と、絶縁膜１２２
を第５の絶縁膜と、それぞれ呼称する場合がある。また、絶縁膜１０４は、第１のゲート
絶縁膜としての機能を有し、絶縁膜１１０は、第２のゲート絶縁膜としての機能を有する
。また、絶縁膜１１６、１１８は保護絶縁膜としての機能を有し、絶縁膜１２２は平坦化
絶縁膜としての機能を有する。
【０２０８】
また、絶縁膜１１０は、過剰酸素領域を有する。絶縁膜１１０が過剰酸素領域を有する
ことで、酸化物半導体膜１０８が有するチャネル領域１０８ｉ中に過剰酸素を供給するこ
とができる。よって、チャネル領域１０８ｉに形成されうる酸素欠損を過剰酸素により補
填することができるため、信頼性の高い半導体装置を提供することができる。
【０２０９】
なお、酸化物半導体膜１０８中に過剰酸素を供給させるためには、酸化物半導体膜１０
８の下方に形成される絶縁膜１０４に過剰酸素を供給してもよい。この場合、絶縁膜１０
４中に含まれる過剰酸素は、酸化物半導体膜１０８が有するソース領域１０８ｓ、及びド
レイン領域１０８ｄにも供給されうる。ソース領域１０８ｓ、及びドレイン領域１０８ｄ
中に過剰酸素が供給されると、ソース領域１０８ｓ、及びドレイン領域１０８ｄの抵抗が
高くなる場合がある。
【０２１０】
一方で、酸化物半導体膜１０８の上方に形成される絶縁膜１１０に過剰酸素を有する構
成とすることで、チャネル領域１０８ｉにのみ選択的に過剰酸素を供給させることが可能
となる。あるいは、チャネル領域１０８ｉ、ソース領域１０８ｓ、及びドレイン領域１０
８ｄに過剰酸素を供給させたのち、ソース領域１０８ｓ及びドレイン領域１０８ｄのキャ
リア密度を選択的に高めることで、ソース領域１０８ｓ、及びドレイン領域１０８ｄの抵
抗が高くなることを抑制することができる。
【０２１１】
また、酸化物半導体膜１０８が有するソース領域１０８ｓ及びドレイン領域１０８ｄは
、それぞれ、酸素欠損を形成する元素、または酸素欠損と結合する元素を有すると好まし
い。当該酸素欠損を形成する元素、または酸素欠損と結合する元素としては、代表的には
水素、ホウ素、炭素、窒素、フッ素、リン、硫黄、塩素、チタン、希ガス等が挙げられる
。また、希ガス元素の代表例としては、ヘリウム、ネオン、アルゴン、クリプトン、及び
キセノン等がある。上記酸素欠損を形成する元素が、絶縁膜１１６中に１つまたは複数含
まれる場合、絶縁膜１１６からソース領域１０８ｓ、及びドレイン領域１０８ｄに拡散す
る。上記酸素欠損を形成する元素は、不純物添加処理によりソース領域１０８ｓ、及びド
レイン領域１０８ｄ中に添加されてもよい。
【０２１２】
不純物元素が酸化物半導体膜に添加されると、酸化物半導体膜中の金属元素と酸素の結
合が切断され、酸素欠損が形成される。または、不純物元素が酸化物半導体膜に添加され
ると、酸化物半導体膜中の金属元素と結合していた酸素が不純物元素と結合し、金属元素
から酸素が脱離され、酸素欠損が形成される。これらの結果、酸化物半導体膜においてキ
ャリア密度が増加し、導電性が高くなる。
【０２１３】
図２２に、図２１（Ｂ）の酸化物半導体膜１０８の近傍の拡大図を示す。図２２に示す
ように、チャネル領域１０８ｉには、加熱処理等により絶縁膜１１０から放出された酸素
（Ｏ）が供給され、酸素欠損が低減される。これによりチャネル領域１０８ｉをｉ型化さ
せることができる。一方、ソース領域１０８ｓ及びドレイン領域１０８ｄには、水素（Ｈ
）が供給され、この水素と酸素欠損とが結合する。これにより、ソース領域１０８ｓ及び
ドレイン領域１０８ｄをｎ型化させることができる。当該水素としては、絶縁膜１１６の
成膜時に成膜ガスに含まれる水素や、加熱処理等により絶縁膜１１６から放出される水素
などがある。
【０２１４】
また、図２１（Ｂ）（Ｃ）に示す導電膜１０６は、第１のゲート電極としての機能を有
し、導電膜１１２は、第２のゲート電極としての機能を有し、導電膜１２０ａは、ソース
電極としての機能を有し、導電膜１２０ｂは、ドレイン電極としての機能を有する。
【０２１５】
また、図２１（Ｃ）に示すように、絶縁膜１０４、１１０には開口部１４３が設けられ
る。また、導電膜１０６は、開口部１４３を介して、導電膜１１２と、電気的に接続され
る。よって、導電膜１０６と導電膜１１２には、同じ電位が与えられる。なお、開口部１
４３を設けずに、導電膜１０６と、導電膜１１２と、に異なる電位を与えてもよい。また
は、開口部１４３を設けずに、導電膜１０６を遮光膜として用いてもよい。例えば、導電
膜１０６を遮光性の材料により形成することで、チャネル領域１０８ｉに照射される下方
からの光を抑制することができる。
【０２１６】
また、図２１（Ｂ）（Ｃ）に示すように、酸化物半導体膜１０８は、第１のゲート電極
として機能する導電膜１０６と、第２のゲート電極として機能する導電膜１１２のそれぞ
れと対向するように位置し、２つのゲート電極として機能する導電膜に挟まれている。
【０２１７】
また、導電膜１１２のチャネル幅方向の長さは、酸化物半導体膜１０８のチャネル幅方
向の長さよりも長く、酸化物半導体膜１０８のチャネル幅方向全体は、絶縁膜１１０を間
に挟んで導電膜１１２に覆われている。また、導電膜１１２と導電膜１０６とは、絶縁膜
１０４、及び絶縁膜１１０に設けられる開口部１４３において接続されるため、酸化物半
導体膜１０８のチャネル幅方向の側面の一方は、絶縁膜１１０を間に挟んで導電膜１１２
と対向している。
【０２１８】
別言すると、トランジスタ１００Ａのチャネル幅方向において、導電膜１０６及び導電
膜１１２は、絶縁膜１０４、及び絶縁膜１１０に設けられる開口部１４３において接続す
ると共に、絶縁膜１０４、及び絶縁膜１１０を間に挟んで酸化物半導体膜１０８を取り囲
む構成である。
【０２１９】
このような構成を有することで、トランジスタ１００Ａに含まれる酸化物半導体膜１０
８を、第１のゲート電極として機能する導電膜１０６及び第２のゲート電極として機能す
る導電膜１１２の電界によって電気的に取り囲むことができる。トランジスタ１００Ａの
ように、第１のゲート電極及び第２のゲート電極の電界によって、チャネル領域が形成さ
れる酸化物半導体膜１０８を電気的に取り囲むトランジスタのデバイス構造をＳｕｒｒｏ
ｕｎｄｅｄ  ｃｈａｎｎｅｌ（Ｓ−ｃｈａｎｎｅｌ）構造と呼ぶことができる。なお、ト
ランジスタ１００Ａをゲート電極の数から、Ｄｕａｌ  Ｇａｔｅ構造と呼ぶこともできる
。
【０２２０】
トランジスタ１００Ａは、Ｓ−ｃｈａｎｎｅｌ構造を有するため、導電膜１０６または
導電膜１１２によってチャネルを誘起させるための電界を効果的に酸化物半導体膜１０８
に印加することができるため、トランジスタ１００Ａの電流駆動能力が向上し、高いオン
電流特性を得ることが可能となる。また、オン電流を高くすることが可能であるため、ト
ランジスタ１００Ａを微細化することが可能となる。また、トランジスタ１００Ａは、酸
化物半導体膜１０８が導電膜１０６、及び導電膜１１２によって取り囲まれた構造を有す
るため、トランジスタ１００Ａの機械的強度を高めることができる。
【０２２１】
なお、トランジスタ１００Ａのチャネル幅方向において、酸化物半導体膜１０８の開口
部１４３が形成されていない側に、開口部１４３と異なる開口部を形成してもよい。
【０２２２】
なお、トランジスタ１００Ａを、導電膜１１２の酸化物半導体膜１０８に対する位置、
または導電膜１１２の形成方法から、ＴＧＳＡ（Ｔｏｐ  Ｇａｔｅ  Ｓｅｌｆ  Ａｌｉｇ
ｎ）型のＦＥＴと呼称してもよい。ただし、本発明の一態様の半導体装置は、これに限定
されず、ＢＧＴＣ（Ｂｏｔｔｏｍ  Ｇａｔｅ  Ｔｏｐ  Ｃｏｎｔａｃｔ）型のＦＥＴとし
てもよい。
【０２２３】
＜２−２．トランジスタの構成要素＞
次に、図２１（Ａ）（Ｂ）（Ｃ）に示すトランジスタの構成要素の詳細について説明す
る。
【０２２４】
［基板］
基板１０２としては、作製工程中の熱処理に耐えうる程度の耐熱性を有する材料を用い
ることができる。
【０２２５】
具体的には、無アルカリガラス、ソーダ石灰ガラス、アルカリガラス、クリスタルガラ
ス、石英またはサファイア等を用いることができる。また、無機絶縁膜を用いてもよい。
当該無機絶縁膜としては、例えば、酸化シリコン膜、窒化シリコン膜、酸化窒化シリコン
膜、酸化アルミニウム膜等が挙げられる。
【０２２６】
また、上記無アルカリガラスとしては、例えば、０．２ｍｍ以上０．７ｍｍ以下の厚さ
とすればよい。または、無アルカリガラスを研磨することで、上記の厚さとしてもよい。
【０２２７】
また、無アルカリガラスとして、第６世代（１５００ｍｍ×１８５０ｍｍ）、第７世代
（１８７０ｍｍ×２２００ｍｍ）、第８世代（２２００ｍｍ×２４００ｍｍ）、第９世代
（２４００ｍｍ×２８００ｍｍ）、第１０世代（２９５０ｍｍ×３４００ｍｍ）等の面積
が大きなガラス基板を用いることができる。これにより、大型の表示装置を作製すること
ができる。
【０２２８】
また、基板１０２として、シリコンや炭化シリコンからなる単結晶半導体基板、多結晶
半導体基板、シリコンゲルマニウム等の化合物半導体基板、ＳＯＩ基板等を用いてもよい
。
【０２２９】
また、基板１０２として、金属等の無機材料を用いてもよい。金属等の無機材料として
は、ステンレススチールまたはアルミニウム等が挙げられる。
【０２３０】
また、基板１０２として、樹脂、樹脂フィルムまたはプラスチック等の有機材料を用い
てもよい。当該樹脂フィルムとしては、ポリエステル、ポリオレフィン、ポリアミド（ナ
イロン、アラミド等）、ポリイミド、ポリカーボネート、ポリウレタン、アクリル樹脂、
エポキシ樹脂、ポリエチレンテレフタレート（ＰＥＴ）、ポリエチレンナフタレート（Ｐ
ＥＮ）、ポリエーテルサルフォン（ＰＥＳ）、またはシロキサン結合を有する樹脂等が挙
げられる。
【０２３１】
また、基板１０２として、無機材料と有機材料とを組み合わせた複合材料を用いてもよ
い。当該複合材料としては、金属板または薄板状のガラス板と、樹脂フィルムとを貼り合
わせた材料、繊維状の金属、粒子状の金属、繊維状のガラス、または粒子状のガラスを樹
脂フィルムに分散した材料、もしくは繊維状の樹脂、粒子状の樹脂を無機材料に分散した
材料等が挙げられる。
【０２３２】
なお、基板１０２としては、少なくとも上または下に形成される膜または層を支持でき
るものであればよく、絶縁膜、半導体膜、導電膜のいずれか一つまたは複数であってもよ
い。
【０２３３】
［第１の絶縁膜］
絶縁膜１０４としては、スパッタリング法、ＣＶＤ法、蒸着法、パルスレーザー堆積（
ＰＬＤ）法、印刷法、塗布法等を適宜用いて形成することができる。また、絶縁膜１０４
としては、例えば、酸化物絶縁膜または窒化物絶縁膜を単層または積層して形成すること
ができる。なお、酸化物半導体膜１０８との界面特性を向上させるため、絶縁膜１０４に
おいて少なくとも酸化物半導体膜１０８と接する領域は酸化物絶縁膜で形成することが好
ましい。また、絶縁膜１０４として加熱により酸素を放出する酸化物絶縁膜を用いること
で、加熱処理により絶縁膜１０４に含まれる酸素を、酸化物半導体膜１０８に移動させる
ことが可能である。
【０２３４】
絶縁膜１０４の厚さは、５０ｎｍ以上、または１００ｎｍ以上３０００ｎｍ以下、また
は２００ｎｍ以上１０００ｎｍ以下とすることができる。絶縁膜１０４を厚くすることで
、絶縁膜１０４の酸素放出量を増加させることができると共に、絶縁膜１０４と酸化物半
導体膜１０８との界面における界面準位、並びに酸化物半導体膜１０８のチャネル領域１
０８ｉに含まれる酸素欠損を低減することが可能である。
【０２３５】
絶縁膜１０４として、例えば酸化シリコン、酸化窒化シリコン、窒化酸化シリコン、窒
化シリコン、酸化アルミニウム、酸化ハフニウム、酸化ガリウムまたはＧａ−Ｚｎ酸化物
などを用いればよく、単層または積層で設けることができる。本実施の形態では、絶縁膜
１０４として、窒化シリコン膜と、酸化窒化シリコン膜との積層構造を用いる。このよう
に、絶縁膜１０４を積層構造として、下層側に窒化シリコン膜を用い、上層側に酸化窒化
シリコン膜を用いることで、酸化物半導体膜１０８中に効率よく酸素を導入することがで
きる。
【０２３６】
［酸化物半導体膜］
酸化物半導体膜１０８としては、先に説明した複合酸化物半導体、またはＣ／ＩＧＺＯ
を用いると好適である。
【０２３７】
［第２の絶縁膜］
絶縁膜１１０は、酸化物半導体膜１０８、特にチャネル領域１０８ｉに酸素を供給する
機能を有する。例えば、絶縁膜１１０としては、酸化物絶縁膜または窒化物絶縁膜を単層
または積層して形成することができる。なお、酸化物半導体膜１０８との界面特性を向上
させるため、絶縁膜１１０において、酸化物半導体膜１０８と接する領域は、少なくとも
酸化物絶縁膜を用いて形成することが好ましい。絶縁膜１１０として、例えば酸化シリコ
ン、酸化窒化シリコン、窒化酸化シリコン、窒化シリコンなどを用いればよい。
【０２３８】
また、絶縁膜１１０の厚さは、５ｎｍ以上４００ｎｍ以下、または５ｎｍ以上３００ｎ
ｍ以下、または１０ｎｍ以上２５０ｎｍ以下とすることができる。
【０２３９】
また、絶縁膜１１０は、欠陥が少ないことが好ましく、代表的には、電子スピン共鳴法
（ＥＳＲ：Ｅｌｅｃｔｒｏｎ  Ｓｐｉｎ  Ｒｅｓｏｎａｎｃｅ）で観察されるシグナルが
少ない方が好ましい。例えば、上述のシグナルとしては、ｇ値が２．００１に観察される
Ｅ’センターが挙げられる。なお、Ｅ’センターは、シリコンのダングリングボンドに起
因する。絶縁膜１１０としては、Ｅ’センター起因のスピン密度が、３×１０１７ｓｐｉ
ｎｓ／ｃｍ３以下、好ましくは５×１０１６ｓｐｉｎｓ／ｃｍ３以下である酸化シリコン
膜、または酸化窒化シリコン膜を用いればよい。
【０２４０】
また、絶縁膜１１０には、上述のシグナル以外に二酸化窒素（ＮＯ２）に起因するシグ
ナルが観察される場合がある。当該シグナルは、Ｎの核スピンにより３つのシグナルに分
裂しており、それぞれのｇ値が２．０３７以上２．０３９以下（第１のシグナルとする）
、ｇ値が２．００１以上２．００３以下（第２のシグナルとする）、及びｇ値が１．９６
４以上１．９６６以下（第３のシグナルとする）に観察される。
【０２４１】
例えば、絶縁膜１１０として、二酸化窒素（ＮＯ２）起因のスピン密度が、１×１０１
７ｓｐｉｎｓ／ｃｍ３以上１×１０１８ｓｐｉｎｓ／ｃｍ３未満である絶縁膜を用いると
好適である。
【０２４２】
なお、二酸化窒素（ＮＯ２）を含む窒素酸化物（ＮＯｘ）は、絶縁膜１１０中に準位を
形成する。当該準位は、酸化物半導体膜１０８のエネルギーギャップ内に位置する。その
ため、窒素酸化物（ＮＯｘ）が、絶縁膜１１０及び酸化物半導体膜１０８の界面に拡散す
ると、当該準位が絶縁膜１１０側において電子をトラップする場合がある。この結果、ト
ラップされた電子が、絶縁膜１１０及び酸化物半導体膜１０８界面近傍に留まるため、ト
ランジスタのしきい値電圧をプラス方向にシフトさせてしまう。したがって、絶縁膜１１
０としては、窒素酸化物の含有量が少ない膜を用いると、トランジスタのしきい値電圧の
シフトを低減することができる。
【０２４３】
窒素酸化物（ＮＯｘ）の放出量が少ない絶縁膜としては、例えば、酸化窒化シリコン膜
を用いることができる。当該酸化窒化シリコン膜は、昇温脱離ガス分析法（ＴＤＳ：Ｔｈ
ｅｒｍａｌ  Ｄｅｓｏｒｐｔｉｏｎ  Ｓｐｅｃｔｒｏｓｃｏｐｙ）において、窒素酸化物
（ＮＯｘ）の放出量よりアンモニアの放出量が多い膜であり、代表的にはアンモニアの放
出量が１×１０１８／ｃｍ３以上５×１０１９／ｃｍ３以下である。なお、上記のアンモ
ニアの放出量は、ＴＤＳにおける加熱処理の温度が５０℃以上６５０℃以下、または５０
℃以上５５０℃以下の範囲での総量である。
【０２４４】
窒素酸化物（ＮＯｘ）は、加熱処理においてアンモニア及び酸素と反応するため、アン
モニアの放出量が多い絶縁膜を用いることで窒素酸化物（ＮＯｘ）が低減される。
【０２４５】
なお、絶縁膜１１０をＳＩＭＳで分析した場合、膜中の窒素濃度が６×１０２０ａｔｏ
ｍｓ／ｃｍ３以下であると好ましい。
【０２４６】
また、絶縁膜１１０として、ハフニウムシリケート（ＨｆＳｉＯｘ）、窒素が添加され
たハフニウムシリケート（ＨｆＳｉｘＯｙＮｚ）、窒素が添加されたハフニウムアルミネ
ート（ＨｆＡｌｘＯｙＮｚ）、酸化ハフニウムなどのｈｉｇｈ−ｋ材料を用いてもよい。
当該ｈｉｇｈ−ｋ材料を用いることでトランジスタのゲートリークを低減できる。
【０２４７】
［第３の絶縁膜］
絶縁膜１１６は、窒素または水素を有する。また、絶縁膜１１６は、フッ素を有してい
てもよい。絶縁膜１１６としては、例えば、窒化物絶縁膜が挙げられる。該窒化物絶縁膜
としては、窒化シリコン、窒化酸化シリコン、酸化窒化シリコン、窒化フッ化シリコン、
フッ化窒化シリコン等を用いて形成することができる。絶縁膜１１６に含まれる水素濃度
は、１×１０２２ａｔｏｍｓ／ｃｍ３以上であると好ましい。また、絶縁膜１１６は、酸
化物半導体膜１０８のソース領域１０８ｓ、及びドレイン領域１０８ｄと接する。したが
って、絶縁膜１１６と接するソース領域１０８ｓ、及びドレイン領域１０８ｄ中の不純物
（窒素または水素）濃度が高くなり、ソース領域１０８ｓ、及びドレイン領域１０８ｄの
キャリア密度を高めることができる。
【０２４８】
［第４の絶縁膜］
絶縁膜１１８としては、酸化物絶縁膜を用いることができる。また、絶縁膜１１８とし
ては、酸化物絶縁膜と、窒化物絶縁膜との積層膜を用いることができる。絶縁膜１１８と
して、例えば酸化シリコン、酸化窒化シリコン、窒化酸化シリコン、酸化アルミニウム、
酸化ハフニウム、酸化ガリウムまたはＧａ−Ｚｎ酸化物などを用いればよい。
【０２４９】
また、絶縁膜１１８としては、外部からの水素、水等のバリア膜として機能する膜であ
ることが好ましい。
【０２５０】
絶縁膜１１８の厚さは、３０ｎｍ以上５００ｎｍ以下、または１００ｎｍ以上４００ｎ
ｍ以下とすることができる。
【０２５１】
［第５の絶縁膜］
絶縁膜１２２としては、絶縁性であればよく、無機材料または有機材料を用いて形成さ
れる。該無機材料としては、酸化シリコン膜、酸化窒化シリコン膜、窒化酸化シリコン膜
、窒化シリコン膜、酸化アルミニウム膜、窒化アルミニウム膜等が挙げられる。該有機材
料としては、例えば、アクリル樹脂、またはポリイミド樹脂等の感光性の樹脂材料が挙げ
られる。
【０２５２】
［導電膜］
導電膜１０６、１１２、１２０ａ、１２０ｂとしては、スパッタリング法、真空蒸着法
、パルスレーザー堆積（ＰＬＤ）法、熱ＣＶＤ法等を用いて形成することができる。また
、導電膜１０６、１１２、１２０ａ、１２０ｂとしては、導電性を有する金属膜、可視光
を反射する機能を有する導電膜、または可視光を透過する機能を有する導電膜を用いれば
よい。
【０２５３】
導電性を有する金属膜として、アルミニウム、金、白金、銀、銅、クロム、タンタル、
チタン、モリブデン、タングステン、ニッケル、鉄、コバルト、パラジウムまたはマンガ
ンから選ばれた金属元素を含む材料を用いることができる。または、上述した金属元素を
含む合金を用いてもよい。
【０２５４】
上述の導電性を有する金属膜として、具体的には、チタン膜上に銅膜を積層する二層構
造、窒化チタン膜上に銅膜を積層する二層構造、窒化タンタル膜上に銅膜を積層する二層
構造、チタン膜上に銅膜を積層し、さらにその上にチタン膜を形成する三層構造等を用い
ればよい。特に、銅元素を含む導電膜を用いることで、抵抗を低くすることが出来るため
好適である。また、銅元素を含む導電膜としては、または、銅とマンガンとを含む合金膜
が挙げられる。当該合金膜は、ウエットエッチング法を用いて加工できるため好適である
。
【０２５５】
なお、導電膜１０６、１１２、１２０ａ、１２０ｂとしては、窒化タンタル膜を用いる
と好適である。当該窒化タンタル膜は、導電性を有し、且つ、銅または水素に対して、高
いバリア性を有する。また、窒化タンタル膜は、さらに自身からの水素の放出が少ないた
め、酸化物半導体膜１０８と接する金属膜、または酸化物半導体膜１０８の近傍の金属膜
として、最も好適に用いることができる。
【０２５６】
また、上述の導電性を有する金属膜に代えて、導電性高分子または導電性ポリマーを用
いてもよい。
【０２５７】
また、上述の可視光を反射する機能を有する導電膜としては、金、銀、銅、またはパラ
ジウムから選ばれた金属元素を含む材料を用いることができる。特に、銀元素を含む導電
膜を用いることで、可視光における反射率を高めることができるため好適である。
【０２５８】
また、上述の可視光を透過する機能を有する導電膜としては、インジウム、錫、亜鉛、
ガリウム、またはシリコンから選ばれた元素を含む材料を用いることができる。具体的に
は、Ｉｎ酸化物、Ｚｎ酸化物、Ｉｎ−Ｓｎ酸化物（ＩＴＯともいう）、Ｉｎ−Ｓｎ−Ｓｉ
酸化物（ＩＴＳＯともいう）、Ｉｎ−Ｚｎ酸化物、Ｉｎ−Ｇａ−Ｚｎ酸化物等が挙げられ
る。
【０２５９】
また、上述の可視光を透過する機能を有する導電膜としては、グラフェンまたはグラフ
ァイトを含む膜を用いてもよい。グラフェンを含む膜としては、酸化グラフェンを含む膜
を形成し、酸化グラフェンを含む膜を還元することにより、グラフェンを含む膜を形成す
ることができる。還元する方法としては、熱を加える方法や還元剤を用いる方法等が挙げ
られる。
【０２６０】
また、導電膜１１２、１２０ａ、１２０ｂを、無電解めっき法により形成することがで
きる。当該無電解めっき法により形成できる材料としては、例えば、Ｃｕ、Ｎｉ、Ａｌ、
Ａｕ、Ｓｎ、Ｃｏ、Ａｇ、及びＰｄの中から選ばれるいずれか一つまたは複数を用いるこ
とが可能である。特に、ＣｕまたはＡｇを用いると、導電膜の抵抗を低くすることができ
るため、好適である。
【０２６１】
また、無電解めっき法により導電膜を形成した場合、当該導電膜の構成元素が外部に拡
散しないように、当該導電膜の下に、拡散防止膜を形成してもよい。また、当該拡散防止
膜と、当該導電膜との間に、導電膜を成長させることが出来るシード層を形成してもよい
。上記拡散防止膜としては、例えば、スパッタリング法を用いて形成することができる。
また、当該拡散防止膜としては、例えば、窒化タンタル膜または窒化チタン膜を用いるこ
とができる。また、上記シード層としては、無電解めっき法により形成することができる
。また、当該シード層としては、無電解めっき法により形成することができる導電膜の材
料と同様の材料を用いることができる。
【０２６２】
なお、導電膜１１２として、Ｉｎ−Ｇａ−Ｚｎ酸化物に代表される酸化物半導体を用い
てよい。当該酸化物半導体は、絶縁膜１１６から窒素または水素が供給されることで、キ
ャリア密度が高くなる。別言すると、酸化物半導体は、酸化物導電体（ＯＣ：Ｏｘｉｄｅ
Ｃｏｎｄｕｃｔｏｒ）として機能する。したがって、酸化物半導体は、ゲート電極とし
て用いることができる。
【０２６３】
例えば、導電膜１１２としては、酸化物導電体（ＯＣ）の単層構造、金属膜の単層構造
、または酸化物導電体（ＯＣ）と、金属膜との積層構造等が挙げられる。
【０２６４】
なお、導電膜１１２として、遮光性を有する金属膜の単層構造、または酸化物導電体（
ＯＣ）と遮光性を有する金属膜との積層構造を用いる場合、導電膜１１２の下方に形成さ
れるチャネル領域１０８ｉを遮光することができるため、好適である。また、導電膜１１
２として、酸化物半導体または酸化物導電体（ＯＣ）と、遮光性を有する金属膜との積層
構造を用いる場合、酸化物半導体または酸化物導電体（ＯＣ）上に、金属膜（例えば、チ
タン膜、タングステン膜など）を形成することで、金属膜中の構成元素が酸化物半導体ま
たは酸化物導電体（ＯＣ）側に拡散し低抵抗化する、金属膜の成膜時のダメージ（例えば
、スパッタリングダメージなど）により低抵抗化する、あるいは金属膜中に酸化物半導体
または酸化物導電体（ＯＣ）中の酸素が拡散することで、酸素欠損が形成され低抵抗化す
る。
【０２６５】
導電膜１０６、１１２、１２０ａ、１２０ｂの厚さとしては、３０ｎｍ以上５００ｎｍ
以下、または１００ｎｍ以上４００ｎｍ以下とすることができる。
【０２６６】
＜２−３．トランジスタの構成例２＞
図２３（Ａ）（Ｂ）は、トランジスタ１００Ｂの断面図であり、図２４（Ａ）（Ｂ）は
、トランジスタ１００Ｃの断面図であり、図２５（Ａ）（Ｂ）は、トランジスタ１００Ｄ
の断面図である。なお、トランジスタ１００Ｂ、トランジスタ１００Ｃ、及びトランジス
タ１００Ｄの上面図としては、図２１（Ａ）に示すトランジスタ１００Ａと同様であるた
め、ここでの説明は省略する。
【０２６７】
図２３（Ａ）（Ｂ）に示すトランジスタ１００Ｂは、導電膜１１２の積層構造、導電膜
１１２の形状、及び絶縁膜１１０の形状がトランジスタ１００Ａと異なる。
【０２６８】
トランジスタ１００Ｂの導電膜１１２は、絶縁膜１１０上の導電膜１１２＿１と、導電
膜１１２＿１上の導電膜１１２＿２と、を有する。例えば、導電膜１１２＿１として、酸
化物導電膜を用いることにより、絶縁膜１１０に過剰酸素を添加することができる。上記
酸化物導電膜としては、スパッタリング法を用い、酸素ガスを含む雰囲気にて形成するこ
とができる。また、上記酸化物導電膜としては、例えば、インジウムと錫とを有する酸化
物、タングステンとインジウムとを有する酸化物、タングステンとインジウムと亜鉛とを
有する酸化物、チタンとインジウムとを有する酸化物、チタンとインジウムと錫とを有す
る酸化物、インジウムと亜鉛とを有する酸化物、シリコンとインジウムと錫とを有する酸
化物、インジウムとガリウムと亜鉛とを有する酸化物等が挙げられる。
【０２６９】
また、図２３（Ｂ）に示すように、開口部１４３において、導電膜１１２＿２と、導電
膜１０６とが接続される。開口部１４３を形成する際に、導電膜１１２＿１となる導電膜
を形成した後、開口部１４３を形成することで、図２３（Ｂ）に示す形状とすることがで
きる。導電膜１１２＿１に酸化物導電膜を適用した場合、導電膜１１２＿２と、導電膜１
０６とが接続される構成とすることで、導電膜１１２と導電膜１０６との接触抵抗を低く
することができる。
【０２７０】
また、トランジスタ１００Ｂの導電膜１１２及び絶縁膜１１０は、テーパー形状である
。より具体的には、導電膜１１２の下端部は、導電膜１１２の上端部よりも外側に形成さ
れる。また、絶縁膜１１０の下端部は、絶縁膜１１０の上端部よりも外側に形成される。
また、導電膜１１２の下端部は、絶縁膜１１０の上端部と概略同じ位置に形成される。
【０２７１】
トランジスタ１００Ｂの導電膜１１２及び絶縁膜１１０をテーパー形状とすることで、
トランジスタ１００Ａの導電膜１１２及び絶縁膜１１０が矩形の場合と比較し、絶縁膜１
１６の被覆性を高めることができるため好適である。
【０２７２】
なお、トランジスタ１００Ｂのその他の構成は、先に示すトランジスタ１００Ａと同様
であり、同様の効果を奏する。
【０２７３】
図２４（Ａ）（Ｂ）に示すトランジスタ１００Ｃは、導電膜１１２の積層構造、導電膜
１１２の形状、及び絶縁膜１１０の形状がトランジスタ１００Ａと異なる。
【０２７４】
トランジスタ１００Ｃの導電膜１１２は、絶縁膜１１０上の導電膜１１２＿１と、導電
膜１１２＿１上の導電膜１１２＿２と、を有する。また、導電膜１１２＿１の下端部は、
導電膜１１２＿２の上端部よりも外側に形成される。例えば、導電膜１１２＿１と、導電
膜１１２＿２と、絶縁膜１１０と、を同じマスクで加工し、導電膜１１２＿２をウエット
エッチング法で、導電膜１１２＿１及び絶縁膜１１０をドライエッチング法で、それぞれ
加工することで、上記の構造とすることができる。
【０２７５】
また、トランジスタ１００Ｃの構造とすることで、酸化物半導体膜１０８中に、領域１
０８ｆが形成される場合がある。領域１０８ｆは、チャネル領域１０８ｉとソース領域１
０８ｓとの間、及びチャネル領域１０８ｉとドレイン領域１０８ｄとの間に形成される。
【０２７６】
領域１０８ｆは、高抵抗領域あるいは低抵抗領域のいずれか一方として機能する。高抵
抗領域とは、チャネル領域１０８ｉと同等の抵抗を有し、ゲート電極として機能する導電
膜１１２が重畳しない領域である。領域１０８ｆが高抵抗領域の場合、領域１０８ｆは、
所謂オフセット領域として機能する。領域１０８ｆがオフセット領域として機能する場合
においては、トランジスタ１００Ｃのオン電流の低下を抑制するために、チャネル長（Ｌ
）方向において、領域１０８ｆを１μｍ以下とすればよい。
【０２７７】
また、低抵抗領域とは、チャネル領域１０８ｉよりも抵抗が低く、且つソース領域１０
８ｓ及びドレイン領域１０８ｄよりも抵抗が高い領域である。領域１０８ｆが低抵抗領域
の場合、領域１０８ｆは、所謂、ＬＤＤ（Ｌｉｇｈｔｌｙ  Ｄｏｐｅｄ  Ｄｒａｉｎ）領
域として機能する。領域１０８ｆがＬＤＤ領域として機能する場合においては、ドレイン
領域の電界緩和が可能となるため、ドレイン領域の電界に起因したトランジスタのしきい
値電圧の変動を低減することができる。
【０２７８】
なお、領域１０８ｆをＬＤＤ領域とする場合には、例えば、絶縁膜１１６から領域１０
８ｆに窒素、水素、フッ素の１以上を供給する、あるいは、絶縁膜１１０及び導電膜１１
２＿１をマスクとして、導電膜１１２＿１の上方から不純物元素を添加することで、当該
不純物が導電膜１１２＿１及び絶縁膜１１０を通過して酸化物半導体膜１０８に添加され
ることで形成することができる。
【０２７９】
また、図２４（Ｂ）に示すように、開口部１４３において、導電膜１１２＿２と、導電
膜１０６とが接続される。
【０２８０】
なお、トランジスタ１００Ｃのその他の構成は、先に示すトランジスタ１００Ａと同様
であり、同様の効果を奏する。
【０２８１】
図２５（Ａ）（Ｂ）に示すトランジスタ１００Ｄは、導電膜１１２の積層構造、導電膜
１１２の形状、及び絶縁膜１１０の形状がトランジスタ１００Ａと異なる。
【０２８２】
トランジスタ１００Ｄの導電膜１１２は、絶縁膜１１０上の導電膜１１２＿１と、導電
膜１１２＿１上の導電膜１１２＿２と、を有する。また、導電膜１１２＿１の下端部は、
導電膜１１２＿２の下端部よりも外側に形成される。また、絶縁膜１１０の下端部は、導
電膜１１２＿１の下端部よりも外側に形成される。例えば、導電膜１１２＿１と、導電膜
１１２＿２と、絶縁膜１１０と、を同じマスクで加工し、導電膜１１２＿２及び導電膜１
１２＿１をウエットエッチング法で、絶縁膜１１０をドライエッチング法で、それぞれ加
工することで、上記の構造とすることができる。
【０２８３】
また、トランジスタ１００Ｃと同様に、トランジスタ１００Ｄには、酸化物半導体膜１
０８中に領域１０８ｆが形成される場合がある。領域１０８ｆは、チャネル領域１０８ｉ
とソース領域１０８ｓとの間、及びチャネル領域１０８ｉとドレイン領域１０８ｄとの間
に形成される。
【０２８４】
また、図２５（Ｂ）に示すように、開口部１４３において、導電膜１１２＿２と、導電
膜１０６とが接続される。
【０２８５】
なお、トランジスタ１００Ｄのその他の構成は、先に示すトランジスタ１００Ａと同様
であり、同様の効果を奏する。
【０２８６】
＜２−４．トランジスタの構成例３＞
【０２８７】
図２６（Ａ）（Ｂ）は、トランジスタ１００Ｅの断面図であり、図２７（Ａ）（Ｂ）は
、トランジスタ１００Ｆの断面図であり、図２８（Ａ）（Ｂ）は、トランジスタ１００Ｇ
の断面図であり、図２９（Ａ）（Ｂ）は、トランジスタ１００Ｈの断面図であり、図３０
（Ａ）（Ｂ）は、トランジスタ１００Ｊの断面図である。なお、トランジスタ１００Ｅ、
トランジスタ１００Ｆ、トランジスタ１００Ｇ、トランジスタ１００Ｈ、及びトランジス
タ１００Ｊの上面図としては、図２１（Ａ）に示すトランジスタ１００Ａと同様であるた
め、ここでの説明は省略する。
【０２８８】
トランジスタ１００Ｅ、トランジスタ１００Ｆ、トランジスタ１００Ｇ、トランジスタ
１００Ｈ、及びトランジスタ１００Ｊは、先に示すトランジスタ１００Ａと酸化物半導体
膜１０８の構造が異なる。それ以外の構成については、先に示すトランジスタ１００Ａと
同様の構成であり、同様の効果を奏する。
【０２８９】
図２６（Ａ）（Ｂ）に示すトランジスタ１００Ｅが有する酸化物半導体膜１０８は、絶
縁膜１０４上の酸化物半導体膜１０８＿１と、酸化物半導体膜１０８＿１上の酸化物半導
体膜１０８＿２と、酸化物半導体膜１０８＿２上の酸化物半導体膜１０８＿３と、を有す
る。また、チャネル領域１０８ｉ、ソース領域１０８ｓ、及びドレイン領域１０８ｄは、
それぞれ、酸化物半導体膜１０８＿１、酸化物半導体膜１０８＿２、及び酸化物半導体膜
１０８＿３の３層の積層構造である。
【０２９０】
図２７（Ａ）（Ｂ）に示すトランジスタ１００Ｆが有する酸化物半導体膜１０８は、絶
縁膜１０４上の酸化物半導体膜１０８＿２と、酸化物半導体膜１０８＿２上の酸化物半導
体膜１０８＿３と、を有する。また、チャネル領域１０８ｉ、ソース領域１０８ｓ、及び
ドレイン領域１０８ｄは、それぞれ、酸化物半導体膜１０８＿２、及び酸化物半導体膜１
０８＿３の２層の積層構造である。
【０２９１】
図２８（Ａ）（Ｂ）に示すトランジスタ１００Ｇが有する酸化物半導体膜１０８は、絶
縁膜１０４上の酸化物半導体膜１０８＿１と、酸化物半導体膜１０８＿１上の酸化物半導
体膜１０８＿２と、を有する。また、チャネル領域１０８ｉ、ソース領域１０８ｓ、及び
ドレイン領域１０８ｄは、それぞれ、酸化物半導体膜１０８＿１、及び酸化物半導体膜１
０８＿２の２層の積層構造である。
【０２９２】
図２９（Ａ）（Ｂ）に示すトランジスタ１００Ｈが有する酸化物半導体膜１０８は、絶
縁膜１０４上の酸化物半導体膜１０８＿１と、酸化物半導体膜１０８＿１上の酸化物半導
体膜１０８＿２と、酸化物半導体膜１０８＿２上の酸化物半導体膜１０８＿３と、を有す
る。また、チャネル領域１０８ｉは、酸化物半導体膜１０８＿１、酸化物半導体膜１０８
＿２、及び酸化物半導体膜１０８＿３の３層の積層構造であり、ソース領域１０８ｓ、及
びドレイン領域１０８ｄは、それぞれ、酸化物半導体膜１０８＿１、及び酸化物半導体膜
１０８＿２の２層の積層構造である。なお、トランジスタ１００Ｈのチャネル幅（Ｗ）方
向の断面において、酸化物半導体膜１０８＿３が、酸化物半導体膜１０８＿１及び酸化物
半導体膜１０８＿２の側面を覆う。
【０２９３】
図３０（Ａ）（Ｂ）に示すトランジスタ１００Ｊが有する酸化物半導体膜１０８は、絶
縁膜１０４上の酸化物半導体膜１０８＿２と、酸化物半導体膜１０８＿２上の酸化物半導
体膜１０８＿３と、を有する。また、チャネル領域１０８ｉは、酸化物半導体膜１０８＿
２、及び酸化物半導体膜１０８＿３の２層の積層構造であり、ソース領域１０８ｓ、及び
ドレイン領域１０８ｄは、それぞれ、酸化物半導体膜１０８＿２の単層構造である。なお
、トランジスタ１００Ｊのチャネル幅（Ｗ）方向の断面において、酸化物半導体膜１０８
＿３が、酸化物半導体膜１０８＿２の側面を覆う。
【０２９４】
チャネル領域１０８ｉのチャネル幅（Ｗ）方向の側面またはその近傍においては、加工
におけるダメージにより欠陥（例えば、酸素欠損）が形成されやすい、あるいは不純物の
付着により汚染されやすい。そのため、チャネル領域１０８ｉが実質的に真性であっても
、電界などのストレスが印加されることによって、チャネル領域１０８ｉのチャネル幅（
Ｗ）方向の側面またはその近傍が活性化され、低抵抗（ｎ型）領域となりやすい。また、
チャネル領域１０８ｉのチャネル幅（Ｗ）方向の側面またはその近傍がｎ型領域の場合、
当該ｎ型領域がキャリアのパスとなるため、寄生チャネルが形成される場合がある。
【０２９５】
そこで、トランジスタ１００Ｈ、及びトランジスタ１００Ｊにおいては、チャネル領域
１０８ｉを積層構造とし、チャネル領域１０８ｉのチャネル幅（Ｗ）方向の側面を、積層
構造の一方の層で覆う構成とする。当該構成とすることで、チャネル領域１０８ｉの側面
またはその近傍の欠陥を抑制する、あるいはチャネル領域１０８ｉの側面またはその近傍
への不純物の付着を低減することが可能となる。
【０２９６】
［バンド構造］
ここで、絶縁膜１０４、酸化物半導体膜１０８＿１、１０８＿２、１０８＿３、及び絶
縁膜１１０のバンド構造、絶縁膜１０４、酸化物半導体膜１０８＿２、１０８＿３、及び
絶縁膜１１０のバンド構造、並びに絶縁膜１０４、酸化物半導体膜１０８＿１、１０８＿
２、及び絶縁層１１０のバンド構造について、図３１（Ａ）（Ｂ）（Ｃ）を用いて説明す
る。なお、図３１（Ａ）（Ｂ）（Ｃ）は、チャネル領域１０８ｉにおけるバンド構造であ
る。
【０２９７】
図３１（Ａ）は、絶縁膜１０４、酸化物半導体膜１０８＿１、１０８＿２、１０８＿３
、及び絶縁膜１１０を有する積層構造の膜厚方向のバンド構造の一例である。また、図３
１（Ｂ）は、絶縁膜１０４、酸化物半導体膜１０８＿２、１０８＿３、及び絶縁膜１１０
を有する積層構造の膜厚方向のバンド構造の一例である。また、図３１（Ｃ）は、絶縁膜
１０４、酸化物半導体膜１０８＿１、１０８＿２、及び絶縁膜１１０を有する積層構造の
膜厚方向のバンド構造の一例である。なお、バンド構造は、理解を容易にするため絶縁膜
１０４、酸化物半導体膜１０８＿１、１０８＿２、１０８＿３、及び絶縁膜１１０の伝導
帯下端のエネルギー準位（Ｅｃ）を示す。
【０２９８】
また、図３１（Ａ）は、絶縁膜１０４、１１０として酸化シリコン膜を用い、酸化物半
導体膜１０８＿１として金属元素の原子数比をＩｎ：Ｇａ：Ｚｎ＝１：３：２の金属酸化
物ターゲットを用いて形成される酸化物半導体膜を用い、酸化物半導体膜１０８＿２とし
て金属元素の原子数比をＩｎ：Ｇａ：Ｚｎ＝４：２：４．１の金属酸化物ターゲットを用
いて形成される酸化物半導体膜を用い、酸化物半導体膜１０８＿３として金属元素の原子
数比をＩｎ：Ｇａ：Ｚｎ＝１：３：２の金属酸化物ターゲットを用いて形成される酸化物
半導体膜を用いる構成のバンド図である。
【０２９９】
また、図３１（Ｂ）は、絶縁膜１０４、１１０として酸化シリコン膜を用い、酸化物半
導体膜１０８＿２として金属元素の原子数比をＩｎ：Ｇａ：Ｚｎ＝４：２：４．１の金属
酸化物ターゲットを用いて形成される酸化物半導体膜を用い、酸化物半導体膜１０８＿３
として金属元素の原子数比をＩｎ：Ｇａ：Ｚｎ＝１：３：２の金属酸化物ターゲットを用
いて形成される酸化物半導体膜を用いる構成のバンド図である。
【０３００】
また、図３１（Ｃ）は、絶縁膜１０４、１１０として酸化シリコン膜を用い、酸化物半
導体膜１０８＿１として金属元素の原子数比をＩｎ：Ｇａ：Ｚｎ＝１：３：２の金属酸化
物ターゲットを用いて形成される酸化物半導体膜を用い、酸化物半導体膜１０８＿２とし
て金属元素の原子数比をＩｎ：Ｇａ：Ｚｎ＝４：２：４．１の金属酸化物ターゲットを用
いて形成される酸化物半導体膜を用いる構成のバンド図である。
【０３０１】
図３１（Ａ）に示すように、酸化物半導体膜１０８＿１、１０８＿２、１０８＿３にお
いて、伝導帯下端のエネルギー準位はなだらかに変化する。また、図３１（Ｂ）に示すよ
うに、酸化物半導体膜１０８＿２、１０８＿３において、伝導帯下端のエネルギー準位は
なだらかに変化する。また、図３１（Ｃ）に示すように、酸化物半導体膜１０８＿１、１
０８＿２において、伝導帯下端のエネルギー準位はなだらかに変化する。換言すると、連
続的に変化または連続接合するともいうことができる。このようなバンド構造を有するた
めには、酸化物半導体膜１０８＿１と酸化物半導体膜１０８＿２との界面、または酸化物
半導体膜１０８＿２と酸化物半導体膜１０８＿３との界面において、トラップ中心や再結
合中心のような欠陥準位を形成するような不純物が存在しないとする。
【０３０２】
酸化物半導体膜１０８＿１、１０８＿２、１０８＿３に連続接合を形成するためには、
ロードロック室を備えたマルチチャンバー方式の成膜装置（スパッタリング装置）を用い
て各膜を大気に触れさせることなく連続して積層することが必要となる。
【０３０３】
図３１（Ａ）（Ｂ）（Ｃ）に示す構成とすることで酸化物半導体膜１０８＿２がウェル
（井戸）となり、上記積層構造を用いたトランジスタにおいて、チャネル領域が酸化物半
導体膜１０８＿２に形成されることがわかる。
【０３０４】
なお、酸化物半導体膜１０８＿１、１０８＿３を設けることにより、欠陥準位を酸化物
半導体膜１０８＿２より遠ざけることができる。
【０３０５】
また、欠陥準位がチャネル領域として機能する酸化物半導体膜１０８＿２の伝導帯下端
のエネルギー準位（Ｅｃ）より真空準位から遠くなることがあり、欠陥準位に電子が蓄積
しやすくなってしまう。欠陥準位に電子が蓄積されることで、マイナスの固定電荷となり
、トランジスタのしきい値電圧はプラス方向にシフトしてしまう。したがって、欠陥準位
が酸化物半導体膜１０８＿２の伝導帯下端のエネルギー準位（Ｅｃ）より真空準位に近く
なるような構成にすると好ましい。このようにすることで、欠陥準位に電子が蓄積しにく
くなり、トランジスタのオン電流を増大させることが可能であると共に、電界効果移動度
を高めることができる。
【０３０６】
また、酸化物半導体膜１０８＿１、１０８＿３は、酸化物半導体膜１０８＿２よりも伝
導帯下端のエネルギー準位が真空準位に近く、代表的には、酸化物半導体膜１０８＿２の
伝導帯下端のエネルギー準位と、酸化物半導体膜１０８＿１、１０８＿３の伝導帯下端の
エネルギー準位との差が、０．１５ｅＶ以上、または０．５ｅＶ以上、かつ２ｅＶ以下、
または１ｅＶ以下である。すなわち、酸化物半導体膜１０８＿１、１０８＿３の電子親和
力よりも、酸化物半導体膜１０８＿２の電子親和力が大きく、酸化物半導体膜１０８＿１
及び酸化物半導体膜１０８＿３の電子親和力と、酸化物半導体膜１０８＿２の電子親和力
との差は、０．１５ｅＶ以上、または０．５ｅＶ以上、かつ２ｅＶ以下、または１ｅＶ以
下である。
【０３０７】
このような構成を有することで、酸化物半導体膜１０８＿２が主な電流経路となる。す
なわち、酸化物半導体膜１０８＿２は、チャネル領域としての機能を有し、酸化物半導体
膜１０８＿１、１０８＿３は、酸化物絶縁膜としての機能を有する。また、酸化物半導体
膜１０８＿１、１０８＿３は、チャネル領域が形成される酸化物半導体膜１０８＿２を構
成する金属元素の一種以上から構成される酸化物半導体膜を用いると好ましい。このよう
な構成とすることで、酸化物半導体膜１０８＿１と酸化物半導体膜１０８＿２との界面、
または酸化物半導体膜１０８＿２と酸化物半導体膜１０８＿３との界面において、界面散
乱が起こりにくい。従って、該界面においてはキャリアの動きが阻害されないため、トラ
ンジスタの電界効果移動度が高くなる。
【０３０８】
また、酸化物半導体膜１０８＿１、１０８＿３は、チャネル領域の一部として機能する
ことを防止するため、導電率が十分に低い材料を用いるものとする。そのため、酸化物半
導体膜１０８＿１、１０８＿３を、その物性及び／または機能から、それぞれ酸化物絶縁
膜とも呼べる。または、酸化物半導体膜１０８＿１、１０８＿３には、電子親和力（真空
準位と伝導帯下端のエネルギー準位との差）が酸化物半導体膜１０８＿２よりも小さく、
伝導帯下端のエネルギー準位が酸化物半導体膜１０８＿２の伝導帯下端エネルギー準位と
差分（バンドオフセット）を有する材料を用いるものとする。また、ドレイン電圧の大き
さに依存したしきい値電圧の差が生じることを抑制するためには、酸化物半導体膜１０８
＿１、１０８＿３の伝導帯下端のエネルギー準位が、酸化物半導体膜１０８＿２の伝導帯
下端のエネルギー準位よりも真空準位に近い材料を用いると好適である。例えば、酸化物
半導体膜１０８＿２の伝導帯下端のエネルギー準位と、酸化物半導体膜１０８＿１、１０
８＿３の伝導帯下端のエネルギー準位との差が、０．２ｅＶ以上、好ましくは０．５ｅＶ
以上とすることが好ましい。
【０３０９】
また、酸化物半導体膜１０８＿１、１０８＿３は、膜中にスピネル型の結晶構造が含ま
れないことが好ましい。酸化物半導体膜１０８＿１、１０８＿３の膜中にスピネル型の結
晶構造を含む場合、該スピネル型の結晶構造と他の領域との界面において、導電膜１２０
ａ、１２０ｂの構成元素が酸化物半導体膜１０８＿２へ拡散してしまう場合がある。なお
、酸化物半導体膜１０８＿１、１０８＿３が後述するＣＡＡＣ−ＯＳである場合、導電膜
１２０ａ、１２０ｂの構成元素、例えば、銅元素のブロッキング性が高くなり好ましい。
【０３１０】
また、本実施の形態においては、酸化物半導体膜１０８＿１、１０８＿３として、金属
元素の原子数比をＩｎ：Ｇａ：Ｚｎ＝１：３：２の金属酸化物ターゲットを用いて形成さ
れる酸化物半導体膜を用いる構成について例示したが、これに限定されない。例えば、酸
化物半導体膜１０８＿１、１０８＿３として、Ｉｎ：Ｇａ：Ｚｎ＝１：１：１［原子数比
］、Ｉｎ：Ｇａ：Ｚｎ＝１：１：１．２［原子数比］、Ｉｎ：Ｇａ：Ｚｎ＝１：３：４［
原子数比］、Ｉｎ：Ｇａ：Ｚｎ＝１：３：６［原子数比］、Ｉｎ：Ｇａ：Ｚｎ＝１：４：
５［原子数比］、Ｉｎ：Ｇａ：Ｚｎ＝１：５：６［原子数比］、またはＩｎ：Ｇａ：Ｚｎ
＝１：１０：１［原子数比］の金属酸化物ターゲットを用いて形成される酸化物半導体膜
を用いてもよい。あるいは、酸化物半導体膜１０８＿１、１０８＿３として、金属元素の
原子数比をＧａ：Ｚｎ＝１０：１の金属酸化物ターゲットを用いて形成される酸化物半導
体膜を用いてもよい。この場合、酸化物半導体膜１０８＿２として金属元素の原子数比を
Ｉｎ：Ｇａ：Ｚｎ＝１：１：１の金属酸化物ターゲットを用いて形成される酸化物半導体
膜を用い、酸化物半導体膜１０８＿１、１０８＿３として金属元素の原子数比をＧａ：Ｚ
ｎ＝１０：１の金属酸化物ターゲットを用いて形成される酸化物半導体膜を用いると、酸
化物半導体膜１０８＿２の伝導帯下端のエネルギー準位と、酸化物半導体膜１０８＿１、
１０８＿３の伝導帯下端のエネルギー準位との差を０．６ｅＶ以上とすることができるた
め好適である。
【０３１１】
なお、酸化物半導体膜１０８＿１、１０８＿３として、Ｉｎ：Ｇａ：Ｚｎ＝１：１：１
［原子数比］の金属酸化物ターゲットを用いる場合、酸化物半導体膜１０８＿１、１０８
＿３は、Ｉｎ：Ｇａ：Ｚｎ＝１：β１（０＜β１≦２）：β２（０＜β２≦２）となる場
合がある。また、酸化物半導体膜１０８＿１、１０８＿３として、Ｉｎ：Ｇａ：Ｚｎ＝１
：３：４［原子数比］の金属酸化物ターゲットを用いる場合、酸化物半導体膜１０８＿１
、１０８＿３は、Ｉｎ：Ｇａ：Ｚｎ＝１：β３（１≦β３≦５）：β４（２≦β４≦６）
となる場合がある。また、酸化物半導体膜１０８＿１、１０８＿３として、Ｉｎ：Ｇａ：
Ｚｎ＝１：３：６［原子数比］の金属酸化物ターゲットを用いる場合、酸化物半導体膜１
０８＿１、１０８＿３は、Ｉｎ：Ｇａ：Ｚｎ＝１：β５（１≦β５≦５）：β６（４≦β
６≦８）となる場合がある。
【０３１２】
＜２−５．トランジスタの構成例４＞
図３２（Ａ）は、トランジスタ３００Ａの上面図であり、図３２（Ｂ）は、図３２（Ａ
）に示す一点鎖線Ｘ１−Ｘ２間における切断面の断面図に相当し、図３２（Ｃ）は、図３
２（Ａ）に示す一点鎖線Ｙ１−Ｙ２間における切断面の断面図に相当する。なお、図３２
（Ａ）において、煩雑になることを避けるため、トランジスタ３００Ａの構成要素の一部
（ゲート絶縁膜として機能する絶縁膜等）を省略して図示している。また、一点鎖線Ｘ１
−Ｘ２方向をチャネル長方向、一点鎖線Ｙ１−Ｙ２方向をチャネル幅方向と呼称する場合
がある。なお、トランジスタの上面図においては、以降の図面においても図３２（Ａ）と
同様に、構成要素の一部を省略して図示する場合がある。
【０３１３】
図３２に示すトランジスタ３００Ａは、基板３０２上の導電膜３０４と、基板３０２及
び導電膜３０４上の絶縁膜３０６と、絶縁膜３０６上の絶縁膜３０７と、絶縁膜３０７上
の酸化物半導体膜３０８と、酸化物半導体膜３０８上の導電膜３１２ａと、酸化物半導体
膜３０８上の導電膜３１２ｂと、を有する。また、トランジスタ３００Ａ上、より詳しく
は、導電膜３１２ａ、３１２ｂ及び酸化物半導体膜３０８上には絶縁膜３１４、３１６、
及び絶縁膜３１８が設けられる。
【０３１４】
なお、トランジスタ３００Ａにおいて、絶縁膜３０６、３０７は、トランジスタ３００
Ａのゲート絶縁膜としての機能を有し、絶縁膜３１４、３１６、３１８は、トランジスタ
３００Ａの保護絶縁膜としての機能を有する。また、トランジスタ３００Ａにおいて、導
電膜３０４は、ゲート電極としての機能を有し、導電膜３１２ａは、ソース電極としての
機能を有し、導電膜３１２ｂは、ドレイン電極としての機能を有する。
【０３１５】
なお、本明細書等において、絶縁膜３０６、３０７を第１の絶縁膜と、絶縁膜３１４、
３１６を第２の絶縁膜と、絶縁膜３１８を第３の絶縁膜と、それぞれ呼称する場合がある
。
【０３１６】
図３２に示すトランジスタ３００Ａは、チャネルエッチ型のトランジスタ構造である。
本発明の一態様の酸化物半導体膜は、チャネルエッチ型のトランジスタに好適に用いるこ
とができる。
【０３１７】
＜２−６．トランジスタの構成例５＞
図３３（Ａ）は、トランジスタ３００Ｂの上面図であり、図３３（Ｂ）は、図３３（Ａ
）に示す一点鎖線Ｘ１−Ｘ２間における切断面の断面図に相当し、図３３（Ｃ）は、図３
３（Ａ）に示す一点鎖線Ｙ１−Ｙ２間における切断面の断面図に相当する。
【０３１８】
図３３に示すトランジスタ３００Ｂは、基板３０２上の導電膜３０４と、基板３０２及
び導電膜３０４上の絶縁膜３０６と、絶縁膜３０６上の絶縁膜３０７と、絶縁膜３０７上
の酸化物半導体膜３０８と、酸化物半導体膜３０８上の絶縁膜３１４と、絶縁膜３１４上
の絶縁膜３１６と、絶縁膜３１４及び絶縁膜３１６に設けられる開口部３４１ａを介して
酸化物半導体膜３０８に電気的に接続される導電膜３１２ａと、絶縁膜３１４及び絶縁膜
３１６に設けられる開口部３４１ｂを介して酸化物半導体膜３０８に電気的に接続される
導電膜３１２ｂとを有する。また、トランジスタ３００Ｂ上、より詳しくは、導電膜３１
２ａ、３１２ｂ、及び絶縁膜３１６上には絶縁膜３１８が設けられる。
【０３１９】
なお、トランジスタ３００Ｂにおいて、絶縁膜３０６、３０７は、トランジスタ３００
Ｂのゲート絶縁膜としての機能を有し、絶縁膜３１４、３１６は、酸化物半導体膜３０８
の保護絶縁膜としての機能を有し、絶縁膜３１８は、トランジスタ３００Ｂの保護絶縁膜
としての機能を有する。また、トランジスタ３００Ｂにおいて、導電膜３０４は、ゲート
電極としての機能を有し、導電膜３１２ａは、ソース電極としての機能を有し、導電膜３
１２ｂは、ドレイン電極としての機能を有する。
【０３２０】
図３２に示すトランジスタ３００Ａにおいては、チャネルエッチ型の構造であったのに
対し、図３３（Ａ）（Ｂ）（Ｃ）に示すトランジスタ３００Ｂは、チャネル保護型の構造
である。本発明の一態様の酸化物半導体膜は、チャネル保護型のトランジスタにも好適に
用いることができる。
【０３２１】
＜２−７．トランジスタの構成例６＞
図３４（Ａ）は、トランジスタ３００Ｃの上面図であり、図３４（Ｂ）は、図３４（Ａ
）に示す一点鎖線Ｘ１−Ｘ２間における切断面の断面図に相当し、図３４（Ｃ）は、図３
４（Ａ）に示す一点鎖線Ｙ１−Ｙ２間における切断面の断面図に相当する。
【０３２２】
図３４に示すトランジスタ３００Ｃは、図３３（Ａ）（Ｂ）（Ｃ）に示すトランジスタ
３００Ｂと絶縁膜３１４、３１６の形状が相違する。具体的には、トランジスタ３００Ｃ
の絶縁膜３１４、３１６は、酸化物半導体膜３０８のチャネル領域上に島状に設けられる
。その他の構成は、トランジスタ３００Ｂと同様である。
【０３２３】
＜２−８．トランジスタの構成例７＞
図３５（Ａ）は、トランジスタ３００Ｄの上面図であり、図３５（Ｂ）は、図３５（Ａ
）に示す一点鎖線Ｘ１−Ｘ２間における切断面の断面図に相当し、図３５（Ｃ）は、図３
５（Ａ）に示す一点鎖線Ｙ１−Ｙ２間における切断面の断面図に相当する。
【０３２４】
図３５に示すトランジスタ３００Ｄは、基板３０２上の導電膜３０４と、基板３０２及
び導電膜３０４上の絶縁膜３０６と、絶縁膜３０６上の絶縁膜３０７と、絶縁膜３０７上
の酸化物半導体膜３０８と、酸化物半導体膜３０８上の導電膜３１２ａと、酸化物半導体
膜３０８上の導電膜３１２ｂと、酸化物半導体膜３０８、及び導電膜３１２ａ、３１２ｂ
上の絶縁膜３１４と、絶縁膜３１４上の絶縁膜３１６と、絶縁膜３１６上の絶縁膜３１８
と、絶縁膜３１８上の導電膜３２０ａ、３２０ｂと、を有する。
【０３２５】
なお、トランジスタ３００Ｄにおいて、絶縁膜３０６、３０７は、トランジスタ３００
Ｄの第１のゲート絶縁膜としての機能を有し、絶縁膜３１４、３１６、３１８は、トラン
ジスタ３００Ｄの第２のゲート絶縁膜としての機能を有する。また、トランジスタ３００
Ｄにおいて、導電膜３０４は、第１のゲート電極としての機能を有し、導電膜３２０ａは
、第２のゲート電極としての機能を有し、導電膜３２０ｂは、表示装置に用いる画素電極
としての機能を有する。また、導電膜３１２ａは、ソース電極としての機能を有し、導電
膜３１２ｂは、ドレイン電極としての機能を有する。
【０３２６】
また、図３５（Ｃ）に示すように導電膜３２０ａは、絶縁膜３０６、３０７、３１４、
３１６、３１８に設けられる開口部３４２ｂ、３４２ｃにおいて、導電膜３０４に接続さ
れる。よって、導電膜３２０ａと導電膜３０４とは、同じ電位が与えられる。
【０３２７】
なお、トランジスタ３００Ｄにおいては、開口部３４２ｂ、３４２ｃを設け、導電膜３
２０ａと導電膜３０４を接続する構成について例示したが、これに限定されない。例えば
、開口部３４２ｂまたは開口部３４２ｃのいずれか一方の開口部のみを形成し、導電膜３
２０ａと導電膜３０４を接続する構成、または開口部３４２ｂ及び開口部３４２ｃを設け
ずに、導電膜３２０ａと導電膜３０４を接続しない構成としてもよい。なお、導電膜３２
０ａと導電膜３０４とを接続しない構成の場合、導電膜３２０ａと導電膜３０４には、そ
れぞれ異なる電位を与えることができる。
【０３２８】
また、導電膜３２０ｂは、絶縁膜３１４、３１６、３１８に設けられる開口部３４２ａ
を介して、導電膜３１２ｂと接続される。
【０３２９】
なお、トランジスタ３００Ｄは、先に説明のＳ−ｃｈａｎｎｅｌ構造を有する。
【０３３０】
＜２−９．トランジスタの構成例８＞
また、図３２（Ａ）（Ｂ）（Ｃ）に示すトランジスタ３００Ａが有する酸化物半導体膜
３０８を複数の積層構造としてもよい。その場合の一例を図３６（Ａ）（Ｂ）及び図３７
（Ａ）（Ｂ）に示す。
【０３３１】
図３６（Ａ）（Ｂ）は、トランジスタ３００Ｅの断面図であり、図３７（Ａ）（Ｂ）は
、トランジスタ３００Ｆの断面図である。なお、トランジスタ３００Ｅ、３００Ｆの上面
図としては、図３２（Ａ）に示すトランジスタ３００Ａと同様である。
【０３３２】
図３６（Ａ）（Ｂ）に示すトランジスタ３００Ｅが有する酸化物半導体膜３０８は、酸
化物半導体膜３０８＿１と、酸化物半導体膜３０８＿２と、酸化物半導体膜３０８＿３と
、を有する。また、図３７（Ａ）（Ｂ）に示すトランジスタ３００Ｆが有する酸化物半導
体膜３０８は、酸化物半導体膜３０８＿２と、酸化物半導体膜３０８＿３と、を有する。
【０３３３】
なお、導電膜３０４、絶縁膜３０６、絶縁膜３０７、酸化物半導体膜３０８、酸化物半
導体膜３０８＿１、酸化物半導体膜３０８＿２、酸化物半導体膜３０８＿３、導電膜３１
２ａ、３１２ｂ、絶縁膜３１４、絶縁膜３１６、絶縁膜３１８、及び導電膜３２０ａ、３
２０ｂとしては、それぞれ先に記載の導電膜１０６、絶縁膜１１６、酸化物半導体膜１０
８、酸化物半導体膜１０８＿１、酸化物半導体膜１０８＿２、酸化物半導体膜１０８＿３
、導電膜１２０ａ、１２０ｂ、絶縁膜１０４、絶縁膜１１８、絶縁膜１１６、及び導電膜
１１２と同様な材料を用いることができる。
【０３３４】
＜２−１０．トランジスタの構成例９＞
図３８（Ａ）は、トランジスタ３００Ｇの上面図であり、図３８（Ｂ）は、図３８（Ａ
）に示す一点鎖線Ｘ１−Ｘ２間における切断面の断面図に相当し、図３８（Ｃ）は、図３
８（Ａ）に示す一点鎖線Ｙ１−Ｙ２間における切断面の断面図に相当する。
【０３３５】
図３８に示すトランジスタ３００Ｇは、基板３０２上の導電膜３０４と、基板３０２及
び導電膜３０４上の絶縁膜３０６と、絶縁膜３０６上の絶縁膜３０７と、絶縁膜３０７上
の酸化物半導体膜３０８と、酸化物半導体膜３０８上の導電膜３１２ａと、酸化物半導体
膜３０８上の導電膜３１２ｂと、酸化物半導体膜３０８、導電膜３１２ａ、及び導電膜３
１２ｂ上の絶縁膜３１４と、絶縁膜３１４上の絶縁膜３１６と、絶縁膜３１６上の導電膜
３２０ａと、絶縁膜３１６上の導電膜３２０ｂと、を有する。
【０３３６】
また、絶縁膜３０６及び絶縁膜３０７は、開口部３５１を有し、絶縁膜３０６及び絶縁
膜３０７上には、開口部３５１を介して導電膜３０４と電気的に接続される導電膜３１２
ｃが形成される。また、絶縁膜３１４及び絶縁膜３１６は、導電膜３１２ｂに達する開口
部３５２ａと、導電膜３１２ｃに達する開口部３５２ｂとを有する。
【０３３７】
また、酸化物半導体膜３０８は、導電膜３０４側の酸化物半導体膜３０８＿２と、酸化
物半導体膜３０８＿２上の酸化物半導体膜３０８＿３と、を有する。
【０３３８】
また、トランジスタ３００Ｇの上には、絶縁膜３１８が設けられる。絶縁膜３１８は、
絶縁膜３１６、導電膜３２０ａ、及び導電膜３２０ｂを覆うように形成される。
【０３３９】
なお、トランジスタ３００Ｇにおいて、絶縁膜３０６、３０７は、トランジスタ３００
Ｇの第１のゲート絶縁膜としての機能を有し、絶縁膜３１４、３１６は、トランジスタ３
００Ｇの第２のゲート絶縁膜としての機能を有し、絶縁膜３１８は、トランジスタ３００
Ｇの保護絶縁膜としての機能を有する。また、トランジスタ３００Ｇにおいて、導電膜３
０４は、第１のゲート電極としての機能を有し、導電膜３２０ａは、第２のゲート電極と
しての機能を有し、導電膜３２０ｂは、表示装置に用いる画素電極としての機能を有する
。また、トランジスタ３００Ｇにおいて、導電膜３１２ａは、ソース電極としての機能を
有し、導電膜３１２ｂは、ドレイン電極としての機能を有する。また、トランジスタ３０
０Ｇにおいて、導電膜３１２ｃは接続電極としての機能を有する。
【０３４０】
なお、トランジスタ３００Ｇは、先に説明のＳ−ｃｈａｎｎｅｌ構造を有する。
【０３４１】
また、トランジスタ３００Ａ乃至トランジスタ３００Ｇの構造を、それぞれ自由に組み
合わせて用いてもよい。
【０３４２】
本実施の形態は、少なくともその一部を本明細書中に記載する他の実施の形態と適宜組
み合わせて実施することができる。
【０３４３】
（実施の形態３）
本実施の形態においては、先の実施の形態で例示した半導体装置を有する表示装置の一
例について、図３９乃至図４６を用いて以下説明を行う。
【０３４４】
図３９は、表示装置の一例を示す上面図である。図３９に示す表示装置７００は、第１
の基板７０１上に設けられた画素部７０２と、第１の基板７０１に設けられたソースドラ
イバ回路部７０４及びゲートドライバ回路部７０６と、画素部７０２、ソースドライバ回
路部７０４、及びゲートドライバ回路部７０６を囲むように配置されるシール材７１２と
、第１の基板７０１に対向するように設けられる第２の基板７０５と、を有する。なお、
第１の基板７０１と第２の基板７０５は、シール材７１２によって封止されている。すな
わち、画素部７０２、ソースドライバ回路部７０４、及びゲートドライバ回路部７０６は
、第１の基板７０１とシール材７１２と第２の基板７０５によって封止されている。なお
、図３９には図示しないが、第１の基板７０１と第２の基板７０５の間には表示素子が設
けられる。
【０３４５】
また、表示装置７００は、第１の基板７０１上のシール材７１２によって囲まれている
領域とは異なる領域に、画素部７０２、ソースドライバ回路部７０４、及びゲートドライ
バ回路部７０６と、それぞれ電気的に接続されるＦＰＣ端子部７０８（ＦＰＣ：Ｆｌｅｘ
ｉｂｌｅ  ｐｒｉｎｔｅｄ  ｃｉｒｃｕｉｔ）が設けられる。また、ＦＰＣ端子部７０８
には、ＦＰＣ７１６が接続され、ＦＰＣ７１６によって画素部７０２、ソースドライバ回
路部７０４、及びゲートドライバ回路部７０６に各種信号等が供給される。また、画素部
７０２、ソースドライバ回路部７０４、ゲートドライバ回路部７０６、及びＦＰＣ端子部
７０８には、信号線７１０が各々接続されている。ＦＰＣ７１６により供給される各種信
号等は、信号線７１０を介して、画素部７０２、ソースドライバ回路部７０４、ゲートド
ライバ回路部７０６、及びＦＰＣ端子部７０８に与えられる。
【０３４６】
また、表示装置７００にゲートドライバ回路部７０６を複数設けてもよい。また、表示
装置７００としては、ソースドライバ回路部７０４、及びゲートドライバ回路部７０６を
画素部７０２と同じ第１の基板７０１に形成している例を示しているが、この構成に限定
されない。例えば、ゲートドライバ回路部７０６のみを第１の基板７０１に形成しても良
い、またはソースドライバ回路部７０４のみを第１の基板７０１に形成しても良い。この
場合、ソースドライバ回路またはゲートドライバ回路等が形成された基板（例えば、単結
晶半導体膜、多結晶半導体膜で形成された駆動回路基板）を、第１の基板７０１に形成す
る構成としても良い。なお、別途形成した駆動回路基板の接続方法は、特に限定されるも
のではなく、ＣＯＧ（Ｃｈｉｐ  Ｏｎ  Ｇｌａｓｓ）方法、ワイヤボンディング方法など
を用いることができる。
【０３４７】
また、表示装置７００が有する画素部７０２、ソースドライバ回路部７０４及びゲート
ドライバ回路部７０６は、複数のトランジスタを有している。
【０３４８】
また、表示装置７００は、様々な素子を有することが出来る。該素子の一例としては、
例えば、エレクトロルミネッセンス（ＥＬ）素子（有機物及び無機物を含むＥＬ素子、有
機ＥＬ素子、無機ＥＬ素子、ＬＥＤなど）、発光トランジスタ素子（電流に応じて発光す
るトランジスタ）、電子放出素子、液晶素子、電子インク素子、電気泳動素子、エレクト
ロウェッティング素子、プラズマディスプレイパネル（ＰＤＰ）、ＭＥＭＳ（マイクロ・
エレクトロ・メカニカル・システム）ディスプレイ（例えば、グレーティングライトバル
ブ（ＧＬＶ）、デジタルマイクロミラーデバイス（ＤＭＤ）、デジタル・マイクロ・シャ
ッター（ＤＭＳ）素子、インターフェロメトリック・モジュレーション（ＩＭＯＤ）素子
など）、圧電セラミックディスプレイなどが挙げられる。
【０３４９】
また、ＥＬ素子を用いた表示装置の一例としては、ＥＬディスプレイなどがある。電子
放出素子を用いた表示装置の一例としては、フィールドエミッションディスプレイ（ＦＥ
Ｄ）又はＳＥＤ方式平面型ディスプレイ（ＳＥＤ：Ｓｕｒｆａｃｅ−ｃｏｎｄｕｃｔｉｏ
ｎ  Ｅｌｅｃｔｒｏｎ−ｅｍｉｔｔｅｒ  Ｄｉｓｐｌａｙ）などがある。液晶素子を用い
た表示装置の一例としては、液晶ディスプレイ（透過型液晶ディスプレイ、半透過型液晶
ディスプレイ、反射型液晶ディスプレイ、直視型液晶ディスプレイ、投射型液晶ディスプ
レイ）などがある。電子インク素子又は電気泳動素子を用いた表示装置の一例としては、
電子ペーパーなどがある。なお、半透過型液晶ディスプレイや反射型液晶ディスプレイを
実現する場合には、画素電極の一部、または、全部が、反射電極としての機能を有するよ
うにすればよい。例えば、画素電極の一部、または、全部が、アルミニウム、銀、などを
有するようにすればよい。さらに、その場合、反射電極の下に、ＳＲＡＭなどの記憶回路
を設けることも可能である。これにより、さらに、消費電力を低減することができる。
【０３５０】
なお、表示装置７００における表示方式は、プログレッシブ方式やインターレース方式
等を用いることができる。また、カラー表示する際に画素で制御する色要素としては、Ｒ
ＧＢ（Ｒは赤、Ｇは緑、Ｂは青を表す）の三色に限定されない。例えば、Ｒの画素とＧの
画素とＢの画素とＷ（白）の画素の四画素から構成されてもよい。または、ペンタイル配
列のように、ＲＧＢのうちの２色分で一つの色要素を構成し、色要素によって、異なる２
色を選択して構成してもよい。またはＲＧＢに、イエロー、シアン、マゼンタ等を一色以
上追加してもよい。なお、色要素のドット毎にその表示領域の大きさが異なっていてもよ
い。ただし、開示する発明はカラー表示の表示装置に限定されるものではなく、モノクロ
表示の表示装置に適用することもできる。
【０３５１】
また、バックライト（有機ＥＬ素子、無機ＥＬ素子、ＬＥＤ、蛍光灯など）に白色発光
（Ｗ）を用いて表示装置をフルカラー表示させるために、着色層（カラーフィルタともい
う。）を用いてもよい。着色層は、例えば、レッド（Ｒ）、グリーン（Ｇ）、ブルー（Ｂ
）、イエロー（Ｙ）などを適宜組み合わせて用いることができる。着色層を用いることで
、着色層を用いない場合と比べて色の再現性を高くすることができる。このとき、着色層
を有する領域と、着色層を有さない領域と、を配置することによって、着色層を有さない
領域における白色光を直接表示に利用しても構わない。一部に着色層を有さない領域を配
置することで、明るい表示の際に、着色層による輝度の低下を少なくでき、消費電力を２
割から３割程度低減できる場合がある。ただし、有機ＥＬ素子や無機ＥＬ素子などの自発
光素子を用いてフルカラー表示する場合、Ｒ、Ｇ、Ｂ、Ｙ、Ｗを、それぞれの発光色を有
する素子から発光させても構わない。自発光素子を用いることで、着色層を用いた場合よ
りも、さらに消費電力を低減できる場合がある。
【０３５２】
また、カラー化方式としては、上述の白色発光からの発光の一部をカラーフィルタを通
すことで赤色、緑色、青色に変換する方式（カラーフィルタ方式）の他、赤色、緑色、青
色の発光をそれぞれ用いる方式（３色方式）、または青色発光からの発光の一部を赤色や
緑色に変換する方式（色変換方式、量子ドット方式）を適用してもよい。
【０３５３】
本実施の形態においては、表示素子として液晶素子及びＥＬ素子を用いる構成について
、図４０乃至図４２を用いて説明する。なお、図４０及び図４１は、図３９に示す一点鎖
線Ｑ−Ｒにおける断面図であり、表示素子として液晶素子を用いた構成である。また、図
４２は、図３９に示す一点鎖線Ｑ−Ｒにおける断面図であり、表示素子としてＥＬ素子を
用いた構成である。
【０３５４】
まず、図４０乃至図４２に示す共通部分について最初に説明し、次に異なる部分につい
て以下説明する。
【０３５５】
＜３−１．表示装置の共通部分に関する説明＞
図４０乃至図４２に示す表示装置７００は、引き回し配線部７１１と、画素部７０２と
、ソースドライバ回路部７０４と、ＦＰＣ端子部７０８と、を有する。また、引き回し配
線部７１１は、信号線７１０を有する。また、画素部７０２は、トランジスタ７５０及び
容量素子７９０を有する。また、ソースドライバ回路部７０４は、トランジスタ７５２を
有する。
【０３５６】
トランジスタ７５０及びトランジスタ７５２は、先に示すトランジスタ１００Ａと同様
の構成である。なお、トランジスタ７５０及びトランジスタ７５２の構成については、先
の実施の形態に示す、その他のトランジスタを用いてもよい。
【０３５７】
本実施の形態で用いるトランジスタは、高純度化し、酸素欠損の形成を抑制した酸化物
半導体膜を有する。該トランジスタは、オフ電流を低くすることができる。よって、画像
信号等の電気信号の保持時間を長くすることができ、電源オン状態では書き込み間隔も長
く設定できる。よって、リフレッシュ動作の頻度を少なくすることができるため、消費電
力を抑制する効果を奏する。
【０３５８】
また、本実施の形態で用いるトランジスタは、比較的高い電界効果移動度が得られるた
め、高速駆動が可能である。例えば、このような高速駆動が可能なトランジスタを液晶表
示装置に用いることで、画素部のスイッチングトランジスタと、駆動回路部に使用するド
ライバトランジスタを同一基板上に形成することができる。すなわち、別途駆動回路とし
て、シリコンウェハ等により形成された半導体装置を用いる必要がないため、半導体装置
の部品点数を削減することができる。また、画素部においても、高速駆動が可能なトラン
ジスタを用いることで、高画質な画像を提供することができる。
【０３５９】
容量素子７９０は、トランジスタ７５０が有する第１のゲート電極として機能する導電
膜と同一の導電膜を加工する工程を経て形成される下部電極と、トランジスタ７５０が有
するソース電極及びドレイン電極として機能する導電膜、または第２のゲート電極として
機能する導電膜と同一の導電膜を加工する工程を経て形成される上部電極と、を有する。
また、下部電極と上部電極との間には、トランジスタ７５０が有する第１のゲート絶縁膜
として機能する絶縁膜と同一の絶縁膜を形成する工程を経て形成される絶縁膜、及びトラ
ンジスタ７５０上の保護絶縁膜として機能する絶縁膜と同一の絶縁膜を形成する工程を経
て形成される絶縁膜が設けられる。すなわち、容量素子７９０は、一対の電極間に誘電体
膜として機能する絶縁膜が挟持された積層型の構造である。
【０３６０】
また、図４０乃至図４２において、トランジスタ７５０、トランジスタ７５２、及び容
量素子７９０上に平坦化絶縁膜７７０が設けられている。
【０３６１】
また、図４０乃至図４２においては、画素部７０２が有するトランジスタ７５０と、ソ
ースドライバ回路部７０４が有するトランジスタ７５２と、を同じ構造のトランジスタを
用いる構成について例示したが、これに限定されない。例えば、画素部７０２と、ソース
ドライバ回路部７０４とは、異なるトランジスタを用いてもよい。具体的には、画素部７
０２にトップゲート型のトランジスタを用い、ソースドライバ回路部７０４にボトムゲー
ト型のトランジスタを用いる構成、あるいは画素部７０２にボトムゲート型のトランジス
タを用い、ソースドライバ回路部７０４にトップゲート型のトランジスタを用いる構成な
どが挙げられる。なお、上記のソースドライバ回路部７０４を、ゲートドライバ回路部と
読み替えてもよい。
【０３６２】
また、信号線７１０は、トランジスタ７５０、７５２のソース電極及びドレイン電極と
して機能する導電膜と同じ工程を経て形成される。信号線７１０として、例えば、銅元素
を含む材料を用いた場合、配線抵抗に起因する信号遅延等が少なく、大画面での表示が可
能となる。
【０３６３】
また、ＦＰＣ端子部７０８は、接続電極７６０、異方性導電膜７８０、及びＦＰＣ７１
６を有する。なお、接続電極７６０は、トランジスタ７５０、７５２のソース電極及びド
レイン電極として機能する導電膜と同じ工程を経て形成される。また、接続電極７６０は
、ＦＰＣ７１６が有する端子と異方性導電膜７８０を介して、電気的に接続される。
【０３６４】
また、第１の基板７０１及び第２の基板７０５としては、例えばガラス基板を用いるこ
とができる。また、第１の基板７０１及び第２の基板７０５として、可撓性を有する基板
を用いてもよい。該可撓性を有する基板としては、例えばプラスチック基板等が挙げられ
る。
【０３６５】
また、第１の基板７０１と第２の基板７０５の間には、構造体７７８が設けられる。構
造体７７８は、絶縁膜を選択的にエッチングすることで得られる柱状のスペーサであり、
第１の基板７０１と第２の基板７０５の間の距離（セルギャップ）を制御するために設け
られる。なお、構造体７７８として、球状のスペーサを用いていても良い。
【０３６６】
また、第２の基板７０５側には、ブラックマトリクスとして機能する遮光膜７３８と、
カラーフィルタとして機能する着色膜７３６と、遮光膜７３８及び着色膜７３６に接する
絶縁膜７３４が設けられる。
【０３６７】
＜３−２．液晶素子を用いる表示装置の構成例＞
図４０に示す表示装置７００は、液晶素子７７５を有する。液晶素子７７５は、導電膜
７７２、導電膜７７４、及び液晶層７７６を有する。導電膜７７４は、第２の基板７０５
側に設けられ、対向電極としての機能を有する。図４０に示す表示装置７００は、導電膜
７７２と導電膜７７４に印加される電圧によって、液晶層７７６の配向状態が変わること
によって光の透過、非透過が制御され画像を表示することができる。
【０３６８】
また、導電膜７７２は、トランジスタ７５０が有するソース電極及びドレイン電極とし
て機能する導電膜と電気的に接続される。導電膜７７２は、平坦化絶縁膜７７０上に形成
され画素電極、すなわち表示素子の一方の電極として機能する。
【０３６９】
導電膜７７２としては、可視光において透光性のある導電膜、または可視光において反
射性のある導電膜を用いることができる。可視光において透光性のある導電膜としては、
例えば、インジウム（Ｉｎ）、亜鉛（Ｚｎ）、錫（Ｓｎ）の中から選ばれた一種を含む材
料を用いるとよい。可視光において反射性のある導電膜としては、例えば、アルミニウム
、または銀を含む材料を用いるとよい。
【０３７０】
導電膜７７２に可視光において反射性のある導電膜を用いる場合、表示装置７００は、
反射型の液晶表示装置となる。また、導電膜７７２に可視光において透光性のある導電膜
を用いる場合、表示装置７００は、透過型の液晶表示装置となる。
【０３７１】
また、導電膜７７２上の構成を変えることで、液晶素子の駆動方式を変えることができ
る。この場合の一例を図４１に示す。また、図４１に示す表示装置７００は、液晶素子の
駆動方式として横電界方式（例えば、ＦＦＳモード）を用いる構成の一例である。図４１
に示す構成の場合、導電膜７７２上に絶縁膜７７３が設けられ、絶縁膜７７３上に導電膜
７７４が設けられる。この場合、導電膜７７４は、共通電極（コモン電極ともいう）とし
ての機能を有し、絶縁膜７７３を介して、導電膜７７２と導電膜７７４との間に生じる電
界によって、液晶層７７６の配向状態を制御することができる。
【０３７２】
また、図４０及び図４１において図示しないが、導電膜７７２または導電膜７７４のい
ずれか一方または双方に、液晶層７７６と接する側に、それぞれ配向膜を設ける構成とし
てもよい。また、図４０及び図４１において図示しないが、偏光部材、位相差部材、反射
防止部材などの光学部材（光学基板）などは適宜設けてもよい。例えば、偏光基板及び位
相差基板による円偏光を用いてもよい。また、光源としてバックライト、サイドライトな
どを用いてもよい。
【０３７３】
表示素子として液晶素子を用いる場合、サーモトロピック液晶、低分子液晶、高分子液
晶、高分子分散型液晶、強誘電性液晶、反強誘電性液晶等を用いることができる。これら
の液晶材料は、条件により、コレステリック相、スメクチック相、キュービック相、カイ
ラルネマチック相、等方相等を示す。
【０３７４】
また、横電界方式を採用する場合、配向膜を用いないブルー相を示す液晶を用いてもよ
い。ブルー相は液晶相の一つであり、コレステリック液晶を昇温していくと、コレステリ
ック相から等方相へ転移する直前に発現する相である。ブルー相は狭い温度範囲でしか発
現しないため、温度範囲を改善するために数重量％以上のカイラル剤を混合させた液晶組
成物を液晶層に用いる。ブルー相を示す液晶とカイラル剤とを含む液晶組成物は、応答速
度が短く、光学的等方性であるため配向処理が不要である。また配向膜を設けなくてもよ
いのでラビング処理も不要となるため、ラビング処理によって引き起こされる静電破壊を
防止することができ、作製工程中の液晶表示装置の不良や破損を軽減することができる。
また、ブルー相を示す液晶材料は、視野角依存性が小さい。
【０３７５】
また、表示素子として液晶素子を用いる場合、ＴＮ（Ｔｗｉｓｔｅｄ  Ｎｅｍａｔｉｃ
）モード、ＩＰＳ（Ｉｎ−Ｐｌａｎｅ−Ｓｗｉｔｃｈｉｎｇ）モード、ＦＦＳ（Ｆｒｉｎ
ｇｅ  Ｆｉｅｌｄ  Ｓｗｉｔｃｈｉｎｇ）モード、ＡＳＭ（Ａｘｉａｌｌｙ  Ｓｙｍｍｅ
ｔｒｉｃ  ａｌｉｇｎｅｄ  Ｍｉｃｒｏ−ｃｅｌｌ）モード、ＯＣＢ（Ｏｐｔｉｃａｌ  
Ｃｏｍｐｅｎｓａｔｅｄ  Ｂｉｒｅｆｒｉｎｇｅｎｃｅ）モード、ＦＬＣ（Ｆｅｒｒｏｅ
ｌｅｃｔｒｉｃ  Ｌｉｑｕｉｄ  Ｃｒｙｓｔａｌ）モード、ＡＦＬＣ（ＡｎｔｉＦｅｒｒ
ｏｅｌｅｃｔｒｉｃ  Ｌｉｑｕｉｄ  Ｃｒｙｓｔａｌ）モードなどを用いることができる
。
【０３７６】
また、ノーマリーブラック型の液晶表示装置、例えば垂直配向（ＶＡ）モードを採用し
た透過型の液晶表示装置としてもよい。垂直配向モードとしては、いくつか挙げられるが
、例えば、ＭＶＡ（Ｍｕｌｔｉ−Ｄｏｍａｉｎ  Ｖｅｒｔｉｃａｌ  Ａｌｉｇｎｍｅｎｔ
）モード、ＰＶＡ（Ｐａｔｔｅｒｎｅｄ  Ｖｅｒｔｉｃａｌ  Ａｌｉｇｎｍｅｎｔ）モー
ド、ＡＳＶモードなどを用いることができる。
【０３７７】
＜３−３．発光素子を用いる表示装置＞
図４２に示す表示装置７００は、発光素子７８２を有する。発光素子７８２は、導電膜
７７２、ＥＬ層７８６、及び導電膜７８８を有する。図４２に示す表示装置７００は、発
光素子７８２が有するＥＬ層７８６が発光することによって、画像を表示することができ
る。なお、ＥＬ層７８６は、有機化合物、または量子ドットなどの無機化合物を有する。
【０３７８】
有機化合物に用いることのできる材料としては、蛍光性材料または燐光性材料などが挙
げられる。また、量子ドットに用いることのできる材料としては、コロイド状量子ドット
材料、合金型量子ドット材料、コア・シェル型量子ドット材料、コア型量子ドット材料、
などが挙げられる。また、１２族と１６族、１３族と１５族、または１４族と１６族の元
素グループを含む材料を用いてもよい。または、カドミウム（Ｃｄ）、セレン（Ｓｅ）、
亜鉛（Ｚｎ）、硫黄（Ｓ）、リン（Ｐ）、インジウム（Ｉｎ）、テルル（Ｔｅ）、鉛（Ｐ
ｂ）、ガリウム（Ｇａ）、ヒ素（Ａｓ）、アルミニウム（Ａｌ）、等の元素を有する量子
ドット材料を用いてもよい。
【０３７９】
また、上述の有機化合物、及び無機化合物としては、例えば、蒸着法（真空蒸着法を含
む）、液滴吐出法（インクジェット法ともいう）、塗布法、グラビア印刷法等の方法を用
いて形成することができる。また、ＥＬ層７８６としては、低分子材料、中分子材料（オ
リゴマー、デンドリマーを含む）、または高分子材料を含んでも良い。
【０３８０】
ここで、液滴吐出法を用いてＥＬ層７８６を形成する方法について、図４５を用いて説
明する。図４５（Ａ）乃至図４５（Ｄ）は、ＥＬ層７８６の作製方法を説明する断面図で
ある。
【０３８１】
まず、平坦化絶縁膜７７０上に導電膜７７２が形成され、導電膜７７２の一部を覆うよ
うに絶縁膜７３０が形成される（図４５（Ａ）参照）。
【０３８２】
次に、絶縁膜７３０の開口である導電膜７７２の露出部に、液滴吐出装置７８３より液
滴７８４を吐出し、組成物を含む層７８５を形成する。液滴７８４は、溶媒を含む組成物
であり、導電膜７７２上に付着する（図４５（Ｂ）参照）。
【０３８３】
なお、液滴７８４を吐出する工程を減圧下で行ってもよい。
【０３８４】
次に、組成物を含む層７８５より溶媒を除去し、固化することによってＥＬ層７８６を
形成する（図４５（Ｃ）参照）。
【０３８５】
なお、溶媒の除去方法としては、乾燥工程または加熱工程を行えばよい。
【０３８６】
次に、ＥＬ層７８６上に導電膜７８８を形成し、発光素子７８２を形成する（図４５（
Ｄ）参照）。
【０３８７】
このようにＥＬ層７８６を液滴吐出法で行うと、選択的に組成物を吐出することができ
るため、材料のロスを削減することができる。また、形状を加工するためのリソグラフィ
工程なども必要ないために工程も簡略化することができ、低コスト化が達成できる。
【０３８８】
なお、上記説明した液滴吐出法とは、組成物の吐出口を有するノズル、あるいは１つ又
は複数のノズルを有するヘッド等の液滴を吐出する手段を有するものの総称とする。
【０３８９】
次に、液滴吐出法に用いる液滴吐出装置について、図４６を用いて説明する。図４６は
、液滴吐出装置１４００を説明する概念図である。
【０３９０】
液滴吐出装置１４００は、液滴吐出手段１４０３を有する。また、液滴吐出手段１４０
３は、ヘッド１４０５と、ヘッド１４１２とを有する。
【０３９１】
ヘッド１４０５、及びヘッド１４１２は制御手段１４０７に接続され、それがコンピュ
ータ１４１０で制御することにより予めプログラミングされたパターンに描画することが
できる。
【０３９２】
また、描画するタイミングとしては、例えば、基板１４０２上に形成されたマーカー１
４１１を基準に行えば良い。あるいは、基板１４０２の外縁を基準にして基準点を確定さ
せても良い。ここでは、マーカー１４１１を撮像手段１４０４で検出し、画像処理手段１
４０９にてデジタル信号に変換したものをコンピュータ１４１０で認識して制御信号を発
生させて制御手段１４０７に送る。
【０３９３】
撮像手段１４０４としては、電荷結合素子（ＣＣＤ）や相補型金属−酸化物−半導体（
ＣＭＯＳ）を利用したイメージセンサなどを用いることができる。なお、基板１４０２上
に形成されるべきパターンの情報は記憶媒体１４０８に格納されたものであり、この情報
を基にして制御手段１４０７に制御信号を送り、液滴吐出手段１４０３の個々のヘッド１
４０５、ヘッド１４１２を個別に制御することができる。吐出する材料は、材料供給源１
４１３、材料供給源１４１４より配管を通してヘッド１４０５、ヘッド１４１２にそれぞ
れ供給される。
【０３９４】
ヘッド１４０５の内部は、点線１４０６が示すように液状の材料を充填する空間と、吐
出口であるノズルを有する構造となっている。図示しないが、ヘッド１４１２もヘッド１
４０５と同様な内部構造を有する。ヘッド１４０５とヘッド１４１２のノズルを異なるサ
イズで設けると、異なる材料を異なる幅で同時に描画することができる。一つのヘッドで
、複数種の発光材料などをそれぞれ吐出し、描画することができ、広領域に描画する場合
は、スループットを向上させるため複数のノズルより同材料を同時に吐出し、描画するこ
とができる。大型基板を用いる場合、ヘッド１４０５、ヘッド１４１２は基板上を、図４
６中に示すＸ、Ｙ、Ｚの矢印の方向に自在に走査し、描画する領域を自由に設定すること
ができ、同じパターンを一枚の基板に複数描画することができる。
【０３９５】
また、組成物を吐出する工程は、減圧下で行ってもよい。吐出時に基板を加熱しておい
てもよい。組成物を吐出後、乾燥と焼成の一方又は両方の工程を行う。乾燥と焼成の工程
は、両工程とも加熱処理の工程であるが、その目的、温度と時間が異なるものである。乾
燥の工程、焼成の工程は、常圧下又は減圧下で、レーザ光の照射や瞬間熱アニール、加熱
炉などにより行う。なお、この加熱処理を行うタイミング、加熱処理の回数は特に限定さ
れない。乾燥と焼成の工程を良好に行うためには、そのときの温度は、基板の材質及び組
成物の性質に依存する。
【０３９６】
以上のように、液滴吐出装置を用いてＥＬ層７８６を作製することができる。
【０３９７】
再び、図４２に示す表示装置７００の説明に戻る。
【０３９８】
図４２に示す表示装置７００には、平坦化絶縁膜７７０及び導電膜７７２上に絶縁膜７
３０が設けられる。絶縁膜７３０は、導電膜７７２の一部を覆う。なお、発光素子７８２
はトップエミッション構造である。したがって、導電膜７８８は透光性を有し、ＥＬ層７
８６が発する光を透過する。なお、本実施の形態においては、トップエミッション構造に
ついて、例示するが、これに限定されない。例えば、導電膜７７２側に光を射出するボト
ムエミッション構造や、導電膜７７２及び導電膜７８８の双方に光を射出するデュアルエ
ミッション構造にも適用することができる。
【０３９９】
また、発光素子７８２と重なる位置に、着色膜７３６が設けられ、絶縁膜７３０と重な
る位置、引き回し配線部７１１、及びソースドライバ回路部７０４に遮光膜７３８が設け
られている。また、着色膜７３６及び遮光膜７３８は、絶縁膜７３４で覆われている。ま
た、発光素子７８２と絶縁膜７３４の間は封止膜７３２で充填されている。なお、図４２
に示す表示装置７００においては、着色膜７３６を設ける構成について例示したが、これ
に限定されない。例えば、ＥＬ層７８６を塗り分けにより形成する場合においては、着色
膜７３６を設けない構成としてもよい。
【０４００】
＜３−４．表示装置に入出力装置を設ける構成例＞
また、図４１及び図４２に示す表示装置７００に入出力装置を設けてもよい。当該入出
力装置としては、例えば、タッチパネル等が挙げられる。
【０４０１】
図４１に示す表示装置７００にタッチパネル７９１を設ける構成を図４３に、図４２に
示す表示装置７００にタッチパネル７９１を設ける構成を図４４に、それぞれ示す。
【０４０２】
図４３は図４１に示す表示装置７００にタッチパネル７９１を設ける構成の断面図であ
り、図４４は図４２に示す表示装置７００にタッチパネル７９１を設ける構成の断面図で
ある。
【０４０３】
まず、図４３及び図４４に示すタッチパネル７９１について、以下説明を行う。
【０４０４】
図４３及び図４４に示すタッチパネル７９１は、第２の基板７０５と着色膜７３６との
間に設けられる、所謂インセル型のタッチパネルである。タッチパネル７９１は、着色膜
７３６を形成する前に、第２の基板７０５側に形成すればよい。
【０４０５】
なお、タッチパネル７９１は、遮光膜７３８と、絶縁膜７９２と、電極７９３と、電極
７９４と、絶縁膜７９５と、電極７９６と、絶縁膜７９７と、を有する。例えば、指やス
タイラスなどの被検知体が近接することで、電極７９３と、電極７９４との間の容量の変
化を検知することができる。
【０４０６】
また、図４３及び図４４に示すトランジスタ７５０の上方においては、電極７９３と、
電極７９４との交差部を明示している。電極７９６は、絶縁膜７９５に設けられた開口部
を介して、電極７９４を挟む２つの電極７９３と電気的に接続されている。なお、図４３
及び図４４においては、電極７９６が設けられる領域を画素部７０２に設ける構成を例示
したが、これに限定されず、例えば、ソースドライバ回路部７０４に形成してもよい。
【０４０７】
電極７９３及び電極７９４は、遮光膜７３８と重なる領域に設けられる。また、図４３
に示すように、電極７９３は、発光素子７８２と重ならないように設けられると好ましい
。また、図４４に示すように、電極７９３は、液晶素子７７５と重ならないように設けら
れると好ましい。別言すると、電極７９３は、発光素子７８２及び液晶素子７７５と重な
る領域に開口部を有する。すなわち、電極７９３はメッシュ形状を有する。このような構
成とすることで、電極７９３は、発光素子７８２が射出する光を遮らない構成とすること
ができる。または、電極７９３は、液晶素子７７５を透過する光を遮らない構成とするこ
とができる。したがって、タッチパネル７９１を配置することによる輝度の低下が極めて
少ないため、視認性が高く、且つ消費電力が低減された表示装置を実現できる。なお、電
極７９４も同様の構成とすればよい。
【０４０８】
また、電極７９３及び電極７９４が発光素子７８２と重ならないため、電極７９３及び
電極７９４には、可視光の透過率が低い金属材料を用いることができる。または、電極７
９３及び電極７９４が液晶素子７７５と重ならないため、電極７９３及び電極７９４には
、可視光の透過率が低い金属材料を用いることができる。
【０４０９】
そのため、可視光の透過率が高い酸化物材料を用いた電極と比較して、電極７９３及び
電極７９４の抵抗を低くすることが可能となり、タッチパネルのセンサ感度を向上させる
ことができる。
【０４１０】
例えば、電極７９３、７９４、７９６には、導電性のナノワイヤを用いてもよい。当該
ナノワイヤは、直径の平均値が１ｎｍ以上１００ｎｍ以下、好ましくは５ｎｍ以上５０ｎ
ｍ以下、より好ましくは５ｎｍ以上２５ｎｍ以下の大きさとすればよい。また、上記ナノ
ワイヤとしては、Ａｇナノワイヤ、Ｃｕナノワイヤ、またはＡｌナノワイヤ等の金属ナノ
ワイヤ、あるいは、カーボンナノチューブなどを用いればよい。例えば、電極７９３、７
９４、７９６のいずれか一つあるいは全部にＡｇナノワイヤを用いる場合、可視光におけ
る光透過率を８９％以上、シート抵抗値を４０Ω／□以上１００Ω／□以下とすることが
できる。
【０４１１】
また、図４３及び図４４においては、インセル型のタッチパネルの構成について例示し
たが、これに限定されない。例えば、表示装置７００上に形成する、所謂オンセル型のタ
ッチパネルや、表示装置７００に貼り合わせて用いる、所謂アウトセル型のタッチパネル
としてもよい。
【０４１２】
このように、本発明の一態様の表示装置は、様々な形態のタッチパネルと組み合わせて
用いることができる。
【０４１３】
本実施の形態は、少なくともその一部を本明細書中に記載する他の実施の形態と適宜組
み合わせて実施することができる。
【０４１４】
（実施の形態４）
本実施の形態では、本発明の一態様の半導体装置を有する表示装置について、図４７を
用いて説明を行う。
【０４１５】
＜４．表示装置の回路構成＞
図４７（Ａ）に示す表示装置は、表示素子の画素を有する領域（以下、画素部５０２と
いう）と、画素部５０２の外側に配置され、画素を駆動するための回路を有する回路部（
以下、駆動回路部５０４という）と、素子の保護機能を有する回路（以下、保護回路５０
６という）と、端子部５０７と、を有する。なお、保護回路５０６は、設けない構成とし
てもよい。
【０４１６】
駆動回路部５０４の一部、または全部は、画素部５０２と同一基板上に形成されている
ことが望ましい。これにより、部品数や端子数を減らすことが出来る。駆動回路部５０４
の一部、または全部が、画素部５０２と同一基板上に形成されていない場合には、駆動回
路部５０４の一部、または全部は、ＣＯＧやＴＡＢ（Ｔａｐｅ  Ａｕｔｏｍａｔｅｄ  Ｂ
ｏｎｄｉｎｇ）によって、実装することができる。
【０４１７】
画素部５０２は、Ｘ行（Ｘは２以上の自然数）Ｙ列（Ｙは２以上の自然数）に配置され
た複数の表示素子を駆動するための回路（以下、画素回路５０１という）を有し、駆動回
路部５０４は、画素を選択する信号（走査信号）を出力する回路（以下、ゲートドライバ
５０４ａという）、画素の表示素子を駆動するための信号（データ信号）を供給するため
の回路（以下、ソースドライバ５０４ｂ）などの駆動回路を有する。
【０４１８】
ゲートドライバ５０４ａは、シフトレジスタ等を有する。ゲートドライバ５０４ａは、
端子部５０７を介して、シフトレジスタを駆動するための信号が入力され、信号を出力す
る。例えば、ゲートドライバ５０４ａは、スタートパルス信号、クロック信号等が入力さ
れ、パルス信号を出力する。ゲートドライバ５０４ａは、走査信号が与えられる配線（以
下、走査線ＧＬ＿１乃至ＧＬ＿Ｘという）の電位を制御する機能を有する。なお、ゲート
ドライバ５０４ａを複数設け、複数のゲートドライバ５０４ａにより、走査線ＧＬ＿１乃
至ＧＬ＿Ｘを分割して制御してもよい。または、ゲートドライバ５０４ａは、初期化信号
を供給することができる機能を有する。ただし、これに限定されず、ゲートドライバ５０
４ａは、別の信号を供給することも可能である。
【０４１９】
ソースドライバ５０４ｂは、シフトレジスタ等を有する。ソースドライバ５０４ｂは、
端子部５０７を介して、シフトレジスタを駆動するための信号の他、データ信号の元とな
る信号（画像信号）が入力される。ソースドライバ５０４ｂは、画像信号を元に画素回路
５０１に書き込むデータ信号を生成する機能を有する。また、ソースドライバ５０４ｂは
、スタートパルス、クロック信号等が入力されて得られるパルス信号に従って、データ信
号の出力を制御する機能を有する。また、ソースドライバ５０４ｂは、データ信号が与え
られる配線（以下、データ線ＤＬ＿１乃至ＤＬ＿Ｙという）の電位を制御する機能を有す
る。または、ソースドライバ５０４ｂは、初期化信号を供給することができる機能を有す
る。ただし、これに限定されず、ソースドライバ５０４ｂは、別の信号を供給することも
可能である。
【０４２０】
ソースドライバ５０４ｂは、例えば複数のアナログスイッチなどを用いて構成される。
ソースドライバ５０４ｂは、複数のアナログスイッチを順次オン状態にすることにより、
画像信号を時分割した信号をデータ信号として出力できる。また、シフトレジスタなどを
用いてソースドライバ５０４ｂを構成してもよい。
【０４２１】
複数の画素回路５０１のそれぞれは、走査信号が与えられる複数の走査線ＧＬの一つを
介してパルス信号が入力され、データ信号が与えられる複数のデータ線ＤＬの一つを介し
てデータ信号が入力される。また、複数の画素回路５０１のそれぞれは、ゲートドライバ
５０４ａによりデータ信号のデータの書き込み及び保持が制御される。例えば、ｍ行ｎ列
目の画素回路５０１は、走査線ＧＬ＿ｍ（ｍはＸ以下の自然数）を介してゲートドライバ
５０４ａからパルス信号が入力され、走査線ＧＬ＿ｍの電位に応じてデータ線ＤＬ＿ｎ（
ｎはＹ以下の自然数）を介してソースドライバ５０４ｂからデータ信号が入力される。
【０４２２】
図４７（Ａ）に示す保護回路５０６は、例えば、ゲートドライバ５０４ａと画素回路５
０１の間の配線である走査線ＧＬに接続される。または、保護回路５０６は、ソースドラ
イバ５０４ｂと画素回路５０１の間の配線であるデータ線ＤＬに接続される。または、保
護回路５０６は、ゲートドライバ５０４ａと端子部５０７との間の配線に接続することが
できる。または、保護回路５０６は、ソースドライバ５０４ｂと端子部５０７との間の配
線に接続することができる。なお、端子部５０７は、外部の回路から表示装置に電源及び
制御信号、及び画像信号を入力するための端子が設けられた部分をいう。
【０４２３】
保護回路５０６は、自身が接続する配線に一定の範囲外の電位が与えられたときに、該
配線と別の配線とを導通状態にする回路である。
【０４２４】
図４７（Ａ）に示すように、画素部５０２と駆動回路部５０４にそれぞれ保護回路５０
６を設けることにより、ＥＳＤ（Ｅｌｅｃｔｒｏ  Ｓｔａｔｉｃ  Ｄｉｓｃｈａｒｇｅ：
静電気放電）などにより発生する過電流に対する表示装置の耐性を高めることができる。
ただし、保護回路５０６の構成はこれに限定されず、例えば、ゲートドライバ５０４ａに
保護回路５０６を接続した構成、またはソースドライバ５０４ｂに保護回路５０６を接続
した構成とすることもできる。あるいは、端子部５０７に保護回路５０６を接続した構成
とすることもできる。
【０４２５】
また、図４７（Ａ）においては、ゲートドライバ５０４ａとソースドライバ５０４ｂに
よって駆動回路部５０４を形成している例を示しているが、この構成に限定されない。例
えば、ゲートドライバ５０４ａのみを形成し、別途用意されたソースドライバ回路が形成
された基板（例えば、単結晶半導体膜、多結晶半導体膜で形成された駆動回路基板）を実
装する構成としても良い。
【０４２６】
また、図４７（Ａ）に示す複数の画素回路５０１は、例えば、図４７（Ｂ）に示す構成
とすることができる。
【０４２７】
図４７（Ｂ）に示す画素回路５０１は、液晶素子５７０と、トランジスタ５５０と、容
量素子５６０と、を有する。トランジスタ５５０に先の実施の形態に示すトランジスタを
適用することができる。
【０４２８】
液晶素子５７０の一対の電極の一方の電位は、画素回路５０１の仕様に応じて適宜設定
される。液晶素子５７０は、書き込まれるデータにより配向状態が設定される。なお、複
数の画素回路５０１のそれぞれが有する液晶素子５７０の一対の電極の一方に共通の電位
（コモン電位）を与えてもよい。また、各行の画素回路５０１の液晶素子５７０の一対の
電極の一方に異なる電位を与えてもよい。
【０４２９】
例えば、液晶素子５７０を備える表示装置の駆動方法としては、ＴＮモード、ＳＴＮモ
ード、ＶＡモード、ＡＳＭ（Ａｘｉａｌｌｙ  Ｓｙｍｍｅｔｒｉｃ  Ａｌｉｇｎｅｄ  Ｍ
ｉｃｒｏ−ｃｅｌｌ）モード、ＯＣＢ（Ｏｐｔｉｃａｌｌｙ  Ｃｏｍｐｅｎｓａｔｅｄ  
Ｂｉｒｅｆｒｉｎｇｅｎｃｅ）モード、ＦＬＣ（Ｆｅｒｒｏｅｌｅｃｔｒｉｃ  Ｌｉｑｕ
ｉｄ  Ｃｒｙｓｔａｌ）モード、ＡＦＬＣ（ＡｎｔｉＦｅｒｒｏｅｌｅｃｔｒｉｃ  Ｌｉ
ｑｕｉｄ  Ｃｒｙｓｔａｌ）モード、ＭＶＡモード、ＰＶＡ（Ｐａｔｔｅｒｎｅｄ  Ｖｅ
ｒｔｉｃａｌ  Ａｌｉｇｎｍｅｎｔ）モード、ＩＰＳモード、ＦＦＳモード、又はＴＢＡ
（Ｔｒａｎｓｖｅｒｓｅ  Ｂｅｎｄ  Ａｌｉｇｎｍｅｎｔ）モードなどを用いてもよい。
また、表示装置の駆動方法としては、上述した駆動方法の他、ＥＣＢ（Ｅｌｅｃｔｒｉｃ
ａｌｌｙ  Ｃｏｎｔｒｏｌｌｅｄ  Ｂｉｒｅｆｒｉｎｇｅｎｃｅ）モード、ＰＤＬＣ（Ｐ
ｏｌｙｍｅｒ  Ｄｉｓｐｅｒｓｅｄ  Ｌｉｑｕｉｄ  Ｃｒｙｓｔａｌ）モード、ＰＮＬＣ
（Ｐｏｌｙｍｅｒ  Ｎｅｔｗｏｒｋ  Ｌｉｑｕｉｄ  Ｃｒｙｓｔａｌ）モード、ゲストホ
ストモードなどがある。ただし、これに限定されず、液晶素子及びその駆動方式として様
々なものを用いることができる。
【０４３０】
ｍ行ｎ列目の画素回路５０１において、トランジスタ５５０のソース電極またはドレイ
ン電極の一方は、データ線ＤＬ＿ｎに電気的に接続され、他方は液晶素子５７０の一対の
電極の他方に電気的に接続される。また、トランジスタ５５０のゲート電極は、走査線Ｇ
Ｌ＿ｍに電気的に接続される。トランジスタ５５０は、オン状態またはオフ状態になるこ
とにより、データ信号のデータの書き込みを制御する機能を有する。
【０４３１】
容量素子５６０の一対の電極の一方は、電位が供給される配線（以下、電位供給線ＶＬ
）に電気的に接続され、他方は、液晶素子５７０の一対の電極の他方に電気的に接続され
る。なお、電位供給線ＶＬの電位の値は、画素回路５０１の仕様に応じて適宜設定される
。容量素子５６０は、書き込まれたデータを保持する保持容量としての機能を有する。
【０４３２】
例えば、図４７（Ｂ）の画素回路５０１を有する表示装置では、例えば、図４７（Ａ）
に示すゲートドライバ５０４ａにより各行の画素回路５０１を順次選択し、トランジスタ
５５０をオン状態にしてデータ信号のデータを書き込む。
【０４３３】
データが書き込まれた画素回路５０１は、トランジスタ５５０がオフ状態になることで
保持状態になる。これを行毎に順次行うことにより、画像を表示できる。
【０４３４】
また、図４７（Ａ）に示す複数の画素回路５０１は、例えば、図４７（Ｃ）に示す構成
とすることができる。
【０４３５】
また、図４７（Ｃ）に示す画素回路５０１は、トランジスタ５５２、５５４と、容量素
子５６２と、発光素子５７２と、を有する。トランジスタ５５２及びトランジスタ５５４
のいずれか一方または双方に先の実施の形態に示すトランジスタを適用することができる
。
【０４３６】
トランジスタ５５２のソース電極及びドレイン電極の一方は、データ信号が与えられる
配線（以下、信データ線ＤＬ＿ｎという）に電気的に接続される。さらに、トランジスタ
５５２のゲート電極は、ゲート信号が与えられる配線（以下、走査線ＧＬ＿ｍという）に
電気的に接続される。
【０４３７】
トランジスタ５５２は、オン状態またはオフ状態になることにより、データ信号のデー
タの書き込みを制御する機能を有する。
【０４３８】
容量素子５６２の一対の電極の一方は、電位が与えられる配線（以下、電位供給線ＶＬ
＿ａという）に電気的に接続され、他方は、トランジスタ５５２のソース電極及びドレイ
ン電極の他方に電気的に接続される。
【０４３９】
容量素子５６２は、書き込まれたデータを保持する保持容量としての機能を有する。
【０４４０】
トランジスタ５５４のソース電極及びドレイン電極の一方は、電位供給線ＶＬ＿ａに電
気的に接続される。さらに、トランジスタ５５４のゲート電極は、トランジスタ５５２の
ソース電極及びドレイン電極の他方に電気的に接続される。
【０４４１】
発光素子５７２のアノード及びカソードの一方は、電位供給線ＶＬ＿ｂに電気的に接続
され、他方は、トランジスタ５５４のソース電極及びドレイン電極の他方に電気的に接続
される。
【０４４２】
発光素子５７２としては、例えば有機エレクトロルミネセンス素子（有機ＥＬ素子とも
いう）などを用いることができる。ただし、発光素子５７２としては、これに限定されず
、無機材料からなる無機ＥＬ素子を用いても良い。
【０４４３】
なお、電位供給線ＶＬ＿ａ及び電位供給線ＶＬ＿ｂの一方には、高電源電位ＶＤＤが与
えられ、他方には、低電源電位ＶＳＳが与えられる。
【０４４４】
図４７（Ｃ）の画素回路５０１を有する表示装置では、例えば、図４７（Ａ）に示すゲ
ートドライバ５０４ａにより各行の画素回路５０１を順次選択し、トランジスタ５５２を
オン状態にしてデータ信号のデータを書き込む。
【０４４５】
データが書き込まれた画素回路５０１は、トランジスタ５５２がオフ状態になることで
保持状態になる。さらに、書き込まれたデータ信号の電位に応じてトランジスタ５５４の
ソース電極とドレイン電極の間に流れる電流量が制御され、発光素子５７２は、流れる電
流量に応じた輝度で発光する。これを行毎に順次行うことにより、画像を表示できる。
【０４４６】
本実施の形態は、少なくともその一部を本明細書中に記載する他の実施の形態と適宜組
み合わせて実施することができる。
【０４４７】
（実施の形態５）
本実施の形態では、本発明の一態様の半導体装置を有する表示モジュール及び電子機器
について、図４８乃至図５１を用いて説明を行う。
【０４４８】
＜５−１．表示モジュール＞
図４８に示す表示モジュール７０００は、上部カバー７００１と下部カバー７００２と
の間に、ＦＰＣ７００３に接続されたタッチパネル７００４、ＦＰＣ７００５に接続され
た表示パネル７００６、バックライト７００７、フレーム７００９、プリント基板７０１
０、バッテリ７０１１を有する。
【０４４９】
本発明の一態様の半導体装置は、例えば、表示パネル７００６に用いることができる。
【０４５０】
上部カバー７００１及び下部カバー７００２は、タッチパネル７００４及び表示パネル
７００６のサイズに合わせて、形状や寸法を適宜変更することができる。
【０４５１】
タッチパネル７００４は、抵抗膜方式または静電容量方式のタッチパネルを表示パネル
７００６に重畳して用いることができる。また、表示パネル７００６の対向基板（封止基
板）に、タッチパネル機能を持たせるようにすることも可能である。また、表示パネル７
００６の各画素内に光センサを設け、光学式のタッチパネルとすることも可能である。
【０４５２】
バックライト７００７は、光源７００８を有する。なお、図４８において、バックライ
ト７００７上に光源７００８を配置する構成について例示したが、これに限定さない。例
えば、バックライト７００７の端部に光源７００８を配置し、さらに光拡散板を用いる構
成としてもよい。なお、有機ＥＬ素子等の自発光型の発光素子を用いる場合、または反射
型パネル等の場合においては、バックライト７００７を設けない構成としてもよい。
【０４５３】
フレーム７００９は、表示パネル７００６の保護機能の他、プリント基板７０１０の動
作により発生する電磁波を遮断するための電磁シールドとしての機能を有する。またフレ
ーム７００９は、放熱板としての機能を有していてもよい。
【０４５４】
プリント基板７０１０は、電源回路、ビデオ信号及びクロック信号を出力するための信
号処理回路を有する。電源回路に電力を供給する電源としては、外部の商用電源であって
も良いし、別途設けたバッテリ７０１１による電源であってもよい。バッテリ７０１１は
、商用電源を用いる場合には、省略可能である。
【０４５５】
また、表示モジュール７０００は、偏光板、位相差板、プリズムシートなどの部材を追
加して設けてもよい。
【０４５６】
＜５−２．電子機器１＞
次に、図４９（Ａ）乃至図４９（Ｅ）に電子機器の一例を示す。
【０４５７】
図４９（Ａ）は、ファインダー８１００を取り付けた状態のカメラ８０００の外観を示
す図である。
【０４５８】
カメラ８０００は、筐体８００１、表示部８００２、操作ボタン８００３、シャッター
ボタン８００４等を有する。またカメラ８０００には、着脱可能なレンズ８００６が取り
付けられている。
【０４５９】
ここではカメラ８０００として、レンズ８００６を筐体８００１から取り外して交換す
ることが可能な構成としたが、レンズ８００６と筐体が一体となっていてもよい。
【０４６０】
カメラ８０００は、シャッターボタン８００４を押すことにより、撮像することができ
る。また、表示部８００２はタッチパネルとしての機能を有し、表示部８００２をタッチ
することにより撮像することも可能である。
【０４６１】
カメラ８０００の筐体８００１は、電極を有するマウントを有し、ファインダー８１０
０のほか、ストロボ装置等を接続することができる。
【０４６２】
ファインダー８１００は、筐体８１０１、表示部８１０２、ボタン８１０３等を有する
。
【０４６３】
筐体８１０１は、カメラ８０００のマウントと係合するマウントを有しており、ファイ
ンダー８１００をカメラ８０００に取り付けることができる。また当該マウントには電極
を有し、当該電極を介してカメラ８０００から受信した映像等を表示部８１０２に表示さ
せることができる。
【０４６４】
ボタン８１０３は、電源ボタンとしての機能を有する。ボタン８１０３により、表示部
８１０２の表示のオン・オフを切り替えることができる。
【０４６５】
カメラ８０００の表示部８００２、及びファインダー８１００の表示部８１０２に、本
発明の一態様の表示装置を適用することができる。
【０４６６】
なお、図４９（Ａ）では、カメラ８０００とファインダー８１００とを別の電子機器と
し、これらを脱着可能な構成としたが、カメラ８０００の筐体８００１に、表示装置を備
えるファインダーが内蔵されていてもよい。
【０４６７】
図４９（Ｂ）は、ヘッドマウントディスプレイ８２００の外観を示す図である。
【０４６８】
ヘッドマウントディスプレイ８２００は、装着部８２０１、レンズ８２０２、本体８２
０３、表示部８２０４、ケーブル８２０５等を有している。また装着部８２０１には、バ
ッテリ８２０６が内蔵されている。
【０４６９】
ケーブル８２０５は、バッテリ８２０６から本体８２０３に電力を供給する。本体８２
０３は無線受信機等を備え、受信した画像データ等の映像情報を表示部８２０４に表示さ
せることができる。また、本体８２０３に設けられたカメラで使用者の眼球やまぶたの動
きを捉え、その情報をもとに使用者の視点の座標を算出することにより、使用者の視点を
入力手段として用いることができる。
【０４７０】
また、装着部８２０１には、使用者に触れる位置に複数の電極が設けられていてもよい
。本体８２０３は使用者の眼球の動きに伴って電極に流れる電流を検知することにより、
使用者の視点を認識する機能を有していてもよい。また、当該電極に流れる電流を検知す
ることにより、使用者の脈拍をモニタする機能を有していてもよい。また、装着部８２０
１には、温度センサ、圧力センサ、加速度センサ等の各種センサを有していてもよく、使
用者の生体情報を表示部８２０４に表示する機能を有していてもよい。また、使用者の頭
部の動きなどを検出し、表示部８２０４に表示する映像をその動きに合わせて変化させて
もよい。
【０４７１】
表示部８２０４に、本発明の一態様の表示装置を適用することができる。
【０４７２】
図４９（Ｃ）（Ｄ）（Ｅ）は、ヘッドマウントディスプレイ８３００の外観を示す図で
ある。ヘッドマウントディスプレイ８３００は、筐体８３０１と、表示部８３０２と、バ
ンド状の固定具８３０４と、一対のレンズ８３０５と、を有する。
【０４７３】
使用者は、レンズ８３０５を通して、表示部８３０２の表示を視認することができる。
なお、表示部８３０２を湾曲して配置させる好適である。表示部８３０２を湾曲して配置
することで、使用者が高い臨場感を感じることができる。なお、本実施の形態においては
、表示部８３０２を１つ設ける構成について例示したが、これに限定されず、例えば、表
示部８３０２を２つ設ける構成としてもよい。この場合、使用者の片方の目に１つの表示
部が配置されるような構成とすると、視差を用いた３次元表示等を行うことも可能となる
。
【０４７４】
なお、表示部８３０２に、本発明の一態様の表示装置を適用することができる。本発明
の一態様の半導体装置を有する表示装置は、極めて精細度が高いため、図４９（Ｅ）のよ
うにレンズ８３０５を用いて拡大したとしても、使用者に画素が視認されることなく、よ
り現実感の高い映像を表示することができる。
【０４７５】
＜５−３．電子機器２＞
次に、図４９（Ａ）乃至図４９（Ｅ）に示す電子機器と、異なる電子機器の一例を図５
０（Ａ）乃至図５０（Ｇ）に示す。
【０４７６】
図５０（Ａ）乃至図５０（Ｇ）に示す電子機器は、筐体９０００、表示部９００１、ス
ピーカ９００３、操作キー９００５（電源スイッチ、又は操作スイッチを含む）、接続端
子９００６、センサ９００７（力、変位、位置、速度、加速度、角速度、回転数、距離、
光、液、磁気、温度、化学物質、音声、時間、硬度、電場、電流、電圧、電力、放射線、
流量、湿度、傾度、振動、におい又は赤外線を測定する機能を含むもの）、マイクロフォ
ン９００８、等を有する。
【０４７７】
図５０（Ａ）乃至図５０（Ｇ）に示す電子機器は、様々な機能を有する。例えば、様々
な情報（静止画、動画、テキスト画像など）を表示部に表示する機能、タッチパネル機能
、カレンダー、日付または時刻などを表示する機能、様々なソフトウェア（プログラム）
によって処理を制御する機能、無線通信機能、無線通信機能を用いて様々なコンピュータ
ネットワークに接続する機能、無線通信機能を用いて様々なデータの送信または受信を行
う機能、記録媒体に記録されているプログラムまたはデータを読み出して表示部に表示す
る機能、等を有することができる。なお、図５０（Ａ）乃至図５０（Ｇ）に示す電子機器
が有することのできる機能はこれらに限定されず、様々な機能を有することができる。ま
た、図５０（Ａ）乃至図５０（Ｇ）には図示していないが、電子機器には、複数の表示部
を有する構成としてもよい。また、該電子機器にカメラ等を設け、静止画を撮影する機能
、動画を撮影する機能、撮影した画像を記録媒体（外部またはカメラに内蔵）に保存する
機能、撮影した画像を表示部に表示する機能、等を有していてもよい。
【０４７８】
図５０（Ａ）乃至図５０（Ｇ）に示す電子機器の詳細について、以下説明を行う。
【０４７９】
図５０（Ａ）は、テレビジョン装置９１００を示す斜視図である。テレビジョン装置９
１００は、例えば、５０インチ以上、または１００インチ以上の大画面の表示部９００１
を組み込むことが可能である。
【０４８０】
図５０（Ｂ）は、携帯情報端末９１０１を示す斜視図である。携帯情報端末９１０１は
、例えば電話機、手帳又は情報閲覧装置等から選ばれた一つ又は複数の機能を有する。具
体的には、スマートフォンとして用いることができる。なお、携帯情報端末９１０１は、
スピーカ、接続端子、センサ等を設けてもよい。また、携帯情報端末９１０１は、文字や
画像情報をその複数の面に表示することができる。例えば、３つの操作ボタン９０５０（
操作アイコンまたは単にアイコンともいう）を表示部９００１の一の面に表示することが
できる。また、破線の矩形で示す情報９０５１を表示部９００１の他の面に表示すること
ができる。なお、情報９０５１の一例としては、電子メールやＳＮＳ（ソーシャル・ネッ
トワーキング・サービス）や電話などの着信を知らせる表示、電子メールやＳＮＳなどの
題名、電子メールやＳＮＳなどの送信者名、日時、時刻、バッテリの残量、アンテナ受信
の強度などがある。または、情報９０５１が表示されている位置に、情報９０５１の代わ
りに、操作ボタン９０５０などを表示してもよい。
【０４８１】
図５０（Ｃ）は、携帯情報端末９１０２を示す斜視図である。携帯情報端末９１０２は
、表示部９００１の３面以上に情報を表示する機能を有する。ここでは、情報９０５２、
情報９０５３、情報９０５４がそれぞれ異なる面に表示されている例を示す。例えば、携
帯情報端末９１０２の使用者は、洋服の胸ポケットに携帯情報端末９１０２を収納した状
態で、その表示（ここでは情報９０５３）を確認することができる。具体的には、着信し
た電話の発信者の電話番号又は氏名等を、携帯情報端末９１０２の上方から観察できる位
置に表示する。使用者は、携帯情報端末９１０２をポケットから取り出すことなく、表示
を確認し、電話を受けるか否かを判断できる。
【０４８２】
図５０（Ｄ）は、腕時計型の携帯情報端末９２００を示す斜視図である。携帯情報端末
９２００は、移動電話、電子メール、文章閲覧及び作成、音楽再生、インターネット通信
、コンピュータゲームなどの種々のアプリケーションを実行することができる。また、表
示部９００１はその表示面が湾曲して設けられ、湾曲した表示面に沿って表示を行うこと
ができる。また、携帯情報端末９２００は、通信規格された近距離無線通信を実行するこ
とが可能である。例えば無線通信可能なヘッドセットと相互通信することによって、ハン
ズフリーで通話することもできる。また、携帯情報端末９２００は、接続端子９００６を
有し、他の情報端末とコネクターを介して直接データのやりとりを行うことができる。ま
た接続端子９００６を介して充電を行うこともできる。なお、充電動作は接続端子９００
６を介さずに無線給電により行ってもよい。
【０４８３】
図５０（Ｅ）（Ｆ）（Ｇ）は、折り畳み可能な携帯情報端末９２０１を示す斜視図であ
る。また、図５０（Ｅ）が携帯情報端末９２０１を展開した状態の斜視図であり、図５０
（Ｆ）が携帯情報端末９２０１を展開した状態または折り畳んだ状態の一方から他方に変
化する途中の状態の斜視図であり、図５０（Ｇ）が携帯情報端末９２０１を折り畳んだ状
態の斜視図である。携帯情報端末９２０１は、折り畳んだ状態では可搬性に優れ、展開し
た状態では、継ぎ目のない広い表示領域により表示の一覧性に優れる。携帯情報端末９２
０１が有する表示部９００１は、ヒンジ９０５５によって連結された３つの筐体９０００
に支持されている。ヒンジ９０５５を介して２つの筐体９０００間を屈曲させることによ
り、携帯情報端末９２０１を展開した状態から折りたたんだ状態に可逆的に変形させるこ
とができる。例えば、携帯情報端末９２０１は、曲率半径１ｍｍ以上１５０ｍｍ以下で曲
げることができる。
【０４８４】
次に、図４９（Ａ）乃至図４９（Ｅ）に示す電子機器、及び図５０（Ａ）乃至図５０（
Ｇ）に示す電子機器と異なる電子機器の一例を図５１（Ａ）（Ｂ）に示す。図５１（Ａ）
（Ｂ）は、複数の表示パネルを有する表示装置の斜視図である。なお、図５１（Ａ）は、
複数の表示パネルが巻き取られた形態の斜視図であり、図５１（Ｂ）は、複数の表示パネ
ルが展開された状態の斜視図である。
【０４８５】
図５１（Ａ）（Ｂ）に示す表示装置９５００は、複数の表示パネル９５０１と、軸部９
５１１と、軸受部９５１２と、を有する。また、複数の表示パネル９５０１は、表示領域
９５０２と、透光性を有する領域９５０３と、を有する。
【０４８６】
また、複数の表示パネル９５０１は、可撓性を有する。また、隣接する２つの表示パネ
ル９５０１は、それらの一部が互いに重なるように設けられる。例えば、隣接する２つの
表示パネル９５０１の透光性を有する領域９５０３を重ね合わせることができる。複数の
表示パネル９５０１を用いることで、大画面の表示装置とすることができる。また、使用
状況に応じて、表示パネル９５０１を巻き取ることが可能であるため、汎用性に優れた表
示装置とすることができる。
【０４８７】
また、図５１（Ａ）（Ｂ）においては、表示領域９５０２が隣接する表示パネル９５０
１で離間する状態を図示しているが、これに限定されず、例えば、隣接する表示パネル９
５０１の表示領域９５０２を隙間なく重ねあわせることで、連続した表示領域９５０２と
してもよい。
【０４８８】
本実施の形態において述べた電子機器は、何らかの情報を表示するための表示部を有す
ることを特徴とする。ただし、本発明の一態様の半導体装置は、表示部を有さない電子機
器にも適用することができる。
【０４８９】
本実施の形態は、少なくともその一部を本明細書中に記載する他の実施の形態と適宜組
み合わせて実施することができる。
【実施例１】
【０４９０】
本実施例では、上記実施の形態に示す方法を用いて成膜したＩｎ−Ｇａ−Ｚｎ酸化物膜
（以下、ＩＧＺＯ膜と呼ぶ。）の観察と元素分析を行った結果について説明する。
【０４９１】
本実施例に係る試料では、Ｉｎ−Ｇａ−Ｚｎ酸化物（原子数比Ｉｎ：Ｇａ：Ｚｎ＝５：
１：７）ターゲットを用いたスパッタリング法により、膜厚１００ｎｍを狙ってガラス基
板上にＩＧＺＯ膜を成膜した。ＩＧＺＯ膜の成膜は、アルゴンガス２００ｓｃｃｍを含む
雰囲気で圧力を０．６Ｐａに制御し、基板温度を室温とし、２．５ｋＷの交流電力を印加
して行った。
【０４９２】
作製した試料のＩＧＺＯ膜について、ＨＡＡＤＦ−ＳＴＥＭ像の観察と、ＥＤＸを用い
た測定を行った。ＨＡＡＤＦ−ＳＴＥＭ像の撮影とＥＤＸ測定は、日本電子株式会社製原
子分解能分析電子顕微鏡ＪＥＭ−ＡＲＭ２００Ｆを用いて、加速電圧２００ｋＶ、ビーム
径約０．１ｎｍφの電子線を照射して行った。
【０４９３】
また、ＥＤＸ測定では、元素分析装置としてエネルギー分散型Ｘ線分析装置ＪＥＤ−２
３００Ｔを用いた。なお、試料から放出されたＸ線の検出にはＳｉドリフト検出器を用い
た。
【０４９４】
ＥＤＸ測定では、試料の分析対象領域の各点に電子線照射を行い、これにより発生する
試料の特性Ｘ線のエネルギーと発生回数を測定し、各点に対応するＥＤＸスペクトルを得
る。本実施例では、各点のＥＤＸスペクトルのピークを、Ｉｎ原子のＬ殻への電子遷移、
Ｇａ原子のＫ殻への電子遷移、Ｚｎ原子のＫ殻への電子遷移及びＯ原子のＫ殻への電子遷
移に帰属させ、各点におけるそれぞれの原子の比率を算出した。これを試料の分析対象領
域について行うことにより、各原子の比率の分布が示されたＥＤＸマッピングを得ること
ができる。
【０４９５】
試料のＩＧＺＯ膜における、ＨＡＡＤＦ−ＳＴＥＭ像とＥＤＸマッピングを図５２及び
図５３に示す。図５２は、ＩＧＺＯ膜の平面のＨＡＡＤＦ−ＳＴＥＭ像及びＥＤＸマッピ
ングであり、図５３は、ＩＧＺＯ膜の断面のＨＡＡＤＦ−ＳＴＥＭ像及びＥＤＸマッピン
グである。図５２（Ａ）及び図５３（Ａ）は、試料のＨＡＡＤＦ−ＳＴＥＭ像である。ま
た、図５２（Ｂ）及び図５３（Ｂ）はＯ原子のＥＤＸマッピングであり、図５２（Ｃ）及
び図５３（Ｃ）はＺｎ原子のＥＤＸマッピングであり、図５２（Ｄ）及び図５３（Ｄ）は
Ｇａ原子のＥＤＸマッピングであり、図５２（Ｅ）及び図５３（Ｅ）はＩｎ原子のＥＤＸ
マッピングである。なお、図５２及び図５３のＨＡＡＤＦ−ＳＴＥＭ像とＥＤＸマッピン
グの倍率は７２０万倍である。
【０４９６】
また、図５２（Ｂ）乃至図５２（Ｅ）、及び図５３（Ｂ）乃至図５３（Ｅ）に示すＥＤ
Ｘマッピングの上側に位置するバーは、ＩＧＺＯ膜の各点における各原子の比率［ａｔｏ
ｍｉｃ％］を示している。
【０４９７】
図５２及び図５３に示すＥＤＸマッピングでは、画像に相対的な明暗の分布が見られ、
ＩＧＺＯ膜において各原子が分布を持って存在している様子が見て取れる。ここで、図５
２（Ｂ）乃至図５２（Ｅ）に示す枠１Ａと枠１Ｂ、及び図５３（Ｂ）乃至図５３（Ｅ）に
示す枠２Ａと枠２Ｂに注目する。
【０４９８】
図５２（Ｅ）及び図５３（Ｅ）では枠１Ａ及び枠２Ａは相対的に明るい領域を多く含み
、枠１Ｂ及び枠２Ｂは相対的に暗い領域を多く含む。つまり、枠１Ａ及び枠２ＡはＩｎ原
子が相対的に多い領域であり、枠１Ｂ及び枠２ＢはＩｎ原子が相対的に少ない領域である
。図５２（Ｅ）及び図５３（Ｅ）で、相対的に明るい領域は上記実施の形態に示す領域Ａ
１に相当し、相対的に暗い領域は上記実施の形態に示す領域Ｂ１に相当する。
【０４９９】
図５２（Ｄ）及び図５３（Ｄ）では、図５２（Ｅ）及び図５３（Ｅ）と対照的に、枠１
Ａ及び枠２Ａは相対的に暗い領域を多く含み、枠１Ｂ及び枠２Ｂは相対的に明るい領域を
多く含む。つまり、枠１Ａ及び枠２ＡはＧａ原子が相対的に少ない領域であり、枠１Ｂ及
び枠２ＢはＧａ原子が相対的に多い領域である。このように、Ｉｎ原子が相対的に多い領
域ではＧａ原子が相対的に少なく、Ｉｎ原子が相対的に少ない領域ではＧａ原子が相対的
に多い傾向が見られる。よって、図５２（Ｄ）及び図５３（Ｄ）で相対的に明るい領域は
上記実施の形態に示す領域Ｂ１に概略対応し、相対的に暗い領域は上記実施の形態に示す
領域Ａ１に概略対応する。
【０５００】
図５２（Ｃ）及び図５３（Ｃ）では、枠１Ｂ及び枠２Ｂは相対的に明るい領域を多く含
み、枠１Ａ及び枠２Ａは、枠１Ｂ及び枠２Ｂほどではないが明るい領域を含む。つまり、
枠１Ｂ及び枠２Ｂは相対的にＺｎ原子が多い領域であり、枠１Ａ及び枠２Ａは、枠１Ｂ及
び枠２ＢほどではないがＺｎ原子が含まれる領域である。
【０５０１】
また、同様に図５２（Ｂ）及び図５３（Ｂ）について見ると、枠１Ａ、枠１Ｂ、枠２Ａ
及び枠２Ｂは、相対的に酸素原子が多い領域であることが分かる。
【０５０２】
このように、ＩＧＺＯ膜の領域Ａ１は、Ｉｎ原子、Ｏ原子を多く含み、領域Ｂ１ほどで
はないが、Ｚｎ原子を含む領域である。このことから、領域Ａ１は、例えば、インジウム
、インジウム酸化物、Ｉｎ−Ｚｎ酸化物などを多く含むことが示唆される。よって、領域
Ａ１は、領域Ｂ１より導電性が高い領域として機能するので、トランジスタの電界効果移
動度の増大及びオン電流の増加に寄与する。
【０５０３】
ここで、図５２（Ｅ）及び図５３（Ｅ）に示す領域Ａ１に対応する領域（例えば枠１Ａ
及び枠２Ａ）に注目すると、領域Ａ１に複数の粒状の部分が見られる。当該粒状の部分は
、径の大きさが０．５ｎｍ以上１．５ｎｍ以下のサイズで観察される。領域Ａ１は、複数
の粒状の部分がそれぞれ互いに繋がって形成されているように見える。このように、領域
Ａ１は、クラウド状に広がって形成されている。領域Ａ１に含まれる粒状の部分が上記実
施の形態に示す領域Ａ１のクラスタに対応する。
【０５０４】
また、ＩＧＺＯ膜の領域Ｂ１は、Ｇａ原子、Ｚｎ原子、及びＯ原子を多く含み、領域Ａ
１ほどではないが、Ｉｎ原子を含む領域である。このことから、領域Ｂ１は、例えば、Ｉ
ｎ−Ｇａ−Ｚｎ酸化物などを多く含むことが示唆される。よって、領域Ｂ１は、領域Ａ１
より半導体性が高い領域として機能するので、トランジスタのスイッチング特性に寄与す
る。
【０５０５】
ここで、図５２（Ｄ）及び図５３（Ｄ）に示す領域Ｂ１に対応する領域（例えば枠１Ｂ
及び枠２Ｂ）に注目すると、領域Ｂ１に複数の粒状の部分が見られる。領域Ｂ１も、複数
の粒状の部分がそれぞれ互いに繋がって形成されているように見える。このように、領域
Ｂ１も、クラウド状に広がって形成されている。領域Ｂ１に含まれる粒状の部分が上記実
施の形態に示す領域Ｂ１のクラスタに対応する。
【０５０６】
このように、本実施例で作製した試料のＩＧＺＯ膜は、Ｉｎ−ｒｉｃｈな領域Ａ１とＩ
ｎ−ｐｏｏｒな領域Ｂ１が形成された、複合酸化物半導体である。領域Ａ１がトランジス
タのオン電流及び電界効果移動度に寄与し、領域Ｂ１がトランジスタのスイッチング特性
に寄与するため、当該複合酸化物半導体を用いることで、オン電流が大きく、高移動度で
あり、Ｓ値が小さい、電気特性を有するトランジスタを作製することができる。
【０５０７】
本実施例は、少なくともその一部を本明細書中に記載する実施の形態、または他の実施
例と適宜組み合わせて実施することができる。
【実施例２】
【０５０８】
本実施例では、複合酸化物半導体を成膜し、ＸＲＤによりその結晶性を調べた結果につ
いて説明する。
【０５０９】
［試料の作製］
本実施例では、酸素流量比と、成膜時の基板温度をそれぞれ条件振りし、酸化物半導体
膜を有する試料を作製した。
【０５１０】
各試料は、６００ｍｍ×７２０ｍｍのガラス基板上に酸化物半導体膜を成膜することに
より得た。
【０５１１】
酸化物半導体膜の成膜条件としては、流量２００ｓｃｃｍの成膜ガスをスパッタリング
装置のチャンバー内に導入し、圧力を０．６Ｐａとし、インジウムと、ガリウムと、亜鉛
とを有する金属酸化物ターゲット（Ｉｎ：Ｇａ：Ｚｎ＝５：１：７［原子数比］）に、２
．５ｋＷの交流電力を印加することで形成した。
【０５１２】
ここでは、基板温度を３条件、酸素流量比を６条件とし、計１８種類の試料を作製した
。成膜時の基板温度は、室温、１３０℃、１７０℃の３条件とした。酸素流量比は、０％
、１０％、３０％、５０％、７０％、及び１００％の計６条件とした。成膜ガスは、酸素
ガスの流量とアルゴンガスの流量の和が２００ｓｃｃｍとなるように、それぞれの比率を
変えた条件を用いた。
【０５１３】
［ＸＲＤ分析結果］
ＸＲＤ分析は、ｏｕｔ−ｏｆ−ｐｌａｎｅ法の一種である粉末法（θ−２θ法ともいう
。）を用いて行った。θー２θ法は、Ｘ線の入射角を変化させるとともに、Ｘ線源に対向
して設けられる検出器の角度を入射角と同じにしてＸ線回折強度を測定する方法である。
なお、Ｘ線を膜表面から約０．４０°の角度から入射し、検出器の角度を変化させてＸ線
回折強度を測定するｏｕｔ−ｏｆ−ｐｌａｎｅ法の一種であるＧＩＸＲＤ（Ｇｒａｚｉｎ
ｇ−Ｉｎｃｉｄｅｎｃｅ  ＸＲＤ）法（薄膜法またはＳｅｅｍａｎｎ−Ｂｏｈｌｉｎ法と
もいう。）を用いてもよい。
【０５１４】
図５４に、各試料についてＸＲＤ測定を行った結果を示す。図５４における横軸は角度
２θであり、縦軸は回折強度を任意単位で示している。また、図５４では、それぞれ測定
箇所の異なる３つの回折プロファイルを示している。それぞれのグラフのプロファイルは
、上側が基板中央（Ａ）、下側が基板外周（Ｃ）、真ん中がＡとＣの中間のおける測定結
果である。
【０５１５】
回折強度のピークがみられた回折角（２θ＝３１°付近）は、単結晶ＩｎＧａＺｎＯ４
の構造モデルにおける（００９）面の回折角と一致する。したがってこの回折強度のピー
クが確認された試料では、ｃ軸が膜厚方向に配向する結晶部（以下、配向性を有する結晶
部ともいう）が含まれていることが確認できる。
【０５１６】
図５４に示すように、室温成膜、酸素流量比が０％の条件では、明確なピークが確認で
きない。このことは、膜中の配向性を有する結晶部の存在割合が極めて低いことを示唆し
ている。
【０５１７】
一方、室温成膜条件であっても、成膜ガスに酸素を含ませることで、明確なピークが確
認されている。室温成膜条件において、酸素流量比を７０％以上とすると、ピーク強度が
低下する傾向も見られている。
【０５１８】
また、基板温度を高くすると、酸素流量比が０％であっても、明確なピークが確認され
る。また、基板温度１３０℃及び１７０℃の条件において、成膜ガスに酸素を含ませるこ
とで、より明確なピークが得られている。また、室温成膜条件と同様に、酸素流量比が高
い（７０％以上）条件では、ピーク強度が低下する傾向も見られている。
【０５１９】
以上のことから、成膜される酸化物半導体膜の結晶性は、成膜時の酸素流量比と、基板
温度の２つの条件により制御できることが確認できた。また、酸素流量比が０％の条件で
あっても、基板温度を高くすることにより結晶性を高めることができることが分かった。
また、基板温度が室温の条件であっても、酸素流量比を高めることで結晶性を高めること
ができることが分かった。
【０５２０】
本実施例は、少なくともその一部を本明細書中に記載する実施の形態または他の実施例
と適宜組み合わせて実施することができる。
【実施例３】
【０５２１】
本実施例では、実施の形態２に示すトランジスタ１００Ａに相当するトランジスタを作
製し、当該トランジスタの電気特性を評価した。本実施例においては、以下に示す試料Ｓ
１を作製した。なお、試料Ｓ１は、チャネル長Ｌが３μｍ、チャネル幅Ｗが５０μｍのト
ランジスタが形成された試料である。
【０５２２】
［試料Ｓ１の作製方法］
まず、ガラス基板上に厚さ１０ｎｍのチタン膜と、厚さ１００ｎｍの銅膜とを、スパッ
タリング装置を用いて形成した。続いて当該導電膜をフォトリソグラフィ法により加工し
た。
【０５２３】
次に、基板及び導電膜上に絶縁膜を４層積層して形成した。絶縁膜は、プラズマ化学気
相堆積（ＰＥＣＶＤ）装置を用いて、真空中で連続して形成した。絶縁膜は、下から厚さ
５０ｎｍの窒化シリコン膜、厚さ３００ｎｍの窒化シリコン膜、厚さ５０ｎｍの窒化シリ
コン膜、厚さ５０ｎｍの酸化窒化シリコン膜をそれぞれ用いた。
【０５２４】
次に、絶縁膜上に酸化物半導体膜を形成し、当該酸化物半導体膜を島状に加工すること
で、半導体層を形成した。酸化物半導体膜１０８としては、厚さ４０ｎｍの酸化物半導体
膜を形成した。なお、当該酸化物半導体膜は、先に説明の複合酸化物半導体、またはＣ／
ＩＧＺＯである。
【０５２５】
酸化物半導体膜の成膜条件としては、基板温度を室温（２５℃）として、流量２００ｓ
ｃｃｍのアルゴンガスをスパッタリング装置のチャンバー内に導入し、圧力を０．６Ｐａ
とし、インジウムと、ガリウムと、亜鉛とを有する金属酸化物ターゲット（Ｉｎ：Ｇａ：
Ｚｎ＝５：１：７［原子数比］）に、２．５ｋＷの交流電力を印加することで形成した。
本実施例では、酸化物半導体膜の成膜時における酸素流量比は０％である。
【０５２６】
次に、絶縁膜及び半導体層上に、絶縁膜を形成した。絶縁膜としては、厚さ１５０ｎｍ
の酸化窒化シリコン膜を、ＰＥＣＶＤ装置を用いて形成した。
【０５２７】
次に、熱処理を行った。当該熱処理としては、窒素と酸素との混合ガス雰囲気下で、３
５０℃  １時間の熱処理とした。
【０５２８】
次に、絶縁膜の所望の領域に開口部を形成した。開口部の形成方法としては、ドライエ
ッチング法を用いた。
【０５２９】
次に、開口部を覆うように絶縁膜上に導電膜を形成し、当該導電膜を島状に加工した。
また、導電膜を形成後、続けて、導電膜の下側に接する絶縁膜を加工することで、絶縁膜
を形成した。
【０５３０】
導電膜としては、厚さ１０ｎｍの酸化物半導体膜と、厚さ５０ｎｍの窒化チタン膜と、
厚さ１００ｎｍの銅膜とを順に形成した。なお、酸化物半導体膜の成膜条件としては、基
板温度を１７０℃として、流量２００ｓｃｃｍの酸素ガスをスパッタリング装置のチャン
バー内に導入し、圧力を０．６Ｐａとし、インジウムと、ガリウムと、亜鉛とを有する金
属酸化物ターゲット（Ｉｎ：Ｇａ：Ｚｎ＝４：２：４．１［原子数比］）に、２．５ｋＷ
の交流電力を印加することで形成した。また、窒化チタン膜及び銅膜としては、スパッタ
リング装置を用いて形成した。
【０５３１】
次に、半導体層、絶縁膜、及び導電膜上からプラズマ処理を行った。当該プラズマ処理
としては、ＰＥＣＶＤ装置を用い、基板温度を２２０℃とし、アルゴンガスと窒素ガスと
の混合ガス雰囲気下で行った。
【０５３２】
次に、半導体層、絶縁膜、及び導電膜上に絶縁膜を形成した。絶縁膜としては、厚さ１
００ｎｍの窒化シリコン膜及び厚さ３００ｎｍの酸化窒化シリコン膜を、ＰＥＣＶＤ装置
を用いて積層して形成した。
【０５３３】
次に、形成した絶縁膜上にマスクを形成し、当該マスクを用いて絶縁膜に開口部を形成
した。
【０５３４】
次に、開口部を充填するように、導電膜を形成し、当該導電膜を島状に加工することで
、ソース電極及びドレイン電極となる導電膜を形成した。当該導電膜としては、厚さ１０
ｎｍのチタン膜と、厚さ１００ｎｍの銅膜とを、スパッタリング装置を用いて、それぞれ
形成した。
【０５３５】
次に、絶縁膜、及び導電膜上に絶縁膜を形成した。絶縁膜としては、厚さ１．５μｍの
アクリル系の感光性樹脂を用いた。
【０５３６】
以上のようにして、試料Ｓ１を作製した。
【０５３７】
［トランジスタのＩｄ−Ｖｇ特性］
次に、上記作製した試料Ｓ１のトランジスタのＩｄ−Ｖｇ特性を測定した。なお、トラ
ンジスタのＩｄ−Ｖｇ特性の測定条件としては、第１のゲート電極として機能する導電膜
に印加する電圧（以下、ゲート電圧（Ｖｇ）ともいう）、及び第２のゲート電極として機
能する導電膜に印加する電圧（以下、バックゲート電圧（Ｖｂｇ）ともいう）を、−１０
Ｖから＋１０Ｖまで０．２５Ｖのステップで印加した。また、ソース電極として機能する
導電膜に印加する電圧（以下、ソース電圧（Ｖｓ）ともいう）を０Ｖ（ｃｏｍｍ）とし、
ドレイン電極として機能する導電膜に印加する電圧（以下、ドレイン電圧（Ｖｄ）ともい
う）を、０．１Ｖ及び２０Ｖとした。
【０５３８】
図５５に、試料Ｓ１のＩｄ−Ｖｇ特性結果を示す。なお、図５５において、第１縦軸が
Ｉｄ［Ａ］を、第２縦軸が電界効果移動度（μＦＥ［ｃｍ２／Ｖｓ］）を、横軸がＶｇ［
Ｖ］を、それぞれ表す。なお、電界効果移動度については、Ｖｄ＝２０Ｖで測定した際の
値である。
【０５３９】
なお、図５５において、測定時のＩｄの上限値を１ｍＡとして測定している。図５５に
おけるＶｄ＝２０Ｖの条件では、Ｖｇ＝７．５ＶでＩｄがこの上限値を超える値となって
いる。そのため図５５では、このＩｄ−Ｖｇ特性から見積もられる電界効果移動度として
、Ｖｇ＝７．５Ｖ以下の範囲を明示している。
【０５４０】
図５５に示すように、本発明の一態様の半導体装置であるトランジスタは、良好な電気
特性を有する。ここで、図５５に示すトランジスタの特性を表１に示す。
【０５４１】
【表１】
2020061568.tif 000003
【０５４２】
このように、本発明の一態様の半導体装置であるトランジスタは、電界効果移動度が１
００ｃｍ２／Ｖｓを超えている。これは、低温ポリシリコンを用いたトランジスタに匹敵
するほどの高い値であり、酸化物半導体を用いたトランジスタでは、驚異的な特性である
といえる。
【０５４３】
表１に示すように、試料Ｓ１は、トランジスタのゲート電圧が０Ｖより大きく１０Ｖ以
下の範囲での電界効果移動度の最大値が、６０ｃｍ２／Ｖｓ以上１５０ｃｍ２／Ｖｓ未満
である第１の領域と、しきい値電圧が、−１Ｖ以上１Ｖ以下である第２の領域と、Ｓ値が
、０．３Ｖ／ｄｅｃａｄｅ未満である第３の領域と、オフ電流が、１×１０−１２Ａ／ｃ
ｍ２未満である第４の領域と、を有し、トランジスタの電界効果移動度の最大値をμＦＥ
（ｍａｘ）として表し、トランジスタのゲート電圧が２Ｖの電界効果移動度の値をμＦＥ
（Ｖｇ＝２Ｖ）として表した場合、μＦＥ（ｍａｘ）／μＦＥ（Ｖｇ＝２Ｖ）が１以上２
未満となる。
【０５４４】
上記のトランジスタの特性としては、先に説明の複合酸化物半導体、またはＣ／ＩＧＺ
Ｏを用いることで得られる。複合酸化物半導体、またはＣ／ＩＧＺＯをトランジスタの半
導体層に用いることで、キャリア移動度が高い機能と、スイッチング特性が良好である機
能と、を同時に兼ね備えることが実現できる。
【０５４５】
本実施例は、少なくともその一部を本明細書中に記載する実施の形態、または他の実施
例と適宜組み合わせて実施することができる。
【実施例４】
【０５４６】
本実施例では、実施の形態２に示すトランジスタ１００Ａに相当するトランジスタを作
製し、当該トランジスタの電気特性及び当該トランジスタの断面形状を評価した。本実施
例においては、以下に示す試料Ｓ２を作製した。なお、試料Ｓ２は、チャネル長Ｌが２μ
ｍ、チャネル幅Ｗが３μｍのトランジスタが形成された試料である。
【０５４７】
［試料Ｓ２の作製方法］
まず、ガラス基板上に厚さ１０ｎｍのチタン膜と、厚さ１００ｎｍの銅膜とを、スパッ
タリング装置を用いて形成した。続いて当該導電膜をフォトリソグラフィ法により加工し
た。
【０５４８】
次に、基板及び導電膜上に絶縁膜を４層積層して形成した。絶縁膜は、プラズマ化学気
相堆積（ＰＥＣＶＤ）装置を用いて、真空中で連続して形成した。絶縁膜は、下から厚さ
５０ｎｍの窒化シリコン膜、厚さ１００ｎｍの窒化シリコン膜、厚さ５０ｎｍの窒化シリ
コン膜、厚さ５０ｎｍの酸化窒化シリコン膜をそれぞれ用いた。
【０５４９】
次に、絶縁膜上に酸化物半導体膜を形成し、当該酸化物半導体膜を島状に加工すること
で、半導体層を形成した。酸化物半導体膜１０８としては、厚さ４０ｎｍの酸化物半導体
膜を形成した。なお、当該酸化物半導体膜は、先に説明の複合酸化物半導体、またはＣ／
ＩＧＺＯである。
【０５５０】
酸化物半導体膜の成膜条件としては、基板温度を７０℃として、流量１８０ｓｃｃｍの
アルゴンガスと、流量２０ｓｃｃｍの酸素ガスと、をスパッタリング装置のチャンバー内
に導入し、圧力を０．６Ｐａとし、インジウムと、ガリウムと、亜鉛とを有する金属酸化
物ターゲット（Ｉｎ：Ｇａ：Ｚｎ＝４：２：４．１［原子数比］）に、２．５ｋＷの交流
電力を印加することで形成した。本実施例では、酸化物半導体膜の成膜時における酸素流
量比は１０％である。
【０５５１】
次に、絶縁膜及び半導体層上に、絶縁膜を形成した。絶縁膜としては、厚さ１５０ｎｍ
の酸化窒化シリコン膜を、ＰＥＣＶＤ装置を用いて形成した。
【０５５２】
次に、熱処理を行った。当該熱処理としては、窒素と酸素との混合ガス雰囲気下で、３
５０℃  １時間の熱処理とした。
【０５５３】
次に、絶縁膜の所望の領域に開口部を形成した。開口部の形成方法としては、ドライエ
ッチング法を用いた。
【０５５４】
次に、開口部を覆うように絶縁膜上に導電膜を形成し、当該導電膜を島状に加工した。
また、導電膜を形成後、続けて、導電膜の下側に接する絶縁膜を加工することで、絶縁膜
を形成した。
【０５５５】
導電膜としては、厚さ１０ｎｍの第１の酸化物半導体膜と、厚さ９０ｎｍの第２の酸化
物半導体膜と、を順に形成した。なお、第１酸化物半導体膜の成膜条件としては、基板温
度を１７０℃として、流量２００ｓｃｃｍの酸素ガスをスパッタリング装置のチャンバー
内に導入し、圧力を０．６Ｐａとし、インジウムと、ガリウムと、亜鉛とを有する金属酸
化物ターゲット（Ｉｎ：Ｇａ：Ｚｎ＝４：２：４．１［原子数比］）に、２．５ｋＷの交
流電力を印加することで形成した。また、第２酸化物半導体膜の成膜条件としては、基板
温度を１７０℃として、流量１８０ｓｃｃｍのアルゴンガスと、流量２０ｓｃｃｍの酸素
ガスと、をスパッタリング装置のチャンバー内に導入し、圧力を０．６Ｐａとし、インジ
ウムと、ガリウムと、亜鉛とを有する金属酸化物ターゲット（Ｉｎ：Ｇａ：Ｚｎ＝４：２
：４．１［原子数比］）に、２．５ｋＷの交流電力を印加すること形成した。
【０５５６】
次に、半導体層、絶縁膜、及び導電膜上からプラズマ処理を行った。当該プラズマ処理
としては、ＰＥＣＶＤ装置を用い、基板温度を２２０℃とし、アルゴンガスと窒素ガスと
の混合ガス雰囲気下で行った。
【０５５７】
次に、半導体層、絶縁膜、及び導電膜上に絶縁膜を形成した。絶縁膜としては、厚さ１
００ｎｍの窒化シリコン膜及び厚さ３００ｎｍの酸化窒化シリコン膜を、ＰＥＣＶＤ装置
を用いて積層して形成した。
【０５５８】
次に、形成した絶縁膜上にマスクを形成し、当該マスクを用いて絶縁膜に開口部を形成
した。
【０５５９】
次に、開口部を充填するように、導電膜を形成し、当該導電膜を島状に加工することで
、ソース電極及びドレイン電極となる導電膜を形成した。当該導電膜としては、厚さ５０
ｎｍのチタン膜と、厚さ４００ｎｍのアルミニウム膜と、厚さ１００ｎｍのチタン膜とを
、スパッタリング装置を用いて、順に形成した。
【０５６０】
次に、絶縁膜、及び導電膜上に絶縁膜を形成した。絶縁膜としては、厚さ１．５μｍの
アクリル系の感光性樹脂を用いた。
【０５６１】
以上のようにして、試料Ｓ２を作製した。
【０５６２】
［トランジスタのＩｄ−Ｖｇ特性］
次に、上記作製した試料Ｓ２のトランジスタのＩｄ−Ｖｇ特性を測定した。なお、トラ
ンジスタのＩｄ−Ｖｇ特性の測定条件としては、先に示す実施例３と同じとした。
【０５６３】
図５６に、試料Ｓ２のＩｄ−Ｖｇ特性結果を示す。
【０５６４】
図５６に示すように、本発明の一態様の半導体装置であるトランジスタは、良好な電気
特性を有する。ここで、図５６に示すトランジスタの特性を表２に示す。
【０５６５】
【表２】
2020061568.tif 000004
【０５６６】
表２に示すように、試料Ｓ２は、トランジスタのゲート電圧が０Ｖより大きく１０Ｖ以
下の範囲での電界効果移動度の最大値が、６０ｃｍ２／Ｖｓ以上１５０ｃｍ２／Ｖｓ未満
である第１の領域と、しきい値電圧が、−１Ｖ以上１Ｖ以下である第２の領域と、Ｓ値が
、０．３Ｖ／ｄｅｃａｄｅ未満である第３の領域と、オフ電流が、１×１０−１２Ａ／ｃ
ｍ２未満である第４の領域と、を有し、トランジスタの電界効果移動度の最大値をμＦＥ
（ｍａｘ）として表し、トランジスタのゲート電圧が２Ｖの電界効果移動度の値をμＦＥ
（Ｖｇ＝２Ｖ）として表した場合、μＦＥ（ｍａｘ）／μＦＥ（Ｖｇ＝２Ｖ）が１以上２
未満となる。
【０５６７】
上記のトランジスタの特性としては、先に説明の複合酸化物半導体、またはＣ／ＩＧＺ
Ｏを用いることで得られる。複合酸化物半導体、またはＣ／ＩＧＺＯをトランジスタの半
導体層に用いることで、キャリア移動度が高い機能と、スイッチング特性が良好である機
能と、を同時に兼ね備えることが実現できる。
【０５６８】
［トランジスタの断面形状］
次に、上記作製した試料Ｓ２のトランジスタの断面形状を評価した。なお、トランジス
タの断面形状の評価としては、断面ＳＴＥＭ観察を行った。図５７に試料Ｓ２のトランジ
スタの断面ＳＴＥＭ像を示す。
【０５６９】
図５７に示す通り、本実施例で作製した試料Ｓ２は良好な断面形状であることが確認さ
れた。また、チャネル長Ｌとしては、２μｍの設計に対し、出来上がりの寸法が１．７８
μｍであることが確認された。
【０５７０】
本実施例は、少なくともその一部を本明細書中に記載する実施の形態、または他の実施
例と適宜組み合わせて実施することができる。
【符号の説明】
【０５７１】
Ａ１    領域
Ａ２    領域
Ｂ１    領域
Ｂ２    領域
１００Ａ    トランジスタ
１００Ｂ    トランジスタ
１００Ｃ    トランジスタ
１００Ｄ    トランジスタ
１００Ｅ    トランジスタ
１００Ｆ    トランジスタ
１００Ｇ    トランジスタ
１００Ｈ    トランジスタ
１００Ｊ    トランジスタ
１０２    基板
１０４    絶縁膜
１０６    導電膜
１０８    酸化物半導体膜
１０８＿１    酸化物半導体膜
１０８＿２    酸化物半導体膜
１０８＿３    酸化物半導体膜
１０８ｄ    ドレイン領域
１０８ｆ    領域
１０８ｉ    チャネル領域
１０８ｓ    ソース領域
１１０    絶縁膜
１１２    導電膜
１１２＿１    導電膜
１１２＿２    導電膜
１１６    絶縁膜
１１８    絶縁膜
１２０ａ    導電膜
１２０ｂ    導電膜
１２２    絶縁膜
１４１ａ    開口部
１４１ｂ    開口部
１４３    開口部
３００Ａ    トランジスタ
３００Ｂ    トランジスタ
３００Ｃ    トランジスタ
３００Ｄ    トランジスタ
３００Ｅ    トランジスタ
３００Ｆ    トランジスタ
３００Ｇ    トランジスタ
３０２    基板
３０４    導電膜
３０６    絶縁膜
３０７    絶縁膜
３０８    酸化物半導体膜
３０８＿１    酸化物半導体膜
３０８＿２    酸化物半導体膜
３０８＿３    酸化物半導体膜
３１２ａ    導電膜
３１２ｂ    導電膜
３１２ｃ    導電膜
３１４    絶縁膜
３１６    絶縁膜
３１８    絶縁膜
３２０ａ    導電膜
３２０ｂ    導電膜
３４１ａ    開口部
３４１ｂ    開口部
３４２ａ    開口部
３４２ｂ    開口部
３４２ｃ    開口部
３５１    開口部
３５２ａ    開口部
３５２ｂ    開口部
５０１    画素回路
５０２    画素部
５０４    駆動回路部
５０４ａ    ゲートドライバ
５０４ｂ    ソースドライバ
５０６    保護回路
５０７    端子部
５５０    トランジスタ
５５２    トランジスタ
５５４    トランジスタ
５６０    容量素子
５６２    容量素子
５７０    液晶素子
５７２    発光素子
７００    表示装置
７０１    基板
７０２    画素部
７０４    ソースドライバ回路部
７０５    基板
７０６    ゲートドライバ回路部
７０８    ＦＰＣ端子部
７１０    信号線
７１１    配線部
７１２    シール材
７１６    ＦＰＣ
７３０    絶縁膜
７３２    封止膜
７３４    絶縁膜
７３６    着色膜
７３８    遮光膜
７５０    トランジスタ
７５２    トランジスタ
７６０    接続電極
７７０    平坦化絶縁膜
７７２    導電膜
７７３    絶縁膜
７７４    導電膜
７７５    液晶素子
７７６    液晶層
７７８    構造体
７８０    異方性導電膜
７８２    発光素子
７８３    液滴吐出装置
７８４    液滴
７８５    層
７８６    ＥＬ層
７８８    導電膜
７９０    容量素子
７９１    タッチパネル
７９２    絶縁膜
７９３    電極
７９４    電極
７９５    絶縁膜
７９６    電極
７９７    絶縁膜
１４００    液滴吐出装置
１４０２    基板
１４０３    液滴吐出手段
１４０４    撮像手段
１４０５    ヘッド
１４０６    点線
１４０７    制御手段
１４０８    記憶媒体
１４０９    画像処理手段
１４１０    コンピュータ
１４１１    マーカー
１４１２    ヘッド
１４１３    材料供給源
１４１４    材料供給源
２１９０    プラズマ
２１９２    陽イオン
２５０１    成膜室
２５０２ａ    ターゲット
２５０２ｂ    ターゲット
２５０４ａ    スパッタ粒子
２５０４    偏析領域
２５０６ａ    スパッタ粒子
２５０６    偏析領域
２５１０ａ    バッキングプレート
２５１０ｂ    バッキングプレート
２５２０    ターゲットホルダ
２５２０ａ    ターゲットホルダ
２５２０ｂ    ターゲットホルダ
２５３０ａ    マグネットユニット
２５３０ｂ    マグネットユニット
２５３０Ｎ１    マグネット
２５３０Ｎ２    マグネット
２５３０Ｓ    マグネット
２５３２    マグネットホルダ
２５４２    部材
２５６０    基板
２５７０    基板ホルダ
２５８０ａ    磁力線
２５８０ｂ    磁力線
７０００    表示モジュール
７００１    上部カバー
７００２    下部カバー
７００３    ＦＰＣ
７００４    タッチパネル
７００５    ＦＰＣ
７００６    表示パネル
７００７    バックライト
７００８    光源
７００９    フレーム
７０１０    プリント基板
７０１１    バッテリ
８０００    カメラ
８００１    筐体
８００２    表示部
８００３    操作ボタン
８００４    シャッターボタン
８００６    レンズ
８１００    ファインダー
８１０１    筐体
８１０２    表示部
８１０３    ボタン
８２００    ヘッドマウントディスプレイ
８２０１    装着部
８２０２    レンズ
８２０３    本体
８２０４    表示部
８２０５    ケーブル
８２０６    バッテリ
８３００    ヘッドマウントディスプレイ
８３０１    筐体
８３０２    表示部
８３０４    固定具
８３０５    レンズ
９０００    筐体
９００１    表示部
９００３    スピーカ
９００５    操作キー
９００６    接続端子
９００７    センサ
９００８    マイクロフォン
９０５０    操作ボタン
９０５１    情報
９０５２    情報
９０５３    情報
９０５４    情報
９０５５    ヒンジ
９１００    テレビジョン装置
９１０１    携帯情報端末
９１０２    携帯情報端末
９２００    携帯情報端末
９２０１    携帯情報端末
９５００    表示装置
９５０１    表示パネル
９５０２    表示領域
９５０３    領域
９５１１    軸部
９５１２    軸受部
【図１】
2020061568.tif 000005
【図２】
2020061568.tif 000006
【図３】
2020061568.tif 000007
【図４】
2020061568.tif 000008
【図５】
2020061568.tif 000009
【図６】
2020061568.tif 000010
【図７】
2020061568.tif 000011
【図８】
2020061568.tif 000012
【図９】
2020061568.tif 000013
【図１０】
2020061568.tif 000014
【図１１】
2020061568.tif 000015
【図１２】
2020061568.tif 000016
【図１３】
2020061568.tif 000017
【図１４】
2020061568.tif 000018
【図１５】
2020061568.tif 000019
【図１６】
2020061568.tif 000020
【図１７】
2020061568.tif 000021
【図１８】
2020061568.tif 000022
【図１９】
2020061568.tif 000023
【図２０】
2020061568.tif 000024
【図２１】
2020061568.tif 000025
【図２２】
2020061568.tif 000026
【図２３】
2020061568.tif 000027
【図２４】
2020061568.tif 000028
【図２５】
2020061568.tif 000029
【図２６】
2020061568.tif 000030
【図２７】
2020061568.tif 000031
【図２８】
2020061568.tif 000032
【図２９】
2020061568.tif 000033
【図３０】
2020061568.tif 000034
【図３１】
2020061568.tif 000035
【図３２】
2020061568.tif 000036
【図３３】
2020061568.tif 000037
【図３４】
2020061568.tif 000038
【図３５】
2020061568.tif 000039
【図３６】
2020061568.tif 000040
【図３７】
2020061568.tif 000041
【図３８】
2020061568.tif 000042
【図３９】
2020061568.tif 000043
【図４０】
2020061568.tif 000044
【図４１】
2020061568.tif 000045
【図４２】
2020061568.tif 000046
【図４３】
2020061568.tif 000047
【図４４】
2020061568.tif 000048
【図４５】
2020061568.tif 000049
【図４６】
2020061568.tif 000050
【図４７】
2020061568.tif 000051
【図４８】
2020061568.tif 000052
【図４９】
2020061568.tif 000053
【図５０】
2020061568.tif 000054
【図５１】
2020061568.tif 000055
【図５２】
2020061568.tif 000056
【図５３】
2020061568.tif 000057
【図５４】
2020061568.tif 000058
【図５５】
2020061568.tif 000059
【図５６】
2020061568.tif 000060
【図５７】
2020061568.tif 000061